(57)【要約】  各層間の密着性に優れ、耐擦性、帯電防止性、及び生産時の塗布むらが改善され、高温高湿下での耐薬品性に優れた反射防止フィルム、反射防止フィルムを用いた視認性に優れた偏光板、表示装置を提供する。  高屈折率層と低屈折率層とを有する反射防止フィルムにおいて、高屈折率層が、導電性粒子、炭素数１〜３のアルコキシ化した電離放射線硬化型樹脂及び／又はジオキサン構造を有する電離放射線硬化型樹脂、並びに下記一般式（１）で表わされる有機珪素化合物若しくはその加水分解物あるいはその重縮合物を含有する塗布液をコーティングして形成される。        Ｒ’ｎＳｉ（ＯＲ）４−ｎ      …（１）  式中、Ｒ’はビニル基、アミノ基、エポキシ基、クロル基、メタクリロキシ基、アクリロキシ基、又はイソシアネート基、Ｒはアルキル基、ｎは置換数である。【特許請求の範囲】
【請求項１】
透明フィルム基材上に、ハードコート層と、屈折率が透明フィルム基材よりも高い高屈折率層と、屈折率が透明フィルム基材よりも低い低屈折率層とを有する反射防止フィルムにおいて、高屈折率層が、少なくとも１種の導電性粒子、少なくとも１種の炭素数１〜３のアルコキシ化した電離放射線硬化型樹脂及び／又はジオキサン構造を有する電離放射線硬化型樹脂、並びに下記一般式（１）で表わされる有機珪素化合物若しくはその加水分解物あるいはその重縮合物を含有する塗布液をコーティングして形成されることを特徴とする、反射防止フィルム。
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。
【請求項２】
前記高屈折率層の屈折率が、１．６０以下であることを特徴とする、請求の範囲第１項に記載の反射防止フィルム。
【請求項３】
少なくとも１種の炭素数１〜３のアルコキシ化した電離放射線硬化型樹脂及び／又はジオキサン構造を有する電離放射線硬化型樹脂が、分子中に重合可能な不飽和結合を１ないし２個有するアクリル系化合物を含有するものであることを特徴とする、請求の範囲第１項又は第２項に記載の反射防止フィルム。
【請求項４】
前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であることを特徴とする、請求の範囲第１項〜第３項のいずれか一項に記載の反射防止フィルム。
【請求項５】
透明フィルム基材上に、屈折率が該透明フィルム基材よりも高い高屈折率層と、屈折率が該透明フィルム基材よりも低い低屈折率層をこの順に積層してなる反射防止フィルムであって、高屈折率層は、（ａ）導電性粒子と、（ｂ）導電性粒子とは組成の異なる無機粒子とを含有する塗布液をコーティングして形成し、低屈折率層は、外殻層を有しかつ内部が多孔質又は空洞である中空シリカ系粒子を含有する塗布液をコーティングして形成したことを特徴とする、反射防止フィルム。
【請求項６】
前記低屈折率層が、下記一般式（２）で表される有機珪素化合物若しくはその加水分解物あるいはその重縮合物と、外殻層を有しかつ内部が多孔質又は空洞である中空シリカ系粒子とを含有する塗布液をコーティングして形成したことを特徴とする、請求の範囲第５項に記載の反射防止フィルム。
Ｓｉ（ＯＲ）４      …（２）
式中、Ｒはアルキル基である。
【請求項７】
前記高屈折率層が、（ａ）導電性粒子と、（ｂ）導電性粒子とは組成の異なる無機粒子と、（ｃ）電離放射線硬化型樹脂と、（ｄ）下記一般式（１）で表わされる有機珪素化合物若しくはその加水分解物あるいはその重縮合物とを含有する塗布液をコーティングして形成され、屈折率が１．６０以下であることを特徴とする、請求の範囲第５項又は第６項に記載の反射防止フィルム。
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。
【請求項８】
前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であり、前記無機粒子が、中空シリカ、コロイダルシリカ、及びフッ化マグネシウムよりなる群の中から選ばれた少なくとも１種の無機粒子であることを特徴とする、請求の範囲第５項〜第７項のいずれか一項に記載の反射防止フィルム。
【請求項９】
前記導電性粒子が、アンチモン含有酸化スズ（ＡＴＯ）、及び／又はアンチモン酸亜鉛であることを特徴とする、請求の範囲第８項に記載の反射防止フィルム。
【請求項１０】
前記無機粒子が、中空シリカであることを特徴とする、請求の範囲第８項に記載の反射防止フィルム。
【請求項１１】
前記電離放射線硬化型樹脂が、分子中に重合可能な不飽和結合を２個以上有するアクリル系化合物を含有することを特徴とする、請求の範囲第７項〜第１０項のいずれか一項に記載の反射防止フィルム。
【請求項１２】
前記低屈折率層が、バインダーとの反応性を有する基を少なくとも１つ含むシリコーン化合物を含有することを特徴とする、請求の範囲第５項〜第１１項のいずれか一項に記載の反射防止フィルム。
【請求項１３】
請求の範囲第１項〜第１２項のいずれか一項に記載の反射防止フィルムを一方の面に用いることを特徴とする、偏光板。
【請求項１４】
請求の範囲第１項〜第１２項のいずれか一項に記載の反射防止フィルムを一方の面に用いることを特徴とする、画像表示装置。
【請求項１５】
請求の範囲第１３項に記載の偏光板を用いることを特徴とする、画像表示装置。
【発明の詳細な説明】
【技術分野】
【０００１】
本発明は、反射防止フィルム、それを用いた偏光板、及び画像表示装置に関するものである。
【背景技術】
【０００２】
一般に、反射防止フィルムは、陰極管表示装置（ＣＲＴ）、プラズマディスプレイ（ＰＤＰ）、エレクトロルミネッセンスディスプレイ（ＥＬＤ）や液晶表示装置（ＬＣＤ）のような画像表示装置において、外光の反射によるコントラスト低下や像の映り込みを防止するために、多層薄膜の光干渉によって、反射率を低減する機能を有しており、ディスプレイの最表面に配置される。【０００３】
一般的に、反射防止は、透明フィルム基材上に直接、又は他の層を介して、下層よりも屈折率の低い低屈折率層を形成することで行なわれている。また、光学物品の表面に傷が付くと、ひいては表示パネルの視認性を悪くするため、反射防止フィルムにハード性能を付与することが行なわれている。さらに、プラスチックからなる光学物品は絶縁性であるために、静電気等により帯電し、表面にほこり等が付着することにより、表示パネルの視認性が悪くなることを防ぐために、帯電防止性能を付与することが求められている。【０００４】
特許文献１及び特許文献２には、これらのハード性能及び帯電防止性能を付与する方法として、透明フィルム基材上にハードコート層を形成し、その上に金属酸化物を含有させた帯電防止層を形成し、さらにその上に下層よりも屈折率の低い低屈折率層を形成して、反射防止フィルムを作製する方法が記載されている。【０００５】
また、近年、屋外や室内などディスプレイの使用環境は様々になってきており、特に屋外用の大画面用途で使用する場合においては、平面性や硬度や耐擦傷性に優れ、かつ環境変化に対して優れた光学フィルムが求められている。従来の光学フィルムでは、特に広幅、薄膜では平面性に優れたものが得られず、耐擦傷性や環境変化に対する耐久性（具体的には高温高湿下での耐薬品性）について十分なものがなかった。【０００６】
特許文献３には、高湿環境下における反射防止フィルム内への水蒸気の浸透を抑制し、基材の寸法変化等の反射防止フィルムの劣化を防止するために、ハードコート層と低屈折率層との間に、水蒸気遮断性金属酸化物層として酸化ケイ素層を真空蒸着法によって設けた反射防止フィルムが記載されている。【０００７】
また、透明フィルム基材上にハードコート層を形成し、その上に高屈折率層、低屈折率層をこの順に形成してなる積層構造の反射防止フィルムにおいて、高屈折率層と低屈折率層の屈折率差が大きい場合、反射スペクトルがＶ字形状になり、可視光領域において短波長域や長波長域の反射率が高くなることで、反射防止フィルムに色味が発生するという問題があった。【０００８】
特許文献４には、反射防止フィルムの色付きを抑制する目的で、導電性金属酸化物と屈折率低減化物質、及び電離放射線硬化型樹脂よりなる帯電防止層を形成する方法が示されている
【特許文献１】特開２００２−２６７８０４号公報
【特許文献２】特開２００６−３５６２４号公報
【特許文献３】特開２００７−３６７２号公報
【特許文献４】特開２００５−２９２５１０号公報
【発明の開示】
【発明が解決しようとする課題】
【０００９】
しかしながら、特許文献１では透明プラスチックフィルムの片面に、ハードコート層、帯電防止層及び低屈折率層をこの順にハードコート層を透明プラスチックフィルム側として順次積層してなる反射防止フィルムにおいて、帯電防止層の屈折率を１．６０〜１．７５とし、低屈折率層の反射率を１．４０以下としている。【００１０】
また、特許文献２では透明基材上の少なくとも片面に、紫外線硬化性及び金属酸化物粒子を有する高屈折率層を設け、該層上に熱硬化性を有する低屈折率層を設けており、高屈折率層の屈折率を１．５〜２．５とし、低屈折率層の反射率を１．２５〜１．４５の範囲としている。【００１１】
このように、帯電防止剤として金属酸化物を含有した帯電防止層は、一般に屈折率が高く、透明基材にハードコート層、帯電防止層、低屈折率層をこの順に積層させると、帯電防止層と低屈折率層の屈折率差により、反射率波形がＶ字になり、可視光領域における短波長、及び長波長領域において反射率が高くなり、反射色として、青、赤色が強く出現してしまう。【００１２】
このように可視光領域における反射色として青若しくは赤色が目立ってしまうと、生産時におけるわずかな塗布膜厚むらによる反射色むらが目立ってしまい、消費者の快適な視認性が損なわれてしまうため、特許文献１および２のような反射防止フィルムでは実用性に欠ける部分がある。【００１３】
快適な視認性のためには、可視光領域における反射色として色味がない状態、いわゆるニュートラル色とすることで生産時におけるわずかな塗布膜厚むらを目立ちにくくする必要がある。可視光領域における反射色をニュートラル色に抑え込むためには、帯電防止層中に含まれる金属酸化物粒子の量を減らすことで帯電防止層の屈折率を低減させる手段があるが、金属酸化物粒子の低減に伴ってフィルム自身の帯電防止性が劣化するという問題があり、現在のところニュートラル色、帯電防止性の両立に優れたものは知られていない。【００１４】
また、特許文献３に記載された反射防止フィルムの製造に必要な真空蒸着法には、大がかりな真空系の蒸着装置が不可欠であるため、近年求められている広幅の反射防止フィルムを、一度に大量生産できないという問題があり、またコスト面から見ても生産効率が十分ではなかった。さらに、特許文献３に記載された反射防止フィルムでは、ハードコート層に有機バインダーとしてアクリル樹脂を用いているため、ハードコート層と水蒸気遮断性の酸化ケイ素層との層間密着性が不十分であるという問題があった。【００１５】
また、特許文献４に記載された反射防止フィルムの製造方法では、帯電防止層と、その上の低屈折率層との密着性が十分でなく、環境変化に対する耐久性に劣るという問題があった。【００１６】
本発明の目的は、上記の従来技術の問題を解決し、各層間の密着性に優れ、硬度、耐擦性、帯電防止性、及び生産時の塗布むらが改善され、さらに、高温高湿下での耐薬品性に優れた反射防止フィルム、この反射防止フィルムを用いた視認性に優れた偏光板、画像表示装置を提供しようとすることにある。
【課題を解決するための手段】
【００１７】
本発明によれば、下記構成の反射防止フィルム、偏光板、及び画像表示装置が提供され、上記の目的を達成しうることを見出した。【００１８】
請求の範囲第１項の発明は、透明フィルム基材上に、ハードコート層と、屈折率が透明フィルム基材よりも高い高屈折率層と、屈折率が透明フィルム基材よりも低い低屈折率層とを有する反射防止フィルムであって、高屈折率層が、少なくとも１種の導電性粒子、少なくとも１種の炭素数１〜３のアルコキシ化した電離放射線硬化型樹脂及び／又はジオキサン構造を有する電離放射線硬化型樹脂、並びに下記一般式（１）で表わされる有機珪素化合物若しくはその加水分解物あるいはその重縮合物を含有する塗布液をコーティングして形成されることを特徴としている。【００１９】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００２０】
請求の範囲第２項の発明は、請求の範囲第１項に記載の反射防止フィルムであって、前記高屈折率層の屈折率が、１．６０以下であることを特徴としている。【００２１】
請求の範囲第３項の発明は、請求の範囲第１項又は第２項に記載の反射防止フィルムであって、少なくとも１種の炭素数１〜３のアルコキシ化した電離放射線硬化型樹脂及び／又はジオキサン構造を有する電離放射線硬化型樹脂が、分子中に重合可能な不飽和結合を１ないし２個有するアクリル系化合物を含有するものであることを特徴としている。【００２２】
請求の範囲第４項の発明は、請求の範囲第１項〜第３項のいずれか一項に記載の反射防止フィルムであって、前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であることを特徴としている。【００２３】
請求の範囲第５項の発明は、透明フィルム基材上に、屈折率が該透明フィルム基材よりも高い高屈折率層と、屈折率が該透明フィルム基材よりも低い低屈折率層をこの順に積層してなる反射防止フィルムであって、高屈折率層は、（ａ）導電性粒子と、（ｂ）導電性粒子とは組成の異なる無機粒子とを含有する塗布液をコーティングして形成し、低屈折率層は、外殻層を有しかつ内部が多孔質又は空洞である中空シリカ系粒子を含有する塗布液をコーティングして形成したことを特徴としている。【００２４】
請求の範囲第６項の発明は、請求の範囲第５項に記載の反射防止フィルムであって、前記低屈折率層が、下記一般式（２）で表される有機珪素化合物若しくはその加水分解物あるいはその重縮合物と、外殻層を有しかつ内部が多孔質又は空洞である中空シリカ系粒子とを含有する塗布液をコーティングして形成したことを特徴としている。【００２５】
Ｓｉ（ＯＲ）４      …（２）
式中、Ｒはアルキル基である。【００２６】
請求の範囲第７項の発明は、請求の範囲第５項又は第６項に記載の反射防止フィルムであって、前記高屈折率層が、（ａ）導電性粒子と、（ｂ）導電性粒子とは組成の異なる無機粒子と、（ｃ）電離放射線硬化型樹脂と、（ｄ）下記一般式（１）で表わされる有機珪素化合物若しくはその加水分解物あるいはその重縮合物とを含有する塗布液をコーティングして形成され、屈折率が１．６０以下であることを特徴としている。【００２７】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００２８】
請求の範囲第８項の発明は、請求の範囲第５項〜第７項のいずれか一項に記載の反射防止フィルムであって、前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であり、前記無機粒子が、中空シリカ、コロイダルシリカ、及びフッ化マグネシウムよりなる群の中から選ばれた少なくとも１種の無機粒子であることを特徴としている。【００２９】
請求の範囲第９項の発明は、請求の範囲第８項に記載の反射防止フィルムであって、前記導電性粒子が、アンチモン含有酸化スズ（ＡＴＯ）、及び／又はアンチモン酸亜鉛であることを特徴としている。【００３０】
請求の範囲第１０項の発明は、請求の範囲第８項に記載の反射防止フィルムであって、前記無機粒子が、中空シリカであることを特徴としている。【００３１】
請求の範囲第１１項の発明は、請求の範囲第７項〜第１０項のいずれか一項に記載の反射防止フィルムであって、前記電離放射線硬化型樹脂が、分子中に重合可能な不飽和結合を２個以上有するアクリル系化合物を含有することを特徴としている。【００３２】
請求の範囲第１２項の発明は、請求の範囲第５項〜第１１項のいずれか一項に記載の反射防止フィルムであって、前記低屈折率層が、バインダーとの反応性を有する基を少なくとも１つ含むシリコーン化合物を含有することを特徴としている。【００３３】
請求の範囲第１３項の偏光板の発明は、請求の範囲第１項〜第１２項のいずれか一項に記載の反射防止フィルムを一方の面に用いることを特徴としている。【００３４】
請求の範囲第１４項の画像表示装置の発明は、請求の範囲第１項〜第１２項のいずれか一項に記載の反射防止フィルムを一方の面に用いることを特徴としている。【００３５】
請求の範囲第１５項の画像表示装置の発明は、請求の範囲第１３項に記載の偏光板を用いることを特徴としている。
【発明の効果】
【００３６】
請求の範囲第１項の発明は、透明フィルム基材上に、ハードコート層と、屈折率が透明フィルム基材よりも高い高屈折率層と、屈折率が透明フィルム基材よりも低い低屈折率層とを有する反射防止フィルムであって、高屈折率層が、少なくとも１種の導電性粒子、少なくとも１種の炭素数１〜３のアルコキシ化した電離放射線硬化型樹脂及び／又はジオキサン構造を有する電離放射線硬化型樹脂、並びに下記一般式（１）で表わされる有機珪素化合物若しくはその加水分解物あるいはその重縮合物を含有する塗布液をコーティングして形成されることを特徴としている。【００３７】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００３８】
請求の範囲第１項の発明によれば、反射防止フィルムは、各層間の密着性に優れ、硬度、耐擦性、及び帯電防止性が改善され、さらに、高温高湿下での耐薬品性に優れているという効果を奏する。【００３９】
請求の範囲第２項の発明は、請求の範囲１に記載の反射防止フィルムであって、前記高屈折率層の屈折率が、１．６０以下であるもので、請求の範囲第２項の発明によれば、反射防止フィルムは、生産時の塗布むらが改善されるという効果を奏する。また、生産時の塗布むらが改善され、可視光領域における反射色をニュートラル色に抑え込むことができ、後述する鉛筆硬度試験による傷を実質的に視認しにくくするという効果を奏する。【００４０】
請求の範囲第３項の発明は、請求の範囲第１項又は第２項に記載の反射防止フィルムであって、炭素数１〜３のアルコキシ化した電離放射線硬化型樹脂及び／又はジオキサン構造を有する電離放射線硬化型樹脂が、分子中に重合可能な不飽和結合を１ないし２個有するアクリル系化合物を含有するもので、請求の範囲第３項の発明によれば、反射防止フィルムは、各層間の密着性に優れ、硬度、耐擦性、及び帯電防止性が改善され、さらに、高温高湿下での耐薬品性に優れているという効果を奏する。【００４１】
請求の範囲第４項の発明は、請求の範囲第１項〜第３項のいずれか一項に記載の反射防止フィルムであって、前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であるもので、請求の範囲第４項の発明によれば、反射防止フィルムは、各層間の密着性に優れ、硬度、耐擦性、及び帯電防止性が改善され、さらに、高温高湿下での耐薬品性に優れているという効果を奏する。【００４２】
請求の範囲第５項の発明は、透明フィルム基材上に、屈折率が該透明フィルム基材よりも高い高屈折率層と、屈折率が該透明フィルム基材よりも低い低屈折率層をこの順に積層してなる反射防止フィルムであって、高屈折率層は、（ａ）導電性粒子と、（ｂ）導電性粒子とは組成の異なる無機粒子とを含有する塗布液をコーティングして形成し、低屈折率層は、外殻層を有しかつ内部が多孔質又は空洞である中空シリカ系粒子を含有する塗布液をコーティングして形成したものであるから、請求の範囲第５項の発明によれば、反射防止フィルムについて、耐擦傷性や、密着性、及び硬度が改善され、高温高湿下での耐薬品性にも優れているという効果を奏する。【００４３】
請求の範囲第６項の発明は、請求の範囲第５項に記載の反射防止フィルムであって、前記低屈折率層が、下記一般式（２）で表される有機珪素化合物若しくはその加水分解物あるいはその重縮合物と、外殻層を有しかつ内部が多孔質又は空洞である中空シリカ系粒子とを含有する塗布液をコーティングして形成したことを特徴としている。【００４４】
Ｓｉ（ＯＲ）４      …（２）
式中、Ｒはアルキル基である。【００４５】
請求の範囲第６項の発明によれば、反射防止フィルムについて、耐擦傷性や、密着性、及び硬度が改善され、高温高湿下での耐薬品性にも優れているという効果を奏する。【００４６】
請求の範囲第７項の発明は、請求の範囲第５項又は第６項に記載の反射防止フィルムであって、高屈折率層が、（ａ）導電性粒子と、（ｂ）導電性粒子とは組成の異なる無機粒子と、（ｃ）電離放射線硬化型樹脂と、（ｄ）下記一般式（１）で表わされる有機珪素化合物若しくはその加水分解物あるいはその重縮合物とを含有する塗布液をコーティングして形成され、屈折率が１．６０以下であることを特徴としている。【００４７】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００４８】
請求の範囲第７項の発明によれば、反射防止フィルムについて、耐擦傷性や、密着性、及び硬度が改善され、高温高湿下での耐薬品性にも優れているという効果を奏する。【００４９】
請求の範囲第８項の発明は、請求の範囲第５項〜第７項のいずれか一項に記載の反射防止フィルムであって、前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であり、前記無機粒子が、中空シリカ、コロイダルシリカ、及びフッ化マグネシウムよりなる群の中から選ばれた少なくとも１種の無機粒子であるものである。請求の範囲第８項の発明によれば、反射防止フィルムは、各層間の密着性に優れ、硬度、耐擦性、及び帯電防止性が改善され、さらに高温高湿下での耐薬品性に優れているという効果を奏する。【００５０】
請求の範囲第９項の発明は、請求の範囲第８項に記載の反射防止フィルムであって、前記導電性粒子が、アンチモン含有酸化スズ（ＡＴＯ）、及び／又はアンチモン酸亜鉛であるもので、請求の範囲第９項の発明によれば、耐擦傷性や密着性、及び硬度が改善され、帯電防止性に優れ、かつ低コストであるという効果を奏する。【００５１】
請求の範囲第１０項の発明は、請求の範囲第８項に記載の反射防止フィルムであって、前記無機粒子が、中空シリカであるもので、請求の範囲第１０項の発明によれば、高屈折率層の屈折率調整範囲が広くなり、反射防止フィルムの色付きを抑制しやすくなるという効果を奏する。【００５２】
請求の範囲第１１項の発明は、請求の範囲第７項〜第１０項のいずれか一項に記載の反射防止フィルムであって、前記電離放射線硬化型樹脂が、分子中に重合可能な不飽和結合を２個以上有するアクリル系化合物を含有するものであり、請求の範囲第１１項の発明によれば、高屈折率層の膜強度に優れ、反射防止フィルムの硬度、耐擦性、密着性に優れるという効果を奏する。【００５３】
請求の範囲第１２項の発明は、請求の範囲第５項〜第１１項のいずれか一項に記載の反射防止フィルムであって、前記低屈折率層が、バインダーとの反応性を有する基を少なくとも１つ含むシリコーン化合物を含有するものであり、請求の範囲第１２項の発明によれば、反射防止フィルムは、耐薬品性や防汚性に優れるという効果を奏する。【００５４】
請求の範囲第１３項の偏光板の発明は、請求の範囲第１項〜第１２項のいずれか一項に記載の反射防止フィルムを一方の面に用いるものであるから、請求の範囲第１３項の偏光板の発明によれば、耐擦傷性や、密着性、及び硬度が改善され、高温高湿下での耐薬品性にも優れているという効果を奏する。【００５５】
請求の範囲第１４項の画像表示装置の発明は、請求の範囲第１項〜第１２項のいずれか一項に記載の反射防止フィルムを一方の面に用いるものであるから、請求の範囲第１４項の画像表示装置の発明によれば、耐擦傷性や、密着性、及び硬度が改善され、高温高湿下での耐薬品性にも優れているという効果を奏する。【００５６】
請求の範囲第１５項の画像表示装置の発明は、請求の範囲第１３項に記載の偏光板を用いるものであるから、請求の範囲第１５項の画像表示装置によれば、光の写り込みが気にならず、視認性に優れており、また、耐擦傷性や、密着性、及び硬度が改善され、高温高湿下での耐薬品性にも優れているという効果を奏する。
【図面の簡単な説明】
【００５７】
【図１】実施例で作製した液晶表示装置の構成を示す断面図である。
【符号の説明】
【００５８】
６０  液晶表示装置
６４  光反射板
６５  導光板
６６  光拡散板
６７  バックライト
６８  液晶表示パネル
６９  視認側偏光板
７０  偏光板
７１、７３  偏光板保護フィルム
７２  二色性偏光フィルム
【発明を実施するための最良の形態】
【００５９】
つぎに、本発明の実施の形態を説明するが、本発明はこれらに限定されるものではない。【００６０】
また、本文中、「（メタ）アクリレート」との記載は、「メタアクリレート若しくはアクリレート」のことを示す。【００６１】
一般に、反射防止フィルムの反射防止層は、透明フィルム基材側から屈折率の異なる２層を、高屈折率層／低屈折率層の順に積層されているものが、反射率が減少する点から好ましく用いられる。【００６２】
本発明の反射防止フィルムの第１の実施形態は、透明フィルム基材上に、ハードコート層と、屈折率が透明フィルム基材よりも高い高屈折率層と、屈折率が透明フィルム基材よりも低い低屈折率層とを有する反射防止フィルムであって、高屈折率層が、少なくとも１種の導電性粒子、少なくとも１種の炭素数１〜３のアルコキシ化した電離放射線硬化型樹脂及び／又はジオキサン構造を有する電離放射線硬化型樹脂、並びに下記一般式（１）で表わされる有機珪素化合物若しくはその加水分解物あるいはその重縮合物を含有する塗布液をコーティングして形成されることを特徴とする。【００６３】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００６４】
そして、本実施形態の反射防止フィルムは、該反射防止フィルムの高屈折率層の屈折率が１．６０以下であることが好ましい。【００６５】
そして、本実施形態の反射防止フィルムは、炭素数１〜３のアルコキシ化した電離放射線硬化型樹脂及び／又はジオキサン構造を有する電離放射線硬化型樹脂が、分子中に重合可能な不飽和結合を１ないし２個有するアクリル系化合物を含有するものであることが好ましい。【００６６】
さらに、本実施形態の反射防止フィルムは、前記導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であることが好ましい。【００６７】
また、本発明の反射防止フィルムの第２の実施形態は、透明フィルム基材上に、屈折率が該透明フィルム基材よりも高い高屈折率層と、屈折率が該透明フィルム基材よりも低い低屈折率層をこの順に積層してなる反射防止フィルムであって、高屈折率層は、（ａ）導電性粒子と、（ｂ）導電性粒子とは組成の異なる無機粒子とを含有する塗布液をコーティングして形成し、低屈折率層は、外殻層を有しかつ内部が多孔質又は空洞である中空シリカ系粒子を含有する塗布液をコーティングして形成したものである。【００６８】
本実施形態の反射防止フィルムは、前記低屈折率層が、下記一般式（２）で表される有機珪素化合物若しくはその加水分解物あるいはその重縮合物と、外殻層を有しかつ内部が多孔質又は空洞である中空シリカ系粒子とを含有する塗布液をコーティングして形成したものであることが好ましい。【００６９】
Ｓｉ（ＯＲ）４      …（２）
式中、Ｒはアルキル基であり、より好ましくは炭素数１〜４のアルキル基である。【００７０】
そして、本実施形態の反射防止フィルムにおいて、高屈折率層は、（ａ）導電性粒子と、（ｂ）導電性粒子とは組成の異なる無機粒子と、（ｃ）電離放射線硬化型樹脂と、（ｄ）下記一般式（１）で表わされる有機珪素化合物若しくはその加水分解物あるいはその重縮合物とを含有する塗布液をコーティングして形成され、屈折率が１．６０以下であることが好ましい。【００７１】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００７２】
さらに、本実施形態の反射防止フィルムは、導電性粒子が、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であり、無機粒子が、中空シリカ、コロイダルシリカ、及びフッ化マグネシウムよりなる群の中から選ばれた少なくとも１種の無機粒子であることが好ましい。中でも、導電性粒子はアンチモン含有酸化スズ（ＡＴＯ）、及び／又はアンチモン酸亜鉛であることがより好ましく、無機粒子は中空シリカであることがより好ましい。【００７３】
そして、本実施形態の反射防止フィルムにおいて、電離放射線硬化型樹脂は、分子中に重合可能な不飽和結合を２個以上有するアクリル系化合物を含有することが好ましい。また、本実施形態の反射防止フィルムにおいて、低屈折率層は、バインダーとの反応性を有する基を少なくとも１つ含むシリコーン化合物を含有することが好ましい。
（高屈折率層）
つぎに、透明樹脂フィルムよりも屈折率の高い高屈折率層について説明する。本発明でいう高屈折率層とは、透明フィルム基材よりも屈折率が高い層をいう。高屈折率層の好ましい屈折率としては、２３℃、波長５５０ｎｍ測定で、１．５〜２．２の範囲であることが好ましい。反射防止フィルムの色付きを抑制する観点からは、１．５０〜１．６０の範囲であることが特に好ましい。高屈折率層の屈折率を調整する手段は、導電性粒子の種類、添加量が支配的であるため、以下に説明する導電性粒子の屈折率は１．６０〜２．６０であることが好ましく、１．６５〜２．５０であることがさらに好ましい。【００７４】
また、高屈折率層の膜厚は、光学干渉層としての特性から、５ｎｍ〜１μｍであることが好ましく、１０ｎｍ〜０．３μｍであることがさらに好ましく、３０ｎｍ〜０．２μｍであることが最も好ましい。【００７５】
つぎに、高屈折率層の屈折率を調整するのに用いられる導電性粒子について説明する。【００７６】
本発明において使用する導電性粒子は、酸化アンチモン、酸化スズ、酸化亜鉛、スズ含有酸化インジウム（ＩＴＯ）、アンチモン含有酸化スズ（ＡＴＯ）、及びアンチモン酸亜鉛よりなる群の中から選ばれた少なくとも１種の導電性粒子であるものである。【００７７】
酸化チタンや酸化アルミニウム、酸化ジルコニウム等、上記以外の組成の粒子は、導電性が無いか、あるいは不足していることから、これを主成分とする塗膜は十分な帯電防止性能を発現しないため、本発明における導電性粒子には含まれない。【００７８】
これら導電性粒子の一次粒子の平均粒子径は１０ｎｍ〜２００ｎｍの範囲であり、２０〜１５０ｎｍであることがより好ましく、３０〜１００ｎｍであることが特に好ましい。導電性粒子の平均粒子径は、走査電子顕微鏡（ＳＥＭ）等による電子顕微鏡写真から計測することができる。また、動的光散乱法や静的光散乱法等を利用する粒度分布計等によって計測してもよい。粒径が小さ過ぎると凝集しやすくなり、分散性が劣化する。粒径が大き過ぎるとヘイズが著しく上昇し好ましくない。導電性粒子の形状は、米粒状、球形状、立方体状、紡錘形状、針状あるいは不定形状であることが好ましい。【００７９】
導電性粒子は有機化合物により表面処理してもよい。導電性粒子の表面を有機化合物で表面修飾することによって、有機溶媒中での分散安定性が向上し、分散粒径の制御が容易になるとともに、経時での凝集、沈降を抑えることもできる。このため、好ましい有機化合物での表面修飾量は金属酸化物粒子に対して０．１〜５質量％、より好ましくは０．５〜３質量％である。表面処理に用いる有機化合物の例には、ポリオール、アルカノールアミン、ステアリン酸、シランカップリング剤及びチタネートカップリング剤が含まれる。この中でも後述するシランカップリング剤が好ましい。２種以上の表面処理を組み合わせてもよい。【００８０】
導電性粒子の使用量は、高屈折率層中に５質量％〜８５質量％が好ましく、１０〜８０質量％であることがより好ましく、２０〜７５質量％が、最も好ましい。使用量が少ないと所望の屈折率や導電性及び本発明の効果が得られず、多すぎると膜強度の劣化などが発生する。【００８１】
上記導電性粒子は、媒体に分散した分散体の状態で、高屈折率層を形成するための塗布液に供される。金属酸化物粒子の分散媒体としては、沸点が６０〜１７０℃の液体を用いることが好ましい。分散溶媒の具体例としては、水、アルコール（例メタノール、エタノール、イソプロパノール、ブタノール、ベンジルアルコール）、ケトン（例えば、アセトン、メチルエチルケトン、メチルイソブチルケトン、シクロヘキサノン）、ケトンアルコール（例えば、ジアセトンアルコール）、エステル（例えば、酢酸メチル、酢酸エチル、酢酸プロピル、酢酸ブチル、蟻酸メチル、蟻酸エチル、蟻酸プロピル、蟻酸ブチル）、脂肪族炭化水素（例えば、ヘキサン、シクロヘキサン）、ハロゲン化炭化水素（例えば、メチレンクロライド、クロロホルム、四塩化炭素）、芳香族炭化水素（例えば、ベンゼン、トルエン、キシレン）、アミド（例えば、ジメチルホルムアミド、ジメチルアセトアミド、ｎ−メチルピロリドン）、エーテル（例えば、ジエチルエーテル、ジオキサン、テトラハイドロフラン）、エーテルアルコール（例えば、１−メトキシ−２−プロパノール）、プロピレングリコールモノメチルエーテル、プロピレングリコールモノメチルエーテルアセテートが挙げられる。中でも、トルエン、キシレン、メチルエチルケトン、メチルイソブチルケトン、シクロヘキサノン、メタノール、エタノール、及びイソプロパノールが特に好ましい。【００８２】
また導電性粒子は、分散機を用いて媒体中に分散することができる。分散機の例としては、サンドグラインダーミル（例えば、ピン付きビーズミル）、高速インペラーミル、ペッブルミル、ローラーミル、アトライター及びコロイドミルが挙げられる。サンドグラインダーミル及び高速インペラーミルが特に好ましい。また、予備分散処理を実施してもよい。予備分散処理に用いる分散機の例としては、ボールミル、三本ロールミル、ニーダー及びエクストルーダーが挙げられる。分散剤を含有させることも好ましい。【００８３】
さらにコア／シェル構造を有する導電性粒子を含有させてもよい。シェルはコアの周りに１層形成させてもよいし、耐光性をさらに向上させるために複数層形成させてもよい。コアは、シェルにより完全に被覆されていることが好ましい。【００８４】
本発明に係る高屈折率層には、前述の導電性粒子とは組成の異なる無機粒子を含有してもよい。本発明において使用する無機粒子は、中空シリカ、コロイダルシリカ、及びフッ化マグネシウムよりなる群の中から選ばれた少なくとも１種の無機粒子であるものである。無機粒子の使用量は、高屈折率層中に１質量％〜３０質量％が好ましく、３〜２５質量％であることがより好ましく、５〜２０質量％が、最も好ましい。使用量が少ないと所望の耐擦傷性や密着性、硬度、高温高湿下での耐薬品性といった本発明の効果が得られず、多すぎると膜強度の劣化などが発生する。【００８５】
また、高屈折率層には、電離放射線硬化型樹脂を、導電性粒子のバインダーとして、塗膜の製膜性や物理的特性の向上のために含有させることができる。【００８６】
本発明による炭素数１〜３のアルコキシ化した電離放射線硬化型樹脂及び／又はジオキサン構造を有する電離放射線硬化型樹脂とは、該電離放射線硬化型樹脂の構造中にメチレンオキサイド、エチレンオキサイド、プロピレンオキサイド及び／又は１，３−ジオキサン、１，４−ジオキサン構造を含有するものであり、前記炭素数１〜３のアルコキシ化した電離放射線硬化型樹脂及び／又はジオキサン構造を有する電離放射線硬化型樹脂としては、紫外線や電子線のような電離放射線の照射により直接、又は光重合開始剤の作用を受けて間接的に重合反応を生じる官能基を有するモノマー又はオリゴマーを用いることが好ましい。【００８７】
このような電離放射線硬化型樹脂としては、メトキシポリエチレングリコールアクリレート、メトキシポリエチレングリコールメタクリレート、エトキシ化フェニルアクリレート、エトキシ化フェニルメタクリレート、エトキシ化２−メチル−１，３プロパンジオールジアクリレート、エトキシ化２−メチル−１，３プロパンジオールジメタクリレート、エトキシ化ビスフェノールＡジアクリレート、エトキシ化プロポキシ化ビスフェノールＡジメタクリレート、エトキシ化トリメチロールプロパントリアクリレート、エトキシ化トリメチロールプロパントリメタクリレート、エトキシ化ペンタエリスリトールテトラアクリレート、プロポキシ化ジトリメチロールプロパンテトラアクリレート、プロポキシ化ペンタエリスリトールテトラアクリレート、ジオキサングリコールジアクリレート、ジオキサングリコールジメタクリレートが好ましく挙げられ、とりわけ紫外線や電子線のような電離放射線の照射により直接、又は光重合開始剤の作用を受けて間接的に重合反応を生じる官能基を１個ないし２個有するものが特に好ましい。【００８８】
また、本発明では前記電離放射線硬化型樹脂として、紫外線や電子線のような電離放射線の照射により直接、又は光重合開始剤の作用を受けて間接的に重合反応を生じる官能基を２個以上有するモノマー又はオリゴマーを用いることができる。官能基としては（メタ）アクリロイルオキシ基等のような不飽和二重結合を有する基、エポキシ基、シラノール基等が挙げられる。中でも不飽和二重結合を２個以上有するラジカル重合性のモノマーやオリゴマーを好ましく用いることができる。必要に応じて光重合開始剤を組み合わせてもよい。このような電離放射線硬化型樹脂としては、ポリオールアクリレート、エポキシアクリレート、ウレタンアクリレート、ポリエステルアクリレート若しくはそれらの混合物が用いられる。例えば多官能アクリレート化合物等が挙げられ、ペンタエリスリトール多官能アクリレート、ジペンタエリスリトール多官能アクリレート、ペンタエリスリトール多官能メタクリレート、及びジペンタエリスリトール多官能メタクリレートよりなる群から選ばれる化合物であることが好ましい。ここで、多官能アクリレート化合物とは、分子中に２個以上のアクリロイルオキシ基及び／又はメタクロイルオキシ基を有する化合物である。【００８９】
多官能アクリレート化合物のモノマーとしては、例えばエチレングリコールジアクリレート、ジエチレングリコールジアクリレート、１，６−ヘキサンジオールジアクリレート、ネオペンチルグリコールジアクリレート、トリメチロールプロパントリアクリレート、トリメチロールエタントリアクリレート、テトラメチロールメタントリアクリレート、テトラメチロールメタンテトラアクリレート、ペンタグリセロールトリアクリレート、ペンタエリスリトールジアクリレート、ペンタエリスリトールトリアクリレート、ペンタエリスリトールテトラアクリレート、グリセリントリアクリレート、ジペンタエリスリトールトリアクリレート、ジペンタエリスリトールテトラアクリレート、ジペンタエリスリトールペンタアクリレート、ジペンタエリスリトールヘキサアクリレート、トリス（アクリロイルオキシエチル）イソシアヌレート、エチレングリコールジメタクリレート、ジエチレングリコールジメタクリレート、１，６−ヘキサンジオールジメタクリレート、ネオペンチルグリコールジメタクリレート、トリメチロールプロパントリメタクリレート、トリメチロールエタントリメタクリレート、テトラメチロールメタントリメタクリレート、テトラメチロールメタンテトラメタクリレート、ペンタグリセロールトリメタクリレート、ペンタエリスリトールジメタクリレート、ペンタエリスリトールトリメタクリレート、ペンタエリスリトールテトラメタクリレート、グリセリントリメタクリレート、ジペンタエリスリトールトリメタクリレート、ジペンタエリスリトールテトラメタクリレート、ジペンタエリスリトールペンタメタクリレート、ジペンタエリスリトールヘキサメタクリレートが好ましく挙げられる。これらの化合物は、それぞれ単独又は２種以上を混合して用いられる。また、上記モノマーの２量体、３量体等のオリゴマーであってもよい。【００９０】
電離放射線硬化型樹脂の添加量は、高屈折率組成物では固形分中の１５質量％以上５０質量％未満であることが好ましい。【００９１】
電離放射線硬化型樹脂の硬化促進のために、光重合開始剤と分子中に重合可能な不飽和結合を２個以上有するアクリル系化合物とを、質量比で１：２〜１：１０含有することが好ましい。【００９２】
本発明による反射防止フィルムの高屈折率層中に含まれる炭素数１〜３のアルコキシ化した電離放射線硬化型樹脂及び／又はジオキサン構造を有する電離放射線硬化型樹脂はそれぞれ単体で用いてもよいが、混合して用いても良い。【００９３】
その際の混合比率は質量比で１：９９〜９９：１でもよく、より好ましくは２０：８０〜８０：２０であり、さらに好ましくは３０：７０〜７０：３０の範囲である。好ましい範囲内では特に湿熱試験後の耐溶剤性及び密着性が向上する。【００９４】
本発明による反射防止フィルムの高屈折率中に含まれる電離放射線硬化型樹脂と導電性粒子の混合比率は、固形分で、１：３〜５：３の範囲がよく、より好ましくは１：１．５〜１．６：１であり、さらに好ましくは１．５：１．２〜１．５：１である。この範囲外になると、例えば導電性粒子が少なすぎると、密着性がとれなくなって、本発明の効果がなくなり、また帯電防止性が劣化したりし、導電性粒子が多すぎると、反射防止フィルムの生産時に、粒子が脱落して、塗工中のフィルム表面に付着し、外観故障の原因となるので、好ましくない。【００９５】
光重合開始剤としては、具体的には、アセトフェノン、ベンゾフェノン、ヒドロキシベンゾフェノン、ミヒラーケトン、α−アミロキシムエステル、チオキサントン等及びこれらの誘導体を挙げることができるが、特にこれらに限定されるものではない。【００９６】
本発明による反射防止フィルムの高屈折率層中に含まれる下記一般式（１）で表わされる有機珪素化合物若しくはその加水分解物あるいはその重縮合物は、塗膜の製膜性や物理特性のために含有させるものである。【００９７】
Ｒ’ｎＳｉ（ＯＲ）４−ｎ      …（１）
式中、Ｒ’はビニル基、アミノ基、エポキシ基、クロル基、メタクリロキシ基、アクリロキシ基、及びイソシアネート基よりなる群の中から選ばれた少なくとも１種の置換基、Ｒはアルキル基であり、ｎは置換数である。【００９８】
上記一般式（１）で表わされる有機珪素化合物若しくはその加水分解物あるいはその重縮合物の具体例としては、メチルトリメトキシシラン、メチルトリエトキシシラン、メチルトリメトキシエトキシシラン、メチルトリアセトキシシラン、メチルトリブトキシシラン、エチルトリメトキシシラン、エチルトリエトキシシラン、ビニルトリメトキシシラン、ビニルトリエトキシシラン、ビニルトリアセトキシシラン、ビニルトリメトキシエトキシシラン、フェニルトリメトキシシラン、フェニルトリエトキシシラン、フェニルトリアセトキシシラン、γ−クロロプロピルトリメトキシシラン、γ−クロロプロピルトリエトキシシラン、γ−クロロプロピルトリアセトキシシラン、３，３，３−トリフルオロプロピルトリメトキシシラン、γ−グリシジルオキシプロピルトリメトキシシラン、γ−グリシジルオキシプロピルトリエトキシシラン、γ−（β−グリシジルオキシエトキシ）プロピルトリメトキシシラン、β−（３，４−エポシシシクロヘキシル）エチルトリメトキシシラン、β−（３，４−エポキシシクロヘキシル）エチルトリエトキシシラン、γ−アクリロイルオキシプロピルトリメトキシシラン、γ−メタクリロイルオキシプロピルトリメトキシシラン、γ−アミノプロピルトリメトキシシラン、γ−アミノプロピルトリエトキシシラン、γ−メルカプトプロピルトリメトキシシラン、γ−メルカプトプロピルトリエトキシシラン、Ｎ−β−（アミノエチル）−γ−アミノプロピルトリメトキシシラン、及びβ−シアノエチルトリエトキシシラン、ジメチルジメトキシシラン、フェニルメチルジメトキシシラン、ジメチルジエトキシシラン、フェニルメチルジメトキシシラン、ジメチルジエトキシシラン、フェニルメチルジエトキシシラン、γ−グリシジルオキシプロピルメチルジエトキシシラン、γ−グリシジルオキシプロピルメチルジメトキシシラン、γ−グリシジルオキシプロピルフェニルジエトキシシラン、γ−クロロプロピルメチルジエトキシシラン、ジメチルジアセトキシシラン、γ−アクリロイルオキシプロピルメチルジメトキシシラン、γ−アクリロイルオキシプロピルメチルジエトキシシラン、γ−メタクリロイルオキシプロピルメチルジメトキシシラン、γ−メタクリロイルオキシプロピルメチルジエトキシシラン、γ−メルカプトプロピルメチルジメトキシシラン、γ−メルカプトプロピルメチルジエトキシシラン、γ−アミノプロピルメチルジメトキシシラン、γ−アミノプロピルメチルジエトキシシラン、メチルビニルジメトキシシラン、及びメチルビニルジエトキシシラン等が挙げられる。【００９９】
これらのうち、分子内に二重結合を有するビニルトリメトキシシラン、ビニルトリエトキシシラン、ビニルトリアセトキシシラン、ビニルトリメトキシエトキシシラン、γ−アクリロイルオキシプロピルトリメトキシシラン、及びγ−メタクリロイルオキシプロピルトリメトキシシラン、珪素に対して２置換のアルキル基を持つものとしてγ−アクリロイルオキシプロピルメチルジメトキシシラン、γ−アクリロイルオキシプロピルメチルジエトキシシラン、γ−メタクリロイルオキシプロピルメチルジメトキシシラン、γ−メタクリロイルオキシプロピルメチルジエトキシシラン、メチルビニルジメトキシシラン、及びメチルビニルジエトキシシランが好ましく、γ−アクリロイルオキシプロピルトリメトキシシラン、及びγ−メタクリロイルオキシプロピルトリメトキシシラン、γ−アクリロイルオキシプロピルメチルジメトキシシラン、γ−アクリロイルオキシプロピルメチルジエトキシシラン、γ−メタクリロイルオキシプロピルメチルジメトキシシラン、及びγ−メタクリロイルオキシプロピルメチルジエトキシシランが、特に好ましい。【０１００】
２種類以上の上記一般式（１）で表わされる有機珪素化合物若しくはその加水分解物あるいはその重縮合物を併用してもよい。上記に示される有機珪素化合物若しくはその加水分解物あるいはその重縮合物に加えて、他の有機珪素化合物若しくはその加水分解物あるいはその重縮合物を用いてもよい。他の有機珪素化合物若しくはその加水分解物あるいはその重縮合物には、オルトケイ酸のアルキルエステル（例えば、オルトケイ酸メチル、オルトケイ酸エチル、オルトケイ酸ｎ−プロピル、オルトケイ酸ｉ−プロピル、オルトケイ酸ｎ−ブチル、オルトケイ酸ｓｅｃ−ブチル、オルトケイ酸ｔ−ブチル）及びその加水分解物が挙げられる。【０１０１】
高屈折率層を塗布する際に有機溶媒が用いられることが好ましい。有機溶媒としては、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられるが、特に、アルコール類、多価アルコール類、多価アルコールエーテル類が好ましい。【０１０２】
高屈折率層は上記組成物をグラビアコーター、ディップコーター、リバースコーター、ワイヤーバーコーター、ダイコーター、又はスプレー塗布、インクジェット塗布等を用いて透明樹脂フィルム、あるいはハードコート層表面にウェット膜厚０．１〜１００μｍで塗布し、塗布後、加熱乾燥し、必要に応じて硬化して形成される。硬化工程は、後述する低屈折率層で記載した内容を用いることができる。【０１０３】
また、ドライ膜厚が上記膜厚になるようにするのは塗布組成物の固形分濃度で調整する。
（低屈折率層）
つぎに、本発明による反射防止フィルムの低屈折率層について説明する。【０１０４】
本発明による反射防止フィルムの低屈折率層は、透明フィルム基材の屈折率より低い層を低屈折率層という。具体的な屈折率としては、２３℃、波長５５０ｎｍで１．３０〜１．４５の範囲のものが好ましい。また、低屈折率層の膜厚は、光学干渉層としての特性から、５ｎｍ〜０．５μｍが好ましく、１０ｎｍ〜０．３μｍがより好ましく、３０ｎｍ〜０．２μｍであることがさらに好ましい。【０１０５】
本発明による反射防止フィルムの低屈折率層には中空粒子を含有することが、低屈折率化といった光学干渉層としての特性から好ましい。また、本発明による反射防止フィルムの低屈折率層は、内部が多孔質又は空洞である少なくとも１種の中空シリカ系粒子を含有することがより好ましい。【０１０６】
中空粒子は、（１）多孔質粒子と該多孔質粒子表面に設けられた被覆層とからなる複合粒子、又は（２）内部に空洞を有し、かつ内容物が溶媒、気体又は多孔質物質で充填された空洞粒子である。【０１０７】
なお、空洞粒子は、内部に空洞を有する粒子であり、空洞は粒子壁で囲まれている。空洞内には、調製時に使用した溶媒、気体又は多孔質物質等の内容物で充填されている。このような中空粒子の平均粒径は５〜２００ｎｍ、好ましくは１０〜７０ｎｍが望ましい。中空粒子の粒径は変動係数が１〜４０％の単分散であることが好ましい。【０１０８】
本発明で用いられる中空粒子の平均粒径は、走査電子顕微鏡（ＳＥＭ）等による電子顕微鏡写真から計測することができる。動的光散乱法や静的光散乱法等を利用する粒度分布計等によって計測してもよい。【０１０９】
本発明で使用する中空粒子の平均粒径は、形成される低屈折率層の透明被膜の厚さに応じて適宜選択され、透明被膜の膜厚の３／２〜１／１０、好ましくは２／３〜１／１０が望ましい。これらの中空粒子は、低屈折率層の形成のため、適当な媒体に分散した状態で使用することが好ましい。【０１１０】
分散媒としては、水、アルコール（例えばメタノール、エタノール、イソプロピルアルコール）、及びケトン（例えばメチルエチルケトン、メチルイソブチルケトン）、ケトンアルコール（例えばジアセトンアルコール）、プロピレンモノメチルエーテル、プロピレングリコールモノメチルエーテルアセテート等が好ましい。【０１１１】
複合粒子の被覆層の厚さ又は空洞粒子の粒子壁の厚さは、１〜４０ｎｍ、好ましくは１〜２０ｎｍ、さらに好ましくは２〜１５ｎｍが望ましい。複合粒子の場合、被覆層の厚さが１ｎｍ未満の場合は、粒子を完全に被覆することができないことがあり、塗布液成分が容易に複合粒子の内部に進入して内部の多孔性が減少し、低屈折率化の効果が十分得られないことがある。また、被覆層の厚さが２０ｎｍを越えると、塗布液成分が内部に進入することはないが、複合粒子の多孔性（細孔容積）が低下し低屈折率化の効果が十分得られなくなることがある。【０１１２】
また空洞粒子の場合、粒子壁の厚さが１ｎｍ未満の場合は、粒子形状を維持できないことがあり、また厚さが２０ｎｍを越えても、低屈折率化の効果が十分に現れないことがある。【０１１３】
複合粒子の被覆層又は空洞粒子の粒子壁は、シリカを主成分とすることが好ましい。また、シリカ以外の成分が含まれていてもよく、具体的にはＡｌ２Ｏ３、Ｂ２Ｏ３、ＴｉＯ２、ＺｒＯ２、ＳｎＯ２、ＣｅＯ２、Ｐ２Ｏ３、Ｓｂ２Ｏ３、ＭｏＯ３、ＺｎＯ２、ＷＯ３等が挙げられる。複合粒子を構成する多孔質粒子としては、シリカからなるもの、シリカとシリカ以外の無機化合物とからなるもの、ＣａＦ２、ＮａＦ、ＮａＡｌＦ６、ＭｇＦ等からなるものが挙げられる。このうち特にシリカとシリカ以外の無機化合物との複合酸化物からなる多孔質粒子が好適である。【０１１４】
シリカ以外の無機化合物としては、Ａｌ２Ｏ３、Ｂ２Ｏ３、ＴｉＯ２、ＺｒＯ２、ＳｎＯ２、ＣｅＯ２、Ｐ２Ｏ３、Ｓｂ２Ｏ３、ＭｏＯ３、ＺｎＯ２、ＷＯ３の１種又は２種以上を挙げることができる。このような多孔質粒子では、シリカをＳｉＯ２で表し、シリカ以外の無機化合物を酸化物換算（ＭＯｘ）で表わしたときのモル比：ＭＯｘ／ＳｉＯ２が、０．０００１〜１．０、好ましくは０．００１〜０．３の範囲にあることが望ましい。【０１１５】
多孔質粒子のモル比：ＭＯｘ／ＳｉＯ２が、０．０００１未満のものは、得ることが困難であり、得られたとしても細孔容積が小さく、屈折率の低い粒子が得られない。また多孔質粒子のモル比：ＭＯｘ／ＳｉＯ２が１．０を越えると、シリカの比率が少なくなるので、細孔容積が大きくなり、さらに屈折率が低いものを得ることが難しいことがある。【０１１６】
このような多孔質粒子の細孔容積は、０．１〜１．５ｍｌ／ｇ、好ましくは０．２〜１．５ｍｌ／ｇの範囲であることが望ましい。細孔容積が０．１ｍｌ／ｇ未満では、十分に屈折率の低下した粒子が得られず、１．５ｍｌ／ｇを越えると粒子の強度が低下し、得られる被膜の強度が低下することがある。【０１１７】
なお、このような多孔質粒子の細孔容積は水銀圧入法によって求めることができる。また、空洞粒子の内容物としては、粒子調製時に使用した溶媒、気体、多孔質物質等が挙げられる。溶媒中には空洞粒子調製する際に使用される粒子前駆体の未反応物、使用した触媒等が含まれていてもよい。【０１１８】
また多孔質物質としては、多孔質粒子で例示した化合物からなるものが挙げられる。これらの内容物は、単一の成分からなるものであってもよいが、複数成分の混合物であってもよい。【０１１９】
このような中空粒子の製造方法としては、例えば特開平７−１３３１０５号公報の段落番号［００１０］〜［００３３］に開示された複合酸化物コロイド粒子の調製方法が好適に採用される。具体的に、複合粒子が、シリカ、シリカ以外の無機化合物とからなる場合、以下の第１工程〜第３工程を実施することによって中空粒子を製造することができる。
（第１工程：多孔質粒子前駆体の調製）
第１工程では、予め、シリカ原料とシリカ以外の無機化合物原料のアルカリ水溶液を個別に調製するか、又は、シリカ原料とシリカ以外の無機化合物原料との混合水溶液を調製しておき、この水溶液を目的とする複合酸化物の複合割合に応じて、ｐＨ１０以上のアルカリ水溶液中に攪拌しながら徐々に添加して多孔質粒子前駆体を調製する。【０１２０】
シリカ原料としては、アルカリ金属、アンモニウム又は有機塩基のケイ酸塩を用いる。アルカリ金属のケイ酸塩としては、ケイ酸ナトリウム（水ガラス）やケイ酸カリウムが用いられる。有機塩基としては、テトラエチルアンモニウム塩等の第４級アンモニウム塩、モノエタノールアミン、ジエタノールアミン、トリエタノールアミン等のアミン類を挙げることができる。なお、アンモニウムのケイ酸塩又は有機塩基のケイ酸塩には、ケイ酸液にアンモニア、第４級アンモニウム水酸化物、アミン化合物等を添加したアルカリ性溶液も含まれる。【０１２１】
また、シリカ以外の無機化合物の原料としては、アルカリ可溶の無機化合物が用いられる。具体的には、Ａｌ、Ｂ、Ｔｉ、Ｚｒ、Ｓｎ、Ｃｅ、Ｐ、Ｓｂ、Ｍｏ、Ｚｎ、Ｗ等から選ばれる元素のオキソ酸、該オキソ酸のアルカリ金属塩又はアルカリ土類金属塩、アンモニウム塩、第４級アンモニウム塩を挙げることができる。より具体的には、アルミン酸ナトリウム、四硼酸ナトリウム、炭酸ジルコニルアンモニウム、アンチモン酸カリウム、錫酸カリウム、アルミノケイ酸ナトリウム、モリブデン酸ナトリウム、硝酸セリウムアンモニウム、燐酸ナトリウムが適当である。【０１２２】
これら水溶液の添加と同時に混合水溶液のｐＨ値は変化するが、このｐＨ値を所定の範囲に制御するような操作は特に必要ない。水溶液は、最終的に、無機酸化物の種類、及びその混合割合によって定まるｐＨ値となる。このときの水溶液の添加速度には特に制限はない。また、複合酸化物粒子の製造に際して、シード粒子の分散液を出発原料と使用することも可能である。【０１２３】
当該シード粒子としては、特に制限はないが、ＳｉＯ２、Ａｌ２Ｏ３、ＴｉＯ２、又はＺｒＯ２等の無機酸化物又はこれらの複合酸化物の粒子が用いられ、通常、これらのゾルを用いることができる。さらに上記の製造方法によって得られた多孔質粒子前駆体分散液をシード粒子分散液としてもよい。【０１２４】
シード粒子分散液を使用する場合、シード粒子分散液のｐＨを１０以上に調整した後、該シード粒子分散液中に上記化合物の水溶液を、アルカリ水溶液中に攪拌しながら添加する。この場合も、必ずしも分散液のｐＨ制御を行なう必要はない。このようにしてシード粒子を用いると、調製する多孔質粒子の粒径コントロールが容易であり、粒度の揃ったものを得ることができる。【０１２５】
上記したシリカ原料、及び無機化合物原料は、アルカリ側で高い溶解度を有する。しかしながら、この溶解度の大きいｐＨ領域で両者を混合すると、ケイ酸イオン、及びアルミン酸イオン等のオキソ酸イオンの溶解度が低下し、これらの複合物が析出して粒子に成長したり、又はシード粒子上に析出して粒子成長が起る。従って、粒子の析出、成長に際して、従来法のようなｐＨ制御は必ずしも行なう必要がない。【０１２６】
第１工程におけるシリカとシリカ以外の無機化合物との複合割合は、シリカに対する無機化合物を酸化物（ＭＯｘ）に換算し、ＭＯｘ／ＳｉＯ２のモル比が、０．０５〜２．０、好ましくは０．２〜２．０の範囲内にあることが望ましい。この範囲内において、シリカの割合が少なくなる程、多孔質粒子の細孔容積が増大する。しかしながら、モル比が２．０を越えても、多孔質粒子の細孔の容積はほとんど増加しない。他方、モル比が０．０５未満の場合は、細孔容積が小さくなる。【０１２７】
空洞粒子を調製する場合、ＭＯｘ／ＳｉＯ２のモル比は、０．２５〜２．０の範囲内にあることが望ましい。
（第２工程：多孔質粒子からのシリカ以外の無機化合物の除去）
第２工程では、第１工程で得られた多孔質粒子前駆体から、シリカ以外の無機化合物（珪素と酸素以外の元素）の少なくとも一部を選択的に除去する。具体的な除去方法としては、多孔質粒子前駆体中の無機化合物を鉱酸や有機酸を用いて溶解除去したり、又は、陽イオン交換樹脂と接触させてイオン交換除去する。【０１２８】
なお、第１工程で得られる多孔質粒子前駆体は、珪素と無機化合物構成元素が酸素を介して結合した網目構造の粒子である。このように多孔質粒子前駆体から無機化合物（珪素と酸素以外の元素）を除去することにより、一層多孔質で細孔容積の大きい多孔質粒子が得られる。また、多孔質粒子前駆体から無機酸化物（珪素と酸素以外の元素）を除去する量を多くすれば、空洞粒子を調製することができる。【０１２９】
また、多孔質粒子前駆体からシリカ以外の無機化合物を除去するに先立って、第１工程で得られる多孔質粒子前駆体分散液に、シリカのアルカリ金属塩を脱アルカリして得られる、フッ素置換アルキル基含有シラン化合物を含有するケイ酸液又は有機珪素化合物若しくはその加水分解物あるいはその重縮合物を添加して、シリカ保護膜を形成することが好ましい。シリカ保護膜の厚さは０．５〜４０ｎｍ、好ましくは０．５〜１５ｎｍの厚さであればよい。なお、シリカ保護膜を形成しても、この工程での保護膜は多孔質であり、厚さが薄いので、上記したシリカ以外の無機化合物を、多孔質粒子前駆体から除去することは可能である。【０１３０】
このようなシリカ保護膜を形成することによって、粒子形状を保持したまま、上記したシリカ以外の無機化合物を、多孔質粒子前駆体から除去することができる。また、後述するシリカ被覆層を形成する際に、多孔質粒子の細孔が被覆層によって閉塞されてしまうことがなく、このため細孔容積を低下させることなく、後述するシリカ被覆層を形成することができる。なお、除去する無機化合物の量が少ない場合は、粒子が壊れることがないので、必ずしも保護膜を形成する必要はない。【０１３１】
また、空洞粒子を調製する場合は、このシリカ保護膜を形成しておくことが望ましい。空洞粒子を調製する際には、無機化合物を除去すると、シリカ保護膜と、シリカ保護膜内の溶媒と、未溶解の多孔質固形分とからなる空洞粒子の前駆体が得られ、空洞粒子の前駆体に後述の被覆層を形成すると、形成された被覆層が、粒子壁となり空洞粒子が形成される。【０１３２】
上記シリカ保護膜形成のために添加するシリカ源の量は、粒子形状を保持できる範囲で少ないことが好ましい。シリカ源の量が多すぎると、シリカ保護膜が厚くなりすぎるので、多孔質粒子前駆体からシリカ以外の無機化合物を除去することが困難となることがある。【０１３３】
シリカ保護膜形成用に使用される加水分解性の有機珪素化合物若しくはその加水分解物あるいはその重縮合物としては、下記の一般式（１１）
ＲｎＳｉ（ＯＲ′）４−ｎ      …（１１）
式中、ＲとＲ′は、アルキル基、アリール基、ビニル基、アクリル基等の炭化水素基、ｎは０、１、２又は３を表わす。
で表されるアルコキシシランを用いることができる。特に、フッ素置換したテトラメトキシシラン、テトラエトキシシラン、テトライソプロポキシシラン等のテトラアルコキシシランが好ましく用いられる。【０１３４】
添加方法としては、これらのアルコキシシラン、純水、及びアルコールの混合溶液に触媒としての少量のアルカリ又は酸を添加した溶液を、多孔質粒子の分散液に加え、アルコキシシラン、純水、及びアルコールの混合溶液に触媒としての少量のアルカリ又は酸を添加した溶液を、多孔質粒子の分散液に加え、アルコキシシランを加水分解して生成したケイ酸重合物を無機酸化物粒子の表面に沈着させる。【０１３５】
このとき、アルコキシシラン、アルコール、触媒を同時に分散液中に添加してもよい。アルカリ触媒としては、アンモニア、アルカリ金属の水酸化物、アミン類を用いることができる。また、酸触媒としては、各種の無機酸と有機酸を用いることができる。【０１３６】
多孔質粒子前駆体の分散媒が、水単独、又は有機溶媒に対する水の比率が高い場合には、ケイ酸液を用いてシリカ保護膜を形成することも可能である。ケイ酸液を用いる場合には、分散液中にケイ酸液を所定量添加し、同時にアルカリを加えてケイ酸液を多孔質粒子表面に沈着させる。なお、ケイ酸液と上記アルコキシシランを併用してシリカ保護膜を作製してもよい。
（第３工程：シリカ被覆層の形成）
第３工程では、第２工程で調製した多孔質粒子分散液（空洞粒子の場合は空洞粒子前駆体分散液）に、フッ素置換アルキル基含有シラン化合物を含有する加水分解性の有機珪素化合物又はケイ酸液等を加えることにより、粒子の表面を加水分解性有機珪素化合物又はケイ酸液等の重合物で被覆してシリカ被覆層を形成する。【０１３７】
なお、ケイ酸液とは、水ガラス等のアルカリ金属ケイ酸塩の水溶液をイオン交換処理して脱アルカリしたケイ酸の低重合物の水溶液である。【０１３８】
被覆層形成用に使用される有機珪素化合物又はケイ酸液の添加量は、コロイド粒子の表面を十分被覆できる程度であればよく、最終的に得られるシリカ被覆層の厚さが１〜４０ｎｍ、好ましくは１〜２０ｎｍとなるように量で、多孔質粒子（空洞粒子の場合は空洞粒子前駆体）分散液中で添加される。またシリカ保護膜を形成した場合はシリカ保護膜とシリカ被覆層の合計の厚さが１〜４０ｎｍ、好ましくは１〜２０ｎｍの範囲となるような量で、有機珪素化合物又はケイ酸液は添加される。【０１３９】
ついで、被覆層が形成された粒子の分散液を加熱処理する。加熱処理によって、多孔質粒子の場合は、多孔質粒子表面を被覆したシリカ被覆層が緻密化し、多孔質粒子がシリカ被覆層によって被覆された複合粒子の分散液が得られる。また空洞粒子前駆体の場合、形成された被覆層が緻密化して空洞粒子壁となり、内部が溶媒、気体又は多孔質固形分で充填された空洞を有する空洞粒子の分散液が得られる。【０１４０】
このときの加熱処理温度は、シリカ被覆層の微細孔を閉塞できる程度であれば特に制限はなく、８０〜３００℃の範囲が好ましい。加熱処理温度が８０℃未満ではシリカ被覆層の微細孔を完全に閉塞して緻密化できないことがあり、また処理時間に長時間を要してしまうことがある。また加熱処理温度が３００℃を越えて長時間処理すると緻密な粒子となることがあり、低屈折率化の効果が得られないことがある。【０１４１】
このようにして得られた中空シリカ系粒子の屈折率は、１．４２未満と低い。このような中空シリカ系粒子は、多孔質粒子内部の多孔性が保持されているか、内部が空洞であるので、屈折率が低くなるものと推察される。【０１４２】
また、塗布組成物に添加したときの安定性の点から中空粒子としては、表面に炭化水素主鎖を有するポリマーが共有結合している中空粒子が好ましい。【０１４３】
つぎに、炭化水素主鎖を有するポリマーが共有結合している中空粒子について説明する。炭化水素主鎖を有するポリマーとは、直接共有結合、又は中空シリカ系粒子の表面のシリカと炭化水素主鎖を有するポリマーとの間に結合剤を介在させ、シリカと結合剤とを共有結合し、結合剤とポリマーとが共有結合しているものもいう。結合剤としては、カップリング剤が好ましく用いられる。【０１４４】
炭化水素主鎖を有するポリマーが共有結合している中空粒子は、（１）中空シリカ系粒子表面を未処理、若しくはカップリング剤などで処理した状態で、中空シリカ系粒子表面と共有結合を形成可能な官能基を有するポリマーを反応させ、中空シリカ系粒子表面にポリマーをグラフトさせる方法、あるいは（２）中空シリカ系粒子表面を未処理、若しくはカップリング剤などで処理した状態で、中空シリカ系粒子表面から単量体を重合することでポリマー鎖を生長させ、表面グラフトさせる方法等により製造することができる。具体的な製造方法としては、特開２００６−２５７３０８号公報に記載の方法を用いることができる。【０１４５】
上記製造方法では、表面修飾率向上の観点から、中空シリカ系粒子表面から単量体を重合することでポリマー鎖を生長させ、表面グラフトさせる方法が好ましい。重合開始能、若しくは連鎖移動能を有する官能基を含むカップリング剤で中空シリカ系粒子を表面処理し、そこから単量体を重合し、ポリマー鎖を生長させて表面グラフトさせる方法がさらに好ましい。重合開始能若しくは連鎖移動能を有する官能基を、中空シリカ系粒子に導入するための表面処理剤（カップリング剤）としては、アルコキシ金属化合物（例えばチタンカップリング剤、アルコキシシラン化合物（シランカップリング剤））が好ましく用いられる。【０１４６】
中空シリカ系粒子は平均粒径の異なる２種以上の中空シリカ系粒子を含有していてもよい。【０１４７】
つぎに、内部が多孔質又は空洞である少なくとも中空シリカ系粒子以外の低屈折率層を形成するための塗布組成物について説明する。【０１４８】
低屈折率層の表面（膜面）ｐＨを２〜７にコントロールすることで、低層折率層内での反応を抑制し、高湿度での反射防止フィルムの耐久性向上の点で好ましい。より好ましくは、低屈折率層の表面（膜面）ｐＨは２〜４である。低屈折率層を形成する組成物には、低屈折率層の表面（膜面）ｐＨをコントロールするため、ｐＫａ２〜７の範囲に少なくとも１つのｐＫａ値を持つ化合物を添加することが好ましい。【０１４９】
なお、ｐＫａとは、下記の酸解離反応における酸解離定数で、Ｋａの対数値であり、ｐＫａ＝−ｌｏｇ１０Ｋａで表される数値である。【０１５０】
ＨＡ←→［Ｈ＋］［Ａ−］
Ｋａ＝［Ｈ＋］［Ａ−］／［ＨＡ］
ここでいう、Ｈ＋とは酸性種を表わし、Ａ−とは共役塩基を表わす。【０１５１】
ｐＫａ２〜７の範囲に少なくとも１つのｐＫａ値を持つ具体的化合物としては、脂肪族二塩基酸や、下記一般式（３）で示されるイミダゾール、又はその誘導体が挙げられる。特に、下記一般式（３）で示されるイミダゾール又はその誘導体を低屈折率層形成組成物に含有することが、より過酷な耐久試験後おいても、本発明の目的効果をより発揮する点から好ましい。【０１５２】
（Ｒ１）ｎＡ      …（３）
Ｒ１は水素原子、アミノ基又は水酸基が置換してもよい炭素数１〜３のアルキル基、アルケニル基及びハロゲン原子を表し、Ｒ１が複数の場合は互いに同じでも異なってもよい。Ｒ１が表すアミノ基にはメチル基又はエチル基が１又は２個置換していてもよい。またアルキル基及びアルケニル基には炭素数１〜３のアルキル基が置換してもよい。ｎは１〜３の整数である。Ａはイミダゾリル基を表す。【０１５３】
つぎに、上記一般式（３）で表されるイミダゾール、又はその誘導体の具体例を示すが、これらに限定されるものではない。また、イミダゾール又はその誘導体は市販品されているものを購入して使用することができる。【０１５４】
１−メチルイミダゾール
２−メチルイミダゾール
４−メチルイミダゾール
４−（２−ヒドロキシエチル）イミダゾール
４−（２−アミノエチル）イミダゾール
２−（２−ヒドロキシエチル）イミダゾール
２−エチルイミダゾール
２−ビニルイミダゾール
４−プロピルイミダゾール
２，４−ジメチルイミダゾール
２−クロロイミダゾール
４，５−ジ（２−ヒドロキシエチル）イミダゾール
イミダゾール
脂肪族二塩基酸としては、蟻酸、プロピオン酸、マロン酸、コハク酸、酒石酸、リンゴ酸、マレイン酸、フマル酸、グルタル酸、アジピン酸、酢酸等が挙げられ、これらの中では、酢酸が好ましい。【０１５５】
脂肪族二塩基酸や上記一般式（３）で示されるイミダゾール又はその誘導体は、低屈折率層塗布組成物中に０．０５〜１０．０質量％であることが、塗布組成物の安定性等の点から好ましい。【０１５６】
本発明に係る低屈折率層には、触媒を含有することが好ましい。触媒としては、塩酸、硫酸、硝酸等の無機酸類、シュウ酸、酢酸、ギ酸、メタンスルホン酸等の有機酸類、水酸化ナトリウム、水酸化カリウム、アンモニア等の無機塩基類、トリエチルアミン、ピリジン等の有機塩基類、トリイソプロポキシアルミニウム、テトラブトキシジルコニウム等の金属アルコキシド類、後述する金属キレート化合物等が挙げられるが、中でも酸触媒及び金属キレート化合物が好ましく用いられる。【０１５７】
酸触媒では塩酸、硫酸、シュウ酸、酢酸、フタル酸等が好ましく用いられる。金属キレート化合物としては、Ｚｒ、Ｔｉ、Ａｌから選ばれる金属を中心金属とするキレート化合物が、特に制限なく好適に用いることができる。【０１５８】
具体例としては、トリ−ｎ−ブトキシエチルアセトアセテートジルコニウム、ジ−ｎ−ブトキシビス（エチルアセトアセテート）ジルコニウム、ｎ−ブトキシトリス（エチルアセトアセテート）ジルコニウム、テトラキス（ｎ−プロピルアセトアセテート）ジルコニウム、テトラキス（アセチルアセトアセテート）ジルコニウム、テトラキス（エチルアセトアセテート）ジルコニウムなどのジルコニウムキレート化合物、ジイソプロポキシビス（エチルアセトアセテート）チタニウム、ジイソプロポキシビス（アセチルアセテート）チタニウム、ジイソプロポキシビス（アセチルアセトン）チタニウムなどのチタニウムキレート化合物、ジイソプロポキシエチルアセトアセテートアルミニウム、ジイソプロポキシアセチルアセトナートアルミニウム、イソプロポキシビス（エチルアセトアセテート）アルミニウム、イソプロポキシビス（アセチルアセトナート）アルミニウム、トリス（エチルアセトアセテート）アルミニウム、トリス（アセチルアセトナート）アルミニウム、モノアセチルアセトナートビス（エチルアセトアセテート）アルミニウムなどのアルミニウムキレート化合物などが挙げられる。【０１５９】
これらの金属キレート化合物のうち、トリ−ｎ−ブトキシエチルアセトアセテートジルコニウム、ジイソプロポキシエチルアセトアセテートアルミニウム、トリス（エチルアセトアセテート）アルミニウムが特に好ましく用いられる。また、これらの金属キレート化合物は、単独でも併用でも使用することができる。【０１６０】
低屈折率層を形成する塗布組成物には、有機溶媒を含有することが好ましい。具体的な有機溶媒の例としては、アルコール（例えば、メタノール、エタノール、イソプロパノール、ブタノール、ベンジルアルコール）、ケトン（例えば、アセトン、メチルエチルケトン、メチルイソブチルケトン、シクロヘキサノン）、エステル（例えば、酢酸メチル、酢酸エチル、酢酸プロピル、酢酸ブチル、蟻酸メチル、蟻酸エチル、蟻酸プロピル、蟻酸ブチル）、脂肪族炭化水素（例えば、ヘキサン、シクロヘキサン）、ハロゲン化炭化水素（例えば、メチレンクロライド、クロロホルム、四塩化炭素）、芳香族炭化水素（例えば、ベンゼン、トルエン、キシレン）、アミド（例えば、ジメチルホルムアミド、ジメチルアセトアミド、ｎ−メチルピロリドン）、エーテル（例えば、ジエチルエーテル、ジオキサン、テトラハイドロフラン）、エーテルアルコール（例えば、１−メトキシ−２−プロパノール）、プロピレングリコールモノメチルエーテル、プロピレングリコールモノメチルエーテルアセテートが挙げられる。中でも、トルエン、キシレン、メチルエチルケトン、メチルイソブチルケトン、シクロヘキサノン、及びブタノールが特に好ましい。【０１６１】
低屈折率層を形成する塗布組成物中の固形分濃度は、１〜４質量％であることが好ましく、固形分濃度を４質量％以下とすることによって、塗布ムラが生じにくくなり、１質量％以上とすることによって、乾燥負荷が軽減される。【０１６２】
低屈折率層を形成する塗布組成物には、フッ素系又はシリコーン系の界面活性剤を含有することが好ましい。上記界面活性剤を含有させることで、塗布ムラを低減したり膜表面の防汚性を向上させるのに有効である。【０１６３】
フッ素系界面活性剤としては、パーフルオロアルキル基を含有するモノマー、オリゴマー、ポリマーを母核としたもので、ポリオキシエチレンアルキルエーテル、ポリオキシエチレンアルキルアリルエーテル、ポリオキシエチレン等の誘導体等が挙げられる。【０１６４】
フッ素系界面活性剤は市販品を用いることもでき、例えばサーフロンＳ−３８１、同Ｓ−３８２、同ＳＣ−１０１、同ＳＣ−１０２、同ＳＣ−１０３、同ＳＣ−１０４（旭硝子株式会社製）、フロラードＦＣ−４３０、同ＦＣ−４３１、同ＦＣ−１７３（フロロケミカル−住友スリーエム製）、エフトップＥＦ３５２、同ＥＦ３０１、同ＥＦ３０３（新秋田化成株式会社製）、シュベゴーフルアー８０３５、同８０３６（シュベグマン社製）、ＢＭ１０００、ＢＭ１１００（ビーエム・ヒミー社製）、メガファックＦ−１７１、同Ｆ−４７０（大日本インキ化学工業株式会社製）等を挙げることができる。【０１６５】
フッ素系界面活性剤のフッ素含有割合は、０．０５〜２質量％、好ましくは０．１〜１質量％である。上記のフッ素系界面活性剤は、１種又は２種以上を併用することができる。【０１６６】
つぎに、シリコーン界面活性剤について説明する。【０１６７】
シリコーン界面活性剤は、ケイ素原子に結合した有機基の種類により、ストレートシリコーンオイルと変性シリコーンオイルに大別できる。【０１６８】
ここで、ストレートシリコーンオイルとは、メチル基、フェニル基、水素原子を置換基として結合したものをいう。変性シリコーンオイルとは、ストレートシリコーンオイルから二次的に誘導された構成部分をもつものである。一方、シリコーンオイルの反応性からも分類することができる。これらをまとめると、以下のようになる。
（シリコーンオイル）
１．ストレートシリコーンオイル
１−１．非反応性シリコーンオイル：ジメチル、メチルフェニル置換等。【０１６９】
１−２．反応性シリコーンオイル：メチル水素置換等。
２．変性シリコーンオイル
ジメチルシリコーンオイルに、さまざまな有機基を導入することで生まれたものが変性シリコーンオイルである。【０１７０】
２−１．非反応性変性シリコーンオイル：アルキル、アルキル／アラルキル、アルキル／ポリエーテル、ポリエーテル、高級脂肪酸エステル置換等。【０１７１】
アルキル／アラルキル変性シリコーンオイルは、ジメチルシリコーンオイルのメチル基の一部を長鎖アルキル基あるいはフェニルアルキル基が置換したシリコーンオイルである。【０１７２】
ポリエーテル変性シリコーンオイルは、親水性のポリオキシアルキレンを疎水性のジメチルシリコーンを導入した界面活性剤である。【０１７３】
高級脂肪酸変性シリコーンオイルは、ジメチルシリコーンオイルのメチル基の一部を高級脂肪酸エステルに置換えたシリコーンオイルである。【０１７４】
アミノ変性シリコーンオイルは、シリコーンオイルのメチル基の一部をアミノアルキル基に置換えた構造をもつシリコーンオイルである。【０１７５】
エポキシ変性シリコーンオイルは、シリコーンオイルのメチル基の一部をエポキシ基含有アルキル基に置換えた構造をもつシリコーンオイルである。【０１７６】
カルボキシル変性あるいはアルコール変性シリコーンオイルは、シリコーンオイルのメチル基の一部をカルボキシル基あるいは水酸基含有アルキル基に置換えた構造をもつシリコーンオイルである。【０１７７】
これらのうち、ポリエーテル変性シリコーンオイルが好ましく添加される。ポリエーテル変性シリコーンオイルの数平均分子量は、例えば１，０００〜１００，０００、好ましくは２，０００〜５０，０００が適当であり、数平均分子量が１，０００未満では、塗膜の乾燥性が低下し、逆に、数平均分子量が１００，０００を越えると、塗膜表面にブリードアウトしにくくなる。【０１７８】
具体的な商品としては、Ｌ−４５、Ｌ−９３００、ＦＺ−３７０４、ＦＺ−３７０３、ＦＺ−３７２０、ＦＺ−３７８６、ＦＺ−３５０１、ＦＺ−３５０４、ＦＺ−３５０８、ＦＺ−３７０５、ＦＺ−３７０７、ＦＺ−３７１０、ＦＺ−３７５０、ＦＺ−３７６０、ＦＺ−３７８５、ＦＺ−３７８５、Ｙ−７４９９（日本ユニカー株式会社製）、ＫＦ９６Ｌ、ＫＦ９６、ＫＦ９６Ｈ、ＫＦ９９、ＫＦ５４、ＫＦ９６５、ＫＦ９６８、ＫＦ５６、ＫＦ９９５、ＫＦ３５１、ＫＦ３５１Ａ、ＫＦ３５２、ＫＦ３５３、ＫＦ３５４、ＫＦ３５５、ＫＦ６１５、ＫＦ６１８、ＫＦ９４５、ＫＦ６００４、ＦＬ１００（信越化学工業株式会社製）、界面活性剤ＢＹＫシリーズ、ＢＹＫ−３００／３０２、ＢＹＫ−３０６、ＢＹＫ−３０７、ＢＹＫ−３１０、ＢＹＫ−３１５、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３７、ＢＹＫ−３４０、ＢＹＫ−３４４、ＢＹＫ−３７０、ＢＹＫ−３７５、ＢＹＫ−３７７、ＢＹＫ−３５２、ＢＹＫ−３５４、ＢＹＫ−３５５／３５６、ＢＹＫ−３５８Ｎ／３６１Ｎ、ＢＹＫ−３５７、ＢＹＫ−３９０、ＢＹＫ−３９２、ＢＹＫ−ＵＶ３５００、ＢＹＫ−ＵＶ３５１０、ＢＹＫ−ＵＶ３５７０、ＢＹＫ−Ｓｉｌｃｌｅａｎ３７００（ビックケミージャパン社製）、ＸＣ９６−７２３、ＹＦ３８００、ＸＦ３９０５、ＹＦ３０５７、ＹＦ３８０７、ＹＦ３８０２、ＹＦ３８９７（ＧＥ東芝シリコーン社製）等が挙げられる。【０１７９】
また、シリコーン界面活性剤は、シリコーンオイルのメチル基の一部を親水性基に置換した界面活性剤である。置換の位置は、シリコーンオイルの側鎖、両末端、片末端、両末端側鎖等がある。親水性基としては、ポリエーテル、ポリグリセリン、ピロリドン、ベタイン、硫酸塩、リン酸塩、４級塩等がある。【０１８０】
シリコーン界面活性剤としては、疎水基がジメチルポリシロキサン、親水基がポリオキシアルキレンから構成される非イオン界面活性剤が好ましい。【０１８１】
非イオン界面活性剤は、水溶液中でイオンに解離する基を有しない界面活性剤を総称していうが、疎水基のほか親水性基として多価アルコール類の水酸基、また、ポリオキシアルキレン鎖（ポリオキシエチレン）等を親水基として有するものである。親水性はアルコール性水酸基の数が多くなるに従って、またポリオキシアルキレン鎖（ポリオキシエチレン鎖）が長くなるに従って強くなる。疎水基がジメチルポリシロキサン、親水基がポリオキシアルキレンから構成される非イオン界面活性剤を用いると、低屈折率層のムラや膜表面の防汚性が向上する。ポリメチルシロキサンからなる疎水基が表面に配向し汚れにくい膜表面を形成するものと考えられる。【０１８２】
非イオン界面活性剤の具体例としては、例えばシリコーン界面活性剤ＳＩＬＷＥＴ  Ｌ−７７、Ｌ−７２０、Ｌ−７００１、Ｌ−７００２、Ｌ−７６０４、Ｙ−７００６、ＦＺ−２１０１、ＦＺ−２１０４、ＦＺ−２１０５、ＦＺ−２１１０、ＦＺ−２１１８、ＦＺ−２１２０、ＦＺ−２１２２、ＦＺ−２１２３、ＦＺ−２１３０、ＦＺ−２１５４、ＦＺ−２１６１、ＦＺ−２１６２、ＦＺ−２１６３、ＦＺ−２１６４、ＦＺ−２１６６、ＦＺ−２１９１、ＳＵＰＥＲＳＩＬＷＥＴ ＳＳ−２８０１、ＳＳ−２８０２、ＳＳ−２８０３、ＳＳ−２８０４、ＳＳ−２８０５（日本ユニカー株式会社製）等が挙げられる。【０１８３】
これら、疎水基がジメチルポリシロキサン、親水基がポリオキシアルキレンから構成される非イオン界面活性剤の好ましい構造としては、ジメチルポリシロキサン構造部分とポリオキシアルキレン鎖が交互に繰り返し結合した直鎖状のブロックコポリマーであることが好ましい。低屈折率層を形成する塗布組成物を塗布した際のムラ抑制やレベリング性から好ましい。これらの具体例としては、例えばシリコーン界面活性剤ＡＢＮ  ＳＩＬＷＥＴ ＦＺ−２２０３、ＦＺ−２２０７、ＦＺ−２２０８、ＦＺ−２２２２（日本ユニカー株式会社製）等が挙げられる。【０１８４】
低屈折率層を形成する塗布組成物には、より過酷な条件下での耐久試験後に本発明の目的効果を発揮しやすい点から、以下に説明する反応性変性シリコーン樹脂（反応性変性シリコーンオイルともいう）を含有することが好ましい。【０１８５】
２−２．反応性変性シリコーンオイル：アミノ、エポキシ、カルボキシル、アルコール置換等。【０１８６】
反応性変性シリコーン樹脂としては、ポリシロキサンの側鎖、片末端又は両末端にアミノ、エポキシ、カルボキシル、水酸基、メタクリル、メルカプト、フェノール等で置換された反応性タイプの変性シリコーン樹脂である。アミノ変性シリコーン樹脂として、具体的にはＫＦ−８６０，ＫＦ−８６１，Ｘ−２２―１６１Ａ、Ｘ−２２―１６１Ｂ（以上、信越化学工業株式会社製）、ＦＭ−３３１１，ＦＭ−３３２５（以上、チッソ株式会社製）、エポキシ変性シリコーン樹脂としては、ＫＦ―１０５、Ｘ−２２−１６３Ａ、Ｘ−２２−１６３Ｂ、ＫＦ−１０１、ＫＦ−１００１（以上、信越化学工業株式会社製）、ポリエーテル変性シリコーン樹脂としてはＸ−２２−４２７２、Ｘ−２２−４９５２、カルボキシル変性シリコーン樹脂としてはＸ−２２−３７０１Ｅ、Ｘ−２２−３７１０（以上、信越化学工業株式会社製）、カルビノール変性シリコーン樹脂としてはＫＦ−６００１、ＫＦ−６００３（以上、信越化学工業株式会社製）、メタクリル変性シリコーン樹脂としてはＸ−２２−１６４Ｃ（以上、信越化学工業株式会社製）、メルカプト変性シリコーン樹脂としてはＫＦ−２００１（以上、信越化学工業株式会社製）、フェノール変性シリコーン樹脂としてはＸ−２２−１８２１（以上、信越化学工業株式会社製）等が挙げられる。水酸基変性シリコーン樹脂としては、ＦＭ−４４１１、ＦＭ−４４２１、ＦＭ−ＤＡ２１，ＦＭ−ＤＡ２６（以上、チッソ株式会社製）。その他、片末端反応性シリコーン樹脂のＸ−２２−１７０ＤＸ、Ｘ−２２−２４２６、Ｘ−２２−１７６Ｆ（信越化学工業株式会社製）等も含まれる。【０１８７】
上記した界面活性剤は他の界面活性剤と併用して用いてもよく、また、適宜、例えばスルホン酸塩系、硫酸エステル塩系、リン酸エステル塩系等のアニオン界面活性剤、また、ポリオキシエチレン鎖親水基として有するエーテル型、エーテルエステル型等の非イオン界面活性剤等と併用しても良い。上記した界面活性剤の添加量は、低屈折率層塗布組成物中、０．０５〜３．０質量％であることが、塗膜の撥水、撥油性、防汚性を高めるばかりでなく、表面の耐擦り傷性にも効果を発揮する点から好ましい。【０１８８】
低屈折率層を形成する塗布組成物には、他のシリカ粒子を含有することもできる。ここで、他のシリカ粒子としては、特に限定されるものではないが、コロイダルシリカ等が挙げられる。コロイダルシリカの具体例としては、二酸化ケイ素をコロイド状に水又は有機溶媒に分散させたものであり、特に限定はされないが球状、針状又は数珠状である。【０１８９】
コロイダルシリカの平均粒径は５０〜３００ｎｍの範囲が好ましく、変動係数が１〜４０％の単分散であることが好ましい。平均粒径は、走査電子顕微鏡（ＳＥＭ）等による電子顕微鏡写真から計測することができる。動的光散乱法や静的光散乱法等を利用する粒度分布計等によって計測してもよい。【０１９０】
コロイダルシリカは、市販されており、例えば日産化学工業社のスノーテックスシリーズ、触媒化成工業社のカタロイド−Ｓシリーズ、バイエル社のレバシルシリーズ等が挙げられる。また、アルミナゾルや水酸化アルミニウムでカチオン変性したコロイダルシリカやシリカの一次粒子を２価以上の金属イオンで粒子間を結合し、数珠状に連結した数珠状コロイダルシリカも好ましく用いられる。数珠状コロイダルシリカは日産化学工業社のスノーテックス−ＡＫシリーズ、スノーテックス−ＰＳシリーズ、スノーテックス−ＵＰシリーズ等があり、具体的にはＩＰＳ−ＳＴ−Ｌ（イソプロパノール分散、粒子径４０〜５０ｎｍ、固形分３０％）、ＭＥＫ−ＳＴ−ＭＳ（メチルエチルケトン分散、粒子径１７〜２３ｎｍ、固形分３５）等が挙げられる。【０１９１】
低屈折率層形成塗布組成物にコロイダルシリカを含有させる場合、低屈折率層中の固形分に対し１０〜６０質量％、さらには３０〜６０質量％であることが膜強度の点から、好ましい。【０１９２】
また、低屈折率層形成塗布組成物には、低屈折率層中の固形分に対し、５〜８０質量％のバインダーを含むことが好ましい。バインダーは、中空シリカ粒子等の粒子を接着し、空隙を含む低屈折率層の構造を維持する機能を有する。バインダーの使用量は、空隙を充填することなく、低屈折率層の強度を維持できるように調整する。【０１９３】
バインダーとしては、アルコキシ金属化合物、及びその加水分解物あるいはその重縮合物、また、ポリビニルアルコール、ポリオキシエチレン、ポリメチルメタクリレート、ポリメチルアクリレート、ジアセチルセルロース、トリアセチルセルロース、ニトロセルロース、ポリエステル、アルキド樹脂、フルオロアクリレート、含フッ素ポリマー等を挙げられる。フッ素ポリマーとしては、例えばフルオロオレフィン類（例えばフルオロエチレン、ビニリデンフルオライド、テトラフルオロエチレン、パーフルオロオクチルエチレン、ヘキサフルオロプロピレン、パーフルオロ−２，２−ジメチル−１，３−ジオキソール等、（メタ）アクリル酸の部分又は完全フッ素化アルキルエステル誘導体類（例えばビスコート６ＦＭ（大阪有機化学製）やＭ−２０２０（ダイキン製）等）、完全又は部分フッ素化ビニルエーテル類等が挙げられる。これらの中で好ましくは、パーフルオロオレフィン類であり、屈折率、溶解性、透明性、入手性等の観点から特に好ましくはヘキサフルオロプロピレンである。【０１９４】
また、アルコキシ金属化合物としては、特に前述の高屈折率層の項で説明した有機珪素化合物若しくはその加水分解物あるいはその重縮合物が、中空シリカ粒子に対するバインダーとしての特性が優れる点から好ましい。【０１９５】
低屈折率層には、下記一般式（４）で表される化合物又はそのキレート化合物を含有することができ、硬度などの物性を改善させることができる。【０１９６】
ＡｎＭＢｘ−ｎ      …（４）
式中、Ｍは、金属原子、Ａは、加水分解可能な官能基又は加水分解可能な官能基を有する炭化水素基、Ｂは、金属原子Ｍに共有結合又はイオン結合した原子団を表わす。ｘは、金属原子Ｍの原子価、ｎは、２以上で、ｘ以下の整数を表わす。【０１９７】
加水分解可能な官能基Ａとしては、例えば、アルコキシル基、クロル原子等のハロゲン、エステル基、アミド基等が挙げられる。【０１９８】
上記の一般式（４）に属する金属化合物には、金属原子に直接結合したアルコキシル基を２個以上有するアルコキシド、又は、そのキレート化合物が含まれる。好ましい金属化合物としては、チタンアルコキシド、ジルコニウムアルコキシド、アルミニウムアルコキシド又はそれらのキレート化合物を挙げることができる。【０１９９】
遊離の金属化合物に配位させてキレート化合物を形成するのに好ましいキレート化剤としては、ジエタノールアミン、トリエタノールアミン等のアルカノールアミン類、エチレングリコール、ジエチレングリコール、プロピレングリコール等のグリコール類、アセチルアセトン、アセト酢酸エチル等であって分子量１万以下のものを挙げることができる。これらのキレート化剤を用いることにより、水分の混入等に対しても安定で、塗膜の補強効果にも優れるキレート化合物を形成できる。上記キレート化合物の添加量は、低屈折率層中に０．３〜５質量％であるように調整することが好ましい。０．３質量％未満では耐擦傷性が不足し、５質量％を超えると耐光性が劣化する傾向がある。【０２００】
低屈折率層は、グラビアコーター、ディップコーター、リバースコーター、ワイヤーバーコーター、ダイコーター、インクジェット法等公知の方法を用いて、低屈折率層を形成する上記塗布組成物を塗布し、塗布後、加熱乾燥し、必要に応じて硬化処理することで形成される。【０２０１】
塗布量は、ウェット膜厚として０．０５〜１００μｍが適当で、好ましくは、０．１〜５０μｍである。また、ドライ膜厚が上記膜厚となるように塗布組成物の固形分濃度は調整される。【０２０２】
また、低屈折率層を形成後、温度５０〜１６０℃で加熱処理を行なう工程を含んでも良い。加熱処理の期間は、設定される温度によって適宜決定すればよく、例えば５０℃であれば、好ましくは３日間以上３０日未満の期間、１６０℃であれば１０分以上１日以下の範囲が好ましい。【０２０３】
硬化方法としては、加熱することによって熱硬化させる方法、紫外線等の光照射によって硬化させる方法などが挙げられる。熱硬化させる場合は、加熱温度は５０〜３００℃が好ましく、好ましくは６０〜２５０℃、さらに好ましくは８０〜１５０℃である。光照射によって硬化させる場合は、照射光の露光量は１０ｍＪ／ｃｍ２〜１０Ｊ／ｃｍ２であることが好ましく、１００ｍＪ／ｃｍ２〜５００ｍＪ／ｃｍ２がより好ましい。【０２０４】
ここで、照射される光の波長域としては特に限定されないが、紫外線領域の波長を有する光が好ましく用いられる。具体的には、低圧水銀灯、中圧水銀灯、高圧水銀灯、超高圧水銀灯、カーボンアーク灯、メタルハライドランプ、キセノンランプ等を用いることができる。照射条件はそれぞれのランプによって異なるが、活性線の照射量は、通常５〜５００ｍＪ／ｃｍ２、好ましくは５〜１５０ｍＪ／ｃｍ２であるが、特に好ましくは２０〜１００ｍＪ／ｃｍ２である。
（ハードコート層：活性線硬化樹脂層）
本発明の反射防止フィルムには、透明樹脂フィルムと反射防止層との間にハードコート層として活性線硬化樹脂を含有する層を設けることが、反射防止フィルムの取り扱い性や反射防止フィルムを後述する偏光板にする際の工程で、傷が付きにくくなることから好ましい。【０２０５】
活性線硬化樹脂層とは、紫外線や電子線のような活性線（以下、活性エネルギー線ともいう。）照射により架橋反応等を経て硬化する樹脂を主たる成分とする層をいう。活性線硬化樹脂としては、エチレン性不飽和二重結合を有するモノマーを含む成分が好ましく用いられ、紫外線や電子線のような活性線を照射することによって硬化させて活性線硬化樹脂層が形成される。活性線硬化樹脂としては紫外線硬化性樹脂や電子線硬化性樹脂等が代表的なものとして挙げられるが、紫外線照射によって硬化する樹脂が好ましい。【０２０６】
紫外線硬化性樹脂としては、例えば、紫外線硬化型ウレタンアクリレート系樹脂、紫外線硬化型ポリエステルアクリレート系樹脂、紫外線硬化型エポキシアクリレート系樹脂、紫外線硬化型ポリオールアクリレート系樹脂、又は紫外線硬化型エポキシ樹脂等が好ましく用いられる。中でも紫外線硬化型アクリレート系樹脂が好ましい。【０２０７】
紫外線硬化型アクリルウレタン系樹脂は、一般にポリエステルポリオールにイソシアネートモノマー、又はプレポリマーを反応させて得られた生成物にさらに２−ヒドロキシエチルアクリレート、２−ヒドロキシエチルメタクリレート（以下アクリレートにはメタクリレートを包含するものとしてアクリレートのみを表示する）、２−ヒドロキシプロピルアクリレート等の水酸基を有するアクリレート系のモノマーを反応させることによって容易に得ることができる。例えば、特開昭５９−１５１１１０号公報に記載のものを用いることができる。【０２０８】
例えば、ユニディック１７−８０６（大日本インキ株式会社製）１００部とコロネートＬ（日本ポリウレタン株式会社製）１部との混合物等が好ましく用いられる。【０２０９】
紫外線硬化型ポリエステルアクリレート系樹脂としては、一般にポリエステルポリオールに２−ヒドロキシエチルアクリレート、２−ヒドロキシアクリレート系のモノマーを反応させると容易に形成されるものを挙げることができ、特開昭５９−１５１１１２号公報に記載のものを用いることができる。【０２１０】
紫外線硬化型エポキシアクリレート系樹脂の具体例としては、エポキシアクリレートをオリゴマーとし、これに反応性希釈剤、光重合開始剤を添加し、反応させて生成するものを挙げることができ、特開平１−１０５７３８号公報に記載のものを用いることができる。【０２１１】
紫外線硬化型ポリオールアクリレート系樹脂の具体例としては、トリメチロールプロパントリアクリレート、ジトリメチロールプロパンテトラアクリレート、ペンタエリスリトールトリアクリレート、ペンタエリスリトールテトラアクリレート、ジペンタエリスリトールヘキサアクリレート、アルキル変性ジペンタエリスリトールペンタアクリレート等を挙げることができる。【０２１２】
これら紫外線硬化性樹脂の光重合開始剤としては、具体的には、ベンゾイン及びその誘導体、アセトフェノン、ベンゾフェノン、ヒドロキシベンゾフェノン、ミヒラーズケトン、α−アミロキシムエステル、チオキサントン等及びこれらの誘導体を挙げることができる。光増感剤と共に使用してもよい。上記光重合開始剤も光増感剤として使用できる。また、エポキシアクリレート系の光重合開始剤の使用の際、ｎ−ブチルアミン、トリエチルアミン、トリ−ｎ−ブチルホスフィン等の増感剤を用いることができる。紫外線硬化樹脂組成物に用いられる光重合開始剤また光増感剤は該組成物１００質量部に対して０．１〜１５質量部であり、好ましくは１〜１０質量部である。【０２１３】
樹脂モノマーとしては、例えば、不飽和二重結合が一つのモノマーとして、メチルアクリレート、エチルアクリレート、ブチルアクリレート、ベンジルアクリレート、シクロヘキシルアクリレート、酢酸ビニル、スチレン等の一般的なモノマーを挙げることができる。また不飽和二重結合を二つ以上持つモノマーとして、エチレングリコールジアクリレート、プロピレングリコールジアクリレート、ジビニルベンゼン、１，４−シクロヘキサンジアクリレート、１，４−シクロヘキシルジメチルアジアクリレート、前出のトリメチロールプロパントリアクリレート、ペンタエリスリトールテトラアクリルエステル等を挙げることができる。市販品としては、アデカオプトマーＫＲ・ＢＹシリーズ：ＫＲ−４００、ＫＲ−４１０、ＫＲ−５５０、ＫＲ−５６６、ＫＲ−５６７、ＢＹ−３２０Ｂ（旭電化株式会社製）；コーエイハードＡ−１０１−ＫＫ、Ａ−１０１−ＷＳ、Ｃ−３０２、Ｃ−４０１−Ｎ、Ｃ−５０１、Ｍ−１０１、Ｍ−１０２、Ｔ−１０２、Ｄ−１０２、ＮＳ−１０１、ＦＴ−１０２Ｑ８、ＭＡＧ−１−Ｐ２０、ＡＧ−１０６、Ｍ−１０１−Ｃ（広栄化学株式会社製）；セイカビームＰＨＣ２２１０（Ｓ）、ＰＨＣ  Ｘ−９（Ｋ−３）、ＰＨＣ２２１３、ＤＰ−１０、ＤＰ−２０、ＤＰ−３０、Ｐ１０００、Ｐ１１００、Ｐ１２００、Ｐ１３００、Ｐ１４００、Ｐ１５００、Ｐ１６００、ＳＣＲ９００（大日精化工業株式会社製）；ＫＲＭ７０３３、ＫＲＭ７０３９、ＫＲＭ７１３０、ＫＲＭ７１３１、ＵＶＥＣＲＹＬ２９２０１、ＵＶＥＣＲＹＬ２９２０２（ダイセル・ユーシービー株式会社製）；ＲＣ−５０１５、ＲＣ−５０１６、ＲＣ−５０２０、ＲＣ−５０３１、ＲＣ−５１００、ＲＣ−５１０２、ＲＣ−５１２０、ＲＣ−５１２２、ＲＣ−５１５２、ＲＣ−５１７１、ＲＣ−５１８０、ＲＣ−５１８１（大日本インキ化学工業株式会社製）；オーレックスＮｏ．３４０クリヤ（中国塗料株式会社製）；サンラッドＨ−６０１、ＲＣ−７５０、ＲＣ−７００、ＲＣ−６００、ＲＣ−５００、ＲＣ−６１１、ＲＣ−６１２（三洋化成工業株式会社製）；ＳＰ−１５０９、ＳＰ−１５０７（昭和高分子株式会社製）；ＲＣＣ−１５Ｃ（グレース・ジャパン株式会社製）；アロニックスＭ−６１００、Ｍ−８０３０、Ｍ−８０６０（東亞合成株式会社製）等を適宜選択して利用できる。また、具体的化合物例としては、トリメチロールプロパントリアクリレート、ジトリメチロールプロパンテトラアクリレート、ペンタエリスリトールトリアクリレート、ペンタエリスリトールテトラアクリレート、ジペンタエリスリトールヘキサアクリレート、アルキル変性ジペンタエリスリトールペンタアクリレート等を挙げることができる。【０２１４】
また、硬化樹脂層には耐傷性、滑り性や屈折率を調整するために無機化合物又は有機化合物の粒子を含んでもよい。【０２１５】
無機粒子としては、酸化珪素、酸化チタン、酸化アルミニウム、酸化スズ、酸化インジウム、ＩＴＯ、酸化亜鉛、酸化ジルコニウム、酸化マグネシウム、炭酸カルシウム、炭酸カルシウム、タルク、クレイ、焼成カオリン、焼成ケイ酸カルシウム、水和ケイ酸カルシウム、ケイ酸アルミニウム、ケイ酸マグネシウム及びリン酸カルシウムを挙げることができる。特に、酸化珪素、酸化チタン、酸化アルミニウム、酸化ジルコニウム、酸化マグネシウム等が好ましく用いられる。有機粒子としては、ポリメタアクリル酸メチルアクリレート樹脂粉末、アクリルスチレン系樹脂粉末、ポリメチルメタクリレート樹脂粉末、シリコン系樹脂粉末、ポリスチレン系樹脂粉末、ポリカーボネート樹脂粉末、ベンゾグアナミン系樹脂粉末、メラミン系樹脂粉末、ポリオレフィン系樹脂粉末、ポリエステル系樹脂粉末、ポリアミド系樹脂粉末、ポリイミド系樹脂粉末、又はポリ弗化エチレン系樹脂粉末等を添加することができる。好ましい粒子としては、架橋ポリスチレン粒子（例えば、綜研化学製ＳＸ−１３０Ｈ、ＳＸ−２００Ｈ、ＳＸ−３５０Ｈ）、ポリメチルメタクリレート系粒子（例えば、綜研化学製ＭＸ１５０、ＭＸ３００）が挙げられる。【０２１６】
これらの粒子の平均粒径としては、０．０１〜５μｍが好ましく０．１〜５．０μｍ、さらには、０．１〜４．０μｍであることがハードコート層を形成する塗布組成物に添加した際の組成物の安定性から好ましい。【０２１７】
また、粒径の異なる２種以上の粒子を含有しても良い。紫外線硬化性樹脂と粒子の割合は、樹脂１００質量部に対して、０．１〜３０質量部となるように配合することが望ましい。【０２１８】
また、ハードコート層はグラビアコーター、ディップコーター、リバースコーター、ワイヤーバーコーター、ダイコーター、インクジェット法等公知の方法を用いて、ハードコート層を形成する塗布組成物を塗布し、塗布後、加熱乾燥し、ＵＶ硬化処理することで形成できる。塗布量はウェット膜厚として０．１〜４０μｍが適当で、好ましくは、０．５〜３０μｍである。また、ドライ膜厚としては平均膜厚０．１〜３０μｍ、好ましくは１〜２０μｍである。【０２１９】
ＵＶ硬化処理の光源としては、紫外線を発生する光源であれば制限なく使用できる。例えば、低圧水銀灯、中圧水銀灯、高圧水銀灯、超高圧水銀灯、カーボンアーク灯、メタルハライドランプ、キセノンランプ等を用いることができる。照射条件はそれぞれのランプによって異なるが、活性線の照射量は、通常５〜５００ｍＪ／ｃｍ２、好ましくは５〜１５０ｍＪ／ｃｍ２であるが、特に好ましくは２０〜１００ｍＪ／ｃｍ２である。【０２２０】
また、活性線を照射する際には、フィルムの搬送方向に張力を付与しながら行うことが好ましく、さらに好ましくは幅方向にも張力を付与しながら行うことである。付与する張力は３０〜３００Ｎ／ｍが好ましい。張力を付与する方法は特に限定されず、バックロール上で搬送方向に張力を付与してもよく、テンターにて幅方向、又は２軸方向に張力を付与してもよい。これによってさらに平面性優れたフィルムを得ることができる。【０２２１】
ハードコート層の形成する塗布組成物には溶媒が含まれていてもよい。塗布組成物に含有される有機溶媒としては、例えば、炭化水素類（トルエン、キシレン、）、アルコール類（メタノール、エタノール、イソプロパノール、ブタノール、シクロヘキサノール）、ケトン類（アセトン、メチルエチルケトン、メチルイソブチルケトン）、エステル類（酢酸メチル、酢酸エチル、乳酸メチル）、グリコールエーテル類、その他の有機溶媒からも適宜選択し、又はこれらを混合し利用できる。【０２２２】
有機溶媒としては、プロピレングリコールモノアルキルエーテル（アルキル基の炭素原子数として１〜４）又はプロピレングリコールモノアルキルエーテル酢酸エステル（アルキル基の炭素原子数として１〜４）等が好ましい。また、有機溶媒の含有量としては塗布組成物中、５〜８０質量％が好ましい。【０２２３】
ハードコート層は、ＪＩＳ  Ｂ  ０６０１で規定される中心線平均粗さ（Ｒａ）が０．００１〜０．１μｍのクリアハードコート層、又は粒子等を添加しＲａが０．１〜１μｍに調整された防眩性ハードコート層であることが好ましい。中心線平均粗さ（Ｒａ）は光干渉式の表面粗さ測定器で測定することが好ましく、例えばＷＹＫＯ社製の非接触表面微細形状計測装置「ＷＹＫＯ  ＮＴ−２０００」を用いて測定することができる。【０２２４】
さらにハードコート層には、低屈折率層で記載した上記シリコーン系界面活性剤あるいはポリオキシエーテル化合物を含有させることが好ましい。これらは塗布性を高める。また、これら成分は、塗布液中の固形分成分に対し、０．０１〜３質量％の範囲で添加することが好ましい。【０２２５】
ポリオキシエーテル化合物としては、例えば、ポリオキシエチレンアルキルエーテル、ポリオキシエチレンラウリルエーテル、ポリオキシエチレンセチルエーテル、ポリオキシエチレンステアリルエーテル等のポリオキシエチレンアルキルエーテル化合物、ポリオキシエチレンノニルフェニルエーテル、ポリオキシエチレンオクチルフェニルエーテル等のポリオキシアルキルフェニルエーテル化合物、ポリオキシアルキレンアルキルエーテル、ポリオキシエチレン高級アルコールエーテル、ポリオキシエチレンオクチルドデシルエーテル等が挙げられる。ポリオキシエチレンアルキルエーテルの市販品としては、エマルゲン１１０８、エマルゲン１１１８Ｓ−７０（以上、花王社製）、ポリオキシエチレンラウリルエーテルの市販品としては、エマルゲン１０３、エマルゲン１０４Ｐ、エマルゲン１０５、エマルゲン１０６、エマルゲン１０８、エマルゲン１０９Ｐ、エマルゲン１２０、エマルゲン１２３Ｐ、エマルゲン１４７、エマルゲン１５０、エマルゲン１３０Ｋ（以上、花王社製）、ポリオキシエチレンセチルエーテルの市販品としては、エマルゲン２１０Ｐ、エマルゲン２２０（以上、花王社製）、ポリオキシエチレンステアリルエーテルの市販品としては、エマルゲン２２０、エマルゲン３０６Ｐ（以上、花王社製）、ポリオキシアルキレンアルキルエーテルの市販品としては、エマルゲンＬＳ−１０６、エマルゲンＬＳ−１１０、エマルゲンＬＳ−１１４、エマルゲンＭＳ−１１０（以上、花王社製）ポリオキシエチレン高級アルコールエーテルの市販品としては、エマルゲン７０５，エマルゲン７０７、エマルゲン７０９等が挙げられる。【０２２６】
これら非イオン性のポリオキシエーテル化合物の中でも好ましくは、ポリオキシエチレンオレイルエーテル化合物であり、下記の一般式（５）で表わされる化合物である。【０２２７】
Ｃ１８Ｈ３５−Ｏ（Ｃ２Ｈ４Ｏ）ｎＨ      …（５）
式中、ｎは２〜４０を表わす。【０２２８】
オレイル部分に対するエチレンオキシドの平均付加個数（ｎ）は、２〜４０であり、好ましくは２〜１０である。また、上記一般式（５）の化合物はエチレンオキシドとオレイルアルコールとを反応させて得られる。【０２２９】
具体的商品としては、エマルゲン４０４〔ポリオキシエチレン（４）オレイルエーテル〕、エマルゲン４０８〔ポリオキシエチレン（８）オレイルエーテル〕、エマルゲン４０９Ｐ〔ポリオキシエチレン（９）オレイルエーテル〕、エマルゲン４２０〔ポリオキシエチレン（１３）オレイルエーテル〕、エマルゲン４３０〔ポリオキシエチレン（３０）オレイルエーテル〕（以上、花王社製）、日本油脂製ＮＯＦＡＢＬＥＥＡＯ−９９０５（ポリオキシエチレン（５）オレイルエーテル）等が挙げられる。【０２３０】
なお、（  ）がｎの数字を表す。非イオン性のポリオキシエーテル化合物は単独あるいは２種以上を併用しても良い。【０２３１】
シリコーン界面活性剤とポリオキシエーテル化合物とのハードコート層中の含有質量比は、１．０：１．０〜０．１０：１．０であり、さらに好ましくは０．７０：１．０〜０．２０：１．０であり、前記質量比で含有することが本発明の効果を得る上で好ましい。【０２３２】
ハードコート層中の非イオン性のポリオキシエーテル化合物とシリコーン界面活性剤の好ましい含有量は、両者の総含有量で０．１質量％〜８．０質量％が好ましく、さらに好ましくは、０．２質量％〜４．０質量％であり、該範囲で添加することでハードコート層で安定に存在する。【０２３３】
また、上記フッ素界面活性剤、アクリル系共重合物、アセチレングリコール系化合物又は非イオン性界面活性剤、ラジカル重合性の非イオン性界面活性剤等を併用しても良い。【０２３４】
非イオン性界面活性剤としては、ポリオキシエチレンモノラウレート、ポリオキシエチレンモノステアレート、ポリオキシエチレンモノオレート等のポリオキシアルキルエステル化合物、ソルビタンモノラウレート、ソルビタンモノステアレート、ソルビタンモノオレート等のソルビタンエステル化合物、等が挙げられる。【０２３５】
アセチレングリコール系化合物としてはサーフィノール１０４Ｅ、サーフィノール１０４ＰＡ、サーフィノール４２０、サーフィノール４４０、ダイノール６０４（以上、日信化学工業株式会社製）などが挙げられる。【０２３６】
ラジカル重合性の非イオン性界面活性剤としては、例えば、「ＲＭＡ−５６４」、「ＲＭＡ−５６８」、「ＲＭＡ−１１１４」［以上、商品名、日本乳化剤株式会社製］等のポリオキシアルキレンアルキルフェニルエーテル（メタ）アクリレート系重合性界面活性剤などを挙げることができる。【０２３７】
また、ハードコート層は、２層以上の重層構造を有していてもよい。その中の１層は例えば導電性粒子、又は、イオン性ポリマーを含有する所謂帯電防止層としてもよいし、また、種々の表示素子に対する色補正用フィルターとして色調調整機能を有する色調調整剤（染料若しくは顔料等）を含有させてもよいし、また電磁波遮断剤又は赤外線吸収剤等を含有させそれぞれの機能を有するようにしてもよい。
（バックコート層）
本発明の反射防止フィルムは、ハードコート層を設けた側と反対側の面にバックコート層を設けてもよい。バックコート層は、反射防止層を設けることで生じるカールを矯正するために設けられる。すなわち、バックコート層を設けた面を内側にして丸まろうとする性質を持たせることにより、カールの度合いをバランスさせることができる。なお、バックコート層は好ましくはブロッキング防止層を兼ねて塗設され、その場合、バックコート層塗布組成物には、ブロッキング防止機能を持たせるために、無機化合物又は有機化合物の粒子が添加されることが好ましい。【０２３８】
バックコート層に添加される粒子としては無機化合物の例として、二酸化珪素、二酸化チタン、酸化アルミニウム、酸化ジルコニウム、炭酸カルシウム、炭酸カルシウム、タルク、クレイ、焼成カオリン、焼成ケイ酸カルシウム、酸化錫、酸化インジウム、酸化亜鉛、ＩＴＯ、水和ケイ酸カルシウム、ケイ酸アルミニウム、ケイ酸マグネシウム及びリン酸カルシウムを挙げることができる。【０２３９】
これらの粒子は、例えば、アエロジルＲ９７２、Ｒ９７２Ｖ、Ｒ９７４、Ｒ８１２、２００、２００Ｖ、３００、Ｒ２０２、ＯＸ５０、ＴＴ６００（以上、日本アエロジル株式会社製）、シーホスターＫＥ−Ｐ１０、同ＫＥ−Ｐ３０、同ＫＥ−Ｐ５０、同ＫＥ−Ｐ１００、同ＫＥ−Ｐ１５０、同ＫＥ−Ｐ２５０（以上、日本触媒株式会社製）の商品名で市販されており、使用することができる。【０２４０】
有機化合物の例として、シリコーン樹脂、フッ素樹脂及びアクリル樹脂を挙げることができる。シリコーン樹脂が好ましく、特に三次元の網状構造を有するものが好ましく、例えば、トスパール１０３、同１０５、同１０８、同１２０、同１４５、同３１２０及び同２４０（以上東芝シリコーン株式会社製）の商品名で市販されており、使用することができる。【０２４１】
これらの中でもアエロジル２００Ｖ、アエロジルＲ９７２Ｖ、シーホスターＫＥ−Ｐ３０、同ＫＥ−Ｐ５０、及び同ＫＥ−Ｐ１００がヘイズを低く保ちながら、ブロッキング防止効果が大きいため特に好ましく用いられる。本発明で用いられる反射防止フィルムは、活性エネルギー線硬化樹脂層の裏面側の動摩擦係数が０．９以下、特に０．１〜０．９であることが好ましい。【０２４２】
バックコート層に含まれる粒子は、バインダーに対して０．１〜５０質量％好ましくは０．１〜１０質量％であることが好ましい。バックコート層を設けた場合のヘイズの増加は１％以下であることが好ましく０．５％以下であることが好ましく、特に０．０〜０．１％であることが好ましい。【０２４３】
バックコート層の塗布に用いられる溶媒としては、例えば、ジオキサン、アセトン、メチルエチルケトン、メチルイソブチルケトン、Ｎ，Ｎ−ジメチルホルムアミド、酢酸メチル、酢酸エチル、トリクロロエチレン、メチレンクロライド、エチレンクロライド、テトラクロロエタン、トリクロロエタン、クロロホルム、水、メタノール、エタノール、ｎ−プロピルアルコール、ｉ−プロピルアルコール、ｎ−ブタノール、シクロヘキサノン、シクロヘキサノール、プロピレングリコールモノメチルエーテル、プロピレングリコールモノエチルエーテル、又は炭化水素類（トルエン、キシレン）等があげられ、適宜組み合わされて用いられる。【０２４４】
バックコート層のバインダーとして用いられる樹脂としては、例えば塩化ビニル−酢酸ビニル共重合体、塩化ビニル樹脂、酢酸ビニル樹脂、酢酸ビニルとビニルアルコールの共重合体、部分加水分解した塩化ビニル−酢酸ビニル共重合体、塩化ビニル−塩化ビニリデン共重合体、塩化ビニル−アクリロニトリル共重合体、エチレン−ビニルアルコール共重合体、塩素化ポリ塩化ビニル、エチレン−塩化ビニル共重合体、エチレン−酢酸ビニル共重合体等のビニル系重合体又は共重合体、ニトロセルロース、セルロースアセテートプロピオネート（好ましくはアセチル基置換度１．８〜２．３、プロピオニル基置換度０．１〜１．０）、ジアセチルセルロース、セルロースアセテートブチレート樹脂等のセルロース誘導体、マレイン酸及び／又はアクリル酸の共重合体、アクリル酸エステル共重合体、アクリロニトリル−スチレン共重合体、塩素化ポリエチレン、アクリロニトリル−塩素化ポリエチレン−スチレン共重合体、メチルメタクリレート−ブタジエン−スチレン共重合体、アクリル樹脂、ポリビニルアルコール樹脂、ポリビニルアセタール樹脂、ポリビニルブチラール樹脂、ウレタン樹脂、ポリエステルポリウレタン樹脂、ポリエーテルポリウレタン樹脂、ポリカーボネートポリウレタン樹脂、ポリエステル樹脂、ポリエーテル樹脂、ポリアミド樹脂、アミノ樹脂、スチレン−ブタジエン樹脂、ブタジエン−アクリロニトリル樹脂等のゴム系樹脂、シリコーン系樹脂、フッ素系樹脂等を挙げることができるが、これらに限定されるものではない。【０２４５】
例えば、アクリル樹脂としては、アクリペットＭＤ、ＶＨ、ＭＦ、Ｖ（三菱レーヨン株式会社製）、ハイパールＭ−４００３、Ｍ−４００５、Ｍ−４００６、Ｍ−４２０２、Ｍ−５０００、Ｍ−５００１、Ｍ−４５０１（根上工業株式会社製）、ダイヤナールＢＲ−５０、ＢＲ−５２、ＢＲ−５３、ＢＲ−６０、ＢＲ−６４、ＢＲ−７３、ＢＲ−７５、ＢＲ−７７、ＢＲ−７９、ＢＲ−８０、ＢＲ−８２、ＢＲ−８３、ＢＲ−８５、ＢＲ−８７、ＢＲ−８８、ＢＲ−９０、ＢＲ−９３、ＢＲ−９５、ＢＲ−１００、ＢＲ−１０１、ＢＲ−１０２、ＢＲ−１０５、ＢＲ−１０６、ＢＲ−１０７、ＢＲ−１０８、ＢＲ−１１２、ＢＲ−１１３、ＢＲ−１１５、ＢＲ−１１６、ＢＲ−１１７、ＢＲ−１１８等（三菱レーヨン株式会社製）のアクリル及びメタクリル系モノマーを原料として製造した各種ホモポリマー並びにコポリマー等が市販されており、この中から好ましいモノを適宜選択することもできる。【０２４６】
例えば、バインダーとして用いられる樹脂としてはセルロースジアセテート、セルロースアセテートプロピオネートなどのセルロースエステルとアクリル樹脂のブレンド物を用いることが好ましく、アクリル樹脂からなる粒子を用いて、粒子とバインダーとの屈折率差を０〜０．０２未満とすることで透明性の高いバックコート層とすることができる。【０２４７】
これらの塗布組成物をグラビアコーター、ディップコーター、リバースコーター、ワイヤーバーコーター、ダイコーター、又はスプレー塗布、インクジェット塗布等を用いて透明樹脂フィルムの表面にウェット膜厚１〜１００μｍで塗布するのが好ましいが、特に５〜３０μｍであることが好ましい。【０２４８】
また、塗布後、加熱乾燥し、必要に応じて硬化処理することで、バックコート層は形成される。硬化処理は低屈折率層で記載した内容を用いることができる。【０２４９】
バックコート層は２回以上に分けて塗布することもできる。また、バックコート層は偏光子との接着性を改善するための易接着層を兼ねても良い。【０２５０】
上記のように各層を塗布により形成するに際して、透明樹脂フィルムの幅が１．４〜４ｍでロール状に巻き取られた状態から繰り出して、上記塗布を行い、乾燥・硬化処理した後、ロール状に巻き取られることが好ましい。また、反射防止層を積層した後、ロール状に巻き取った状態で５０〜１６０℃で加熱処理を行う製造方法によって製造されることが、反射防止フィルムを長尺塗布した際の効率性や安定性から好ましい。加熱処理期間は、設定される温度によって適宜決定すればよく、例えば、５０℃であれば、好ましくは３日間以上３０日未満の期間、１６０℃であれば１０分以上１日以下の範囲が好ましい。通常は、巻外部、巻中央部、巻き芯部の加熱処理効果が偏らないように、比較的低温に設定することが好ましく、５０〜６０℃付近で７日間程度行うことが好ましい。【０２５１】
加熱処理を安定して行うためには、温湿度が調整可能な場所で行うことが必要であり、塵のないクリーンルーム等の加熱処理室で行うことが好ましい。【０２５２】
反射防止フィルムをロール状に巻き取る際の、巻きコアとしては、円筒上のコアであれは、特に限定されないが、好ましくは中空プラスチックコアであり、プラスチック材料としては加熱処理温度に耐える耐熱性プラスチックが好ましく、例えばフェノール樹脂、キシレン樹脂、メラミン樹脂、ポリエステル樹脂、エポキシ樹脂などの樹脂が挙げられる。またガラス繊維などの充填材により強化した熱硬化性樹脂が好ましい。これらの巻きコアへの巻き数は、１００巻き以上であることが好ましく、５００巻き以上であることがさらに好ましく、巻き厚は５ｃｍ以上であることが好ましい。
（反射防止フィルムの反射率）
本発明の反射防止フィルムの反射率は、分光光度計により測定を行うことができる。その際、サンプルの測定側の裏面を粗面化処理した後、黒色のスプレーを用いて光吸収処理を行ってから、可視光領域（４００〜７００ｎｍ）の反射光を測定する。反射率は低いほど好ましいが、可視光領域の波長における平均値が２．５％以下であることが好ましく、最低反射率は１．５％以下であることが好ましい。また、反射率が２．５％以下であれば、本発明の反射防止フィルムと見なすことができる。【０２５３】
可視光の波長領域において、平坦な形状の反射スペクトルを有することが好ましい。【０２５４】
また、反射防止処理を施した画像表示装置表面の反射色相は、反射防止膜の設計上可視光領域において短波長域や長波長域の反射率が高くなることから赤や青に色づくことが多いが、反射光の色味は用途によって要望が異なり、薄型テレビ等の最表面に使用する場合にはニュートラルな色調が好まれる。【０２５５】
この場合、一般に好まれる反射色相範囲は、ＸＹＺ表色系（ＣＩＥ１９３１表色系）上で、
０．１７≦ｘ≦０．３３、
０．１０≦ｙ≦０．３３  である。【０２５６】
高屈折率層と低屈折率層の膜厚は、各々の層の屈折率より反射率、反射光の色味を考慮して常法に従って計算で求められる。【０２５７】
各層を塗布する前に表面処理することが好ましい。表面処理方法としては、洗浄法、アルカリ処理法、フレームプラズマ処理法、高周波放電プラズマ法、電子ビーム法、イオンビーム法、スパッタリング法、酸処理、コロナ処理法、大気圧グロー放電プラズマ法等が挙げられる。【０２５８】
コロナ処理とは、大気圧下、電極間に１ｋＶ以上の高電圧を印加し、放電することで行う処理のことであり、春日電機株式会社や株式会社トーヨー電機などで市販されている装置を用いて行うことができる。コロナ放電処理の強度は、電極間距離、単位面積当たりの出力、ジェネレーターの周波数に依存する。【０２５９】
コロナ処理装置の一方の電極（Ａ電極）は、市販のものを用いることができるが、材質はアルミニウム、ステンレスなどから選択ができる。もう一方はプラスチックフィルムを抱かせるための電極（Ｂ電極）であり、コロナ処理が、安定かつ均一に実施されるように、前記Ａ電極に対して一定の距離に設置されるロール電極である。これも通常市販されているものを用いることができ、材質は、アルミニウム、ステンレス、及びそれらの金属でできたロールに、セラミック、シリコン、ＥＰＴゴム、ハイパロンゴムなどがライニングされているロールが好ましく用いられる。【０２６０】
本発明に用いられるコロナ処理に用いる周波数は、２０ｋＨｚ以上１００ｋＨｚ以下の周波数であり、３０ｋＨｚ〜６０ｋＨｚの周波数が好ましい。周波数が低下するとコロナ処理の均一性が劣化し、コロナ処理のムラが発生する。また、周波数が大きくなると、高出力のコロナ処理を行う場合には、特に問題ないが、低出力のコロナ処理を実施する場合には、安定した処理を行うことが難しくなり、結果として、処理ムラが発生する。【０２６１】
コロナ処理の出力は、１〜５Ｗ・ｍｉｎ．／ｍ２であるが、２〜４Ｗ・ｍｉｎ．／ｍ２の出力が好ましい。電極とフィルムとの距離は、５ｍｍ以上５０ｍｍ以下であるが、好ましくは、１０ｍｍ以上３５ｍｍ以下である。間隙が開いてくると、一定の出力を維持するためにより高電圧が必要になり、ムラが発生し易くなる。また、間隙が狭くなりすぎると、印加する電圧が低くなりすぎ、ムラが発生し易くなる。さらにまた、フィルムを搬送して連続処理する際に電極にフィルムが接触し傷が発生する。【０２６２】
アルカリ処理方法としては、ハードコート層を塗設したフィルムをアルカリ水溶液に浸す方法であれば特に限定されない。【０２６３】
アルカリ水溶液としては、水酸化ナトリウム水溶液、水酸化カリウム水溶液、アンモニア水溶液等が使用可能であり、中でも水酸化ナトリウム水溶液が好ましい。【０２６４】
アルカリ水溶液のアルカリ濃度、例えば水酸化ナトリウム濃度は０．１〜２５質量％が好ましく、０．５〜１５質量％がより好ましい。アルカリ処理温度は通常１０〜８０℃、好ましく２０〜６０℃である。【０２６５】
アルカリ処理時間は５秒〜５分、好ましくは３０秒〜３分である。アルカリ処理後のフィルムは酸性水で中和した後、十分に水洗いを行うことが好ましい。
（透明樹脂フィルム）
本発明に用いられる透明樹脂フィルムよりなる透明フィルム基材について、説明する。【０２６６】
透明フィルム基材としては、製造が容易であること、活性線硬化型樹脂層との接着性が良好である、光学的に等方性である、光学的に透明であること等が好ましい要件として挙げられる。【０２６７】
ここでいう透明とは、可視光の透過率６０％以上であることをさし、好ましくは８０％以上であり、特に好ましくは９０％以上である。【０２６８】
上記の性質を有していれば特に限定はないが、例えば、セルロースジアセテートフィルム、セルローストリアセテートフィルム、セルロースアセテートプロピオネートフィルム、セルロースアセテートブチレートフィルム等のセルロースエステル系フィルム、ポリエステル系フィルム、ポリカーボネート系フィルム、ポリアリレート系フィルム、ポリスルホン（ポリエーテルスルホンも含む）系フィルム、ポリエチレンテレフタレート、ポリエチレンナフタレート等のポリエステルフィルム、ポリエチレンフィルム、ポリプロピレンフィルム、セロファン、ポリ塩化ビニリデンフィルム、ポリビニルアルコールフィルム、エチレンビニルアルコールフィルム、シンジオタクティックポリスチレン系フィルム、シクロオレフィンポリマーフィルム（アートン（ＪＳＲ社製）、ゼオネックス、ゼオノア（以上、日本ゼオン社製））、ポリビニルアセタール、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、アクリルフィルム又はガラス板等を挙げることができる。【０２６９】
中でも、セルロースエステル系フィルム、ポリカーボネート系フィルム、ポリスルホン（ポリエーテルスルホンを含む）系フィルム、シクロオレフィンポリマーフィルムが好ましく、本発明においては、特にセルロースエステル系フィルムとして、例えば、ＫＣ８ＵＸ２ＭＷ、ＫＣ４ＵＸ、ＫＣ５ＵＸ、ＫＣ４ＵＹ、ＫＣ８ＵＹ、ＫＣ１２ＵＲ、ＫＣ４ＵＥＷ、ＫＣ８ＵＣＲ−３、ＫＣ８ＵＣＲ−４、ＫＣ８ＵＣＲ−５、ＫＣ４ＦＲ−１、ＫＣ４ＦＲ−２（コニカミノルタオプト株式会社製）が、製造上、コスト面、透明性、接着性等の観点から好ましく用いられる。【０２７０】
これらのフィルムは、溶融流延製膜で製造されたフィルムであっても、溶液流延製膜で製造されたフィルムであってもよい。【０２７１】
透明フィルム基材としては、セルロースエステル系フィルム（以下セルロースエステルフィルムともいう）を用いることが好ましい。セルロースエステルとしては、セルロースアセテート、セルロースアセテートブチレート、セルロースアセテートプロピオネートが好ましく、中でもセルロースアセテートブチレート、セルロースアセテートフタレート、セルロースアセテートプロピオネートが好ましく用いられる。【０２７２】
特に、アセチル基の置換度をＸ、プロピオニル基又はブチリル基の置換度をＹとした時、ＸとＹが下記の範囲にあるセルロースエステルフィルムを用いるのが、好ましい。【０２７３】
２．３≦Ｘ＋Ｙ≦３．０    ０．１≦Ｙ≦２．０
特に、２．５≦Ｘ＋Ｙ≦２．９    ３≦Ｙ≦１．２  であることが好ましい。【０２７４】
以下、好ましい透明樹脂フィルムであるセルロースエステルフィルムについて詳細に説明する。【０２７５】
セルロースエステルフィルムは、熱処理による基材変形が少なく、平面性に優れた反射防止フィルムを得る上で、陽電子消滅寿命法により求められる自由体積半径が０．２５０〜０．３１０ｎｍであることが好ましい。さらに、全自由体積パラメータが１．０〜２．０であるセルロースエステルフィルムであることがより好ましい。【０２７６】
なお、上記自由体積とは、透明樹脂フィルムの分子鎖に占有されていない空隙部分を表している。これは、陽電子消滅寿命法を用いて測定することができる。具体的には、陽電子を試料に入射してから消滅するまでの時間を測定し、その消滅寿命から原子空孔や自由体積の大きさ、数濃度等に関する情報を非破壊的に観察することにより求めることができる。
（陽電子消滅寿命法による自由体積半径と全自由体積パラメータの測定）
下記測定条件にて陽電子消滅寿命と相対強度を測定した。【０２７７】
（測定条件）
陽電子線源：２２ＮａＣｌ（強度１．８５ＭＢｑ）
ガンマ線検出器：プラスチック製シンチレーター＋光電子増倍管
装置時間分解能：２９０ｐｓ
測定温度：２３℃
総カウント数：１００万カウント
試料サイズ：２０ｍｍ×１５ｍｍ
２０ｍｍ×１５ｍｍにカットした試料切片を、２０枚重ねて約２ｍｍの厚みにした。試料は測定前に２４時間真空乾燥を行った。【０２７８】
照射面積：約１０ｍｍφ
１チャンネルあたりの時間：２３．３ｐｓ／ｃｈ
上記の測定条件に従って、陽電子消滅寿命測定を実施し、非線形最小二乗法により３成分解析して、消滅寿命の小さいものから、τ１、τ２、τ３とし、それに応じた強度をＩ１，Ｉ２，Ｉ３（Ｉ１＋Ｉ２＋Ｉ３＝１００％）とした。【０２７９】
最も寿命の長い平均消滅寿命τ３から、下記式を用いて自由体積半径Ｒ３（ｎｍ）を求めた。τ３が空孔での陽電子消滅に対応し、τ３が大きいほど空孔サイズが大きいと考えられている。【０２８０】
τ３＝（１／２）〔１−｛Ｒ３／（Ｒ３＋０．１６６）｝
＋（１／２π）ｓｉｎ｛２πＲ３／（Ｒ３＋０．１６６）｝〕−１
ここで、０．１６６（ｎｍ）は、空孔の壁から浸出している電子層の厚さに相当する。【０２８１】
さらに、全自由体積パラメータＶｐは、下記式により求めた。【０２８２】
Ｖ３＝｛（４／３）π（Ｒ３）３｝（ｎｍ３）
Ｖｐ＝Ｉ３（％）×Ｖ３（ｎｍ３）
ここでＩ３（％）は、空孔の相対的な数濃度に相当するため、Ｖｐは相対的な空孔量に相当する。【０２８３】
以上の測定を２回繰り返し、その平均値を求めた。【０２８４】
陽電子消滅寿命法は、例えばＭＡＴＥＲＩＡＬ  ＳＴＡＧＥ  ｖｏｌ．４、Ｎｏ．５、２００４、ｐ．２１−２５；東レリサーチセンター  ＴＨＥ  ＴＲＣ  ＮＥＷＳ  Ｎｏ．８０、Ｊｕｌ．２００２、ｐ．２０−２２；「ぶんせき」（１９８８、ｐｐ．１１−２０）に「陽電子消滅法による高分子の自由体積の評価」が掲載されており、これらを参考にすることができる。【０２８５】
セルロースエステルフィルムにおける自由体積半径は、０．２５０〜０．３１５ｎｍ、好ましくは０．２５０〜０．３１０ｎｍであり、さらに好ましい範囲は、０．２８５〜０．３０５ｎｍである。自由体積半径が０．２５０ｎｍ未満である。自由体積半径が０．２５０〜０．３１５ｎｍでは、熱処理に対する基材変形が小さく、平面性に優れた反射防止フィルムが得られる。【０２８６】
セルロースエステルフィルムを形成するセルロースエステルの原料としては、特に限定はないが、綿花リンター、木材パルプ（針葉樹由来、広葉樹由来）、ケナフ等を挙げることができる。またそれらから得られたセルロースエステルはそれぞれ任意の割合で混合使用することができる。これらのセルロースエステルは、アシル化剤が酸無水物（無水酢酸、無水プロピオン酸、無水酪酸）である場合には、酢酸のような有機酸やメチレンクロライド等の有機溶媒を用い、硫酸のようなプロトン性触媒を用いてセルロース原料と反応させて得ることができる。【０２８７】
アシル化剤が、酸クロライド（ＣＨ３ＣＯＣｌ、Ｃ２Ｈ５ＣＯＣｌ、Ｃ３Ｈ７ＣＯＣｌ）の場合には、触媒としてアミンのような塩基性化合物を用いて反応が行われる。具体的には、特開平１０−４５８０４号公報に記載の方法等を参考にして合成することができる。【０２８８】
また、本発明に用いられるセルロースエステルは各置換度に合わせて上記アシル化剤量を混合して反応させたものであり、セルロースエステルはこれらアシル化剤がセルロース分子の水酸基に反応する。セルロース分子はグルコースユニットが多数連結したものからなっており、グルコースユニットに３個の水酸基がある。この３個の水酸基にアシル基が誘導された数を置換度（モル％）という。例えば、セルローストリアセテートはグルコースユニットの３個の水酸基全てにアセチル基が結合している（実際には２．６〜３．０）。【０２８９】
アシル基の置換度の測定方法はＡＳＴＭ−Ｄ８１７−９６の規定に準じて測定することができる。【０２９０】
セルロースエステルの数平均分子量は、５００００〜２５００００が、成型した場合の機械的強度が強く、かつ、適度なドープ粘度となり好ましく、さらに好ましくは、８００００〜１５００００である。【０２９１】
セルロースエステルフィルムは、一般的に溶液流延製膜法と呼ばれるセルロースエステル溶解液（ドープ）を、例えば、無限に移送する無端の金属ベルト又は回転する金属ドラムの流延用支持体上に加圧ダイからドープを流延（キャスティング）し製膜する方法で製造される。【０２９２】
これらドープの調製に用いられる有機溶媒としては、セルロースエステルを溶解でき、かつ、適度な沸点であることが好ましく、例えば、メチレンクロライド、酢酸メチル、酢酸エチル、酢酸アミル、アセト酢酸メチル、アセトン、テトラヒドロフラン、１，３−ジオキソラン、１，４−ジオキサン、シクロヘキサノン、ギ酸エチル、２，２，２−トリフルオロエタノール、２，２，３，３−テトラフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノール、ニトロエタン、１，３−ジメチル−２−イミダゾリジノン等を挙げることができるが、メチレンクロライド等の有機ハロゲン化合物、ジオキソラン誘導体、酢酸メチル、酢酸エチル、アセトン、アセト酢酸メチル等が好ましい有機溶媒（即ち、良溶媒）として挙げられる。【０２９３】
また、下記の製膜工程に示すように、溶媒蒸発工程において流延用支持体上に形成されたウェブ（ドープ膜）から溶媒を乾燥させる時に、ウェブ中の発泡を防止する観点から、用いられる有機溶媒の沸点としては、３０〜８０℃が好ましく、例えば、上記記載の良溶媒の沸点は、メチレンクロライド（沸点４０．４℃）、酢酸メチル（沸点５６．３２℃）、アセトン（沸点５６．３℃）、酢酸エチル（沸点７６．８２℃）等である。【０２９４】
上記の良溶媒の中でも溶解性に優れるメチレンクロライド、あるいは酢酸メチルが好ましく用いられる。【０２９５】
上記有機溶媒の他に、０．１〜４０質量％の炭素原子数１〜４のアルコールを含有させることが好ましい。特に好ましくは５〜３０質量％で前記アルコールが含まれることが好ましい。【０２９６】
これらは上記のドープを流延用支持体に流延後、溶媒が蒸発を始めアルコールの比率が多くなるとウェブ（ドープ膜）がゲル化し、ウェブを丈夫にし流延用支持体から剥離することを容易にするゲル化溶媒として用いられたり、これらの割合が少ない時は非塩素系有機溶媒のセルロースエステルの溶解を促進する役割もある。【０２９７】
炭素原子数１〜４のアルコールとしては、メタノール、エタノール、ｎ−プロパノール、ｉｓｏ−プロパノール、ｎ−ブタノール、ｓｅｃ−ブタノール、ｔｅｒｔ−ブタノール等を挙げることができる。【０２９８】
これらの溶媒のうち、ドープの安定性がよく、沸点も比較的低く、乾燥性もよく、かつ毒性がないこと等からエタノールが好ましい。好ましくは、メチレンクロライド７０〜９５質量％に対してエタノール５〜３０質量％を含む溶媒を用いることが好ましい。メチレンクロライドの代わりに酢酸メチルを用いることもできる。このとき、冷却溶解法によりドープを調製してもよい。【０２９９】
セルロースエステルフィルムには、下記のような可塑剤を含有するのが好ましい。可塑剤としては、例えば、リン酸エステル系可塑剤、多価アルコールエステル系可塑剤、フタル酸エステル系可塑剤、トリメリット酸エステル系可塑剤、ピロメリット酸系可塑剤、グリコレート系可塑剤、クエン酸エステル系可塑剤、ポリエステル系可塑剤、脂肪酸エステル系可塑剤、多価カルボン酸エステル系可塑剤等を好ましく用いることができる。【０３００】
中でも、多価アルコールエステル系可塑剤、フタル酸エステル系可塑剤、クエン酸エステル系可塑剤、脂肪酸エステル系可塑剤、グリコレート系可塑剤、多価カルボン酸エステル系可塑剤等が好ましい。特に多価アルコールエステル系可塑剤を用いることが好ましく、ハードコート層の鉛筆硬度が４Ｈ以上を安定に得ることができるため好ましい。【０３０１】
多価アルコールエステル系可塑剤は２価以上の脂肪族多価アルコールとモノカルボン酸のエステルよりなる可塑剤であり、分子内に芳香環又はシクロアルキル環を有することが好ましい。好ましくは２〜２０価の脂肪族多価アルコールエステルである。【０３０２】
本発明に好ましく用いられる多価アルコールは次の一般式（６）で表される。【０３０３】
Ｒ１−（ＯＨ）ｎ        …（６）
式中、Ｒ１はｎ価の有機基、ｎは２以上の正の整数、ＯＨ基はアルコール性、及び／又はフェノール性水酸基を表わす。【０３０４】
好ましい多価アルコールの例としては、例えば以下のようなものを挙げることができるが、本発明はこれらに限定されるものではない。【０３０５】
アドニトール、アラビトール、エチレングリコール、ジエチレングリコール、トリエチレングリコール、テトラエチレングリコール、１，２−プロパンジオール、１，３−プロパンジオール、ジプロピレングリコール、トリプロピレングリコール、１，２−ブタンジオール、１，３−ブタンジオール、１，４−ブタンジオール、ジブチレングリコール、１，２，４−ブタントリオール、１，５−ペンタンジオール、１，６−ヘキサンジオール、ヘキサントリオール、ガラクチトール、マンニトール、３−メチルペンタン−１，３，５−トリオール、ピナコール、ソルビトール、トリメチロールプロパン、トリメチロールエタン、キシリトール等を挙げることができる。特に、トリエチレングリコール、テトラエチレングリコール、ジプロピレングリコール、トリプロピレングリコール、ソルビトール、トリメチロールプロパン、キシリトールが好ましい。【０３０６】
多価アルコールエステルに用いられるモノカルボン酸としては、特に制限はなく、公知の脂肪族モノカルボン酸、脂環族モノカルボン酸、芳香族モノカルボン酸等を用いることができる。脂環族モノカルボン酸、芳香族モノカルボン酸を用いると透湿性、保留性を向上させる点で好ましい。【０３０７】
好ましいモノカルボン酸の例としては以下のようなものを挙げることができるが、本発明はこれに限定されるものではない。【０３０８】
脂肪族モノカルボン酸としては、炭素数１〜３２の直鎖又は側鎖を有する脂肪酸を好ましく用いることができる。炭素数は１〜２０であることがさらに好ましく、１〜１０であることが特に好ましい。酢酸を含有させるとセルロースエステルとの相溶性が増すため好ましく、酢酸と他のモノカルボン酸を混合して用いることも好ましい。【０３０９】
好ましい脂肪族モノカルボン酸としては、酢酸、プロピオン酸、酪酸、吉草酸、カプロン酸、エナント酸、カプリル酸、ペラルゴン酸、カプリン酸、２−エチル−ヘキサン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸、ウンデシレン酸、オレイン酸、ソルビン酸、リノール酸、リノレン酸、アラキドン酸等の不飽和脂肪酸等を挙げることができる。【０３１０】
好ましい脂環族モノカルボン酸の例としては、シクロペンタンカルボン酸、シクロヘキサンカルボン酸、シクロオクタンカルボン酸、又はそれらの誘導体を挙げることができる。【０３１１】
好ましい芳香族モノカルボン酸の例としては、安息香酸、トルイル酸等の安息香酸のベンゼン環にアルキル基、メトキシ基あるいはエトキシ基などのアルコキシ基を１〜３個を導入したもの、ビフェニルカルボン酸、ナフタレンカルボン酸、テトラリンカルボン酸等のベンゼン環を２個以上有する芳香族モノカルボン酸、又はそれらの誘導体を挙げることができる。特に安息香酸が好ましい。【０３１２】
多価アルコールエステルの分子量は特に制限はないが、３００〜１５００であることが好ましく、３５０〜７５０であることがさらに好ましい。分子量が大きい方が揮発し難くなるため好ましく、透湿性、セルロースエステルとの相溶性の点では小さい方が好ましい。【０３１３】
多価アルコールエステルに用いられるカルボン酸は１種類でもよいし、２種以上の混合であってもよい。また、多価アルコール中のＯＨ基は、全てエステル化してもよいし、一部をＯＨ基のままで残してもよい。【０３１４】
以下に、多価アルコールエステルの具体的化合物を例示する。【０３１５】
【化１】
2008123101.tif 000002
【０３１６】
【化２】
2008123101.tif 000003
【０３１７】
【化３】
2008123101.tif 000004
【０３１８】
【化４】
2008123101.tif 000005
【０３１９】
【化５】
2008123101.tif 000006
【０３２０】
【化６】
2008123101.tif 000007
【０３２１】
【化７】
2008123101.tif 000008
【０３２２】
【化８】
2008123101.tif 000009
【０３２３】
【化９】
2008123101.tif 000010
【０３２４】
【化１０】
2008123101.tif 000011
【０３２５】
【化１１】
2008123101.tif 000012
【０３２６】
グリコレート系可塑剤は特に限定されないが、アルキルフタリルアルキルグリコレート類が好ましく用いることができる。アルキルフタリルアルキルグリコレート類としては、例えばメチルフタリルメチルグリコレート、エチルフタリルエチルグリコレート、プロピルフタリルプロピルグリコレート、ブチルフタリルブチルグリコレート、オクチルフタリルオクチルグリコレート、メチルフタリルエチルグリコレート、エチルフタリルメチルグリコレート、エチルフタリルプロピルグリコレート、メチルフタリルブチルグリコレート、エチルフタリルブチルグリコレート、ブチルフタリルメチルグリコレート、ブチルフタリルエチルグリコレート、プロピルフタリルブチルグリコレート、ブチルフタリルプロピルグリコレート、メチルフタリルオクチルグリコレート、エチルフタリルオクチルグリコレート、オクチルフタリルメチルグリコレート、オクチルフタリルエチルグリコレート等が挙げられる。【０３２７】
フタル酸エステル系可塑剤としては、ジエチルフタレート、ジメトキシエチルフタレート、ジメチルフタレート、ジオクチルフタレート、ジブチルフタレート、ジ−２−エチルヘキシルフタレート、ジオクチルフタレート、ジシクロヘキシルフタレート、ジシクロヘキシルテレフタレート等が挙げられる。【０３２８】
クエン酸エステル系可塑剤としては、クエン酸アセチルトリメチル、クエン酸アセチルトリエチル、クエン酸アセチルトリブチル等が挙げられる。【０３２９】
脂肪酸エステル系可塑剤として、オレイン酸ブチル、リシノール酸メチルアセチル、セバシン酸ジブチル等が挙げられる。【０３３０】
多価カルボン酸エステル系可塑剤も好ましく用いることができる。具体的には特開２００２−２６５６３９号公報の段落番号［００１５］〜［００２０］記載の多価カルボン酸エステルを可塑剤の一つとして添加することが好ましい。【０３３１】
また、他の可塑剤としてリン酸エステル系可塑剤を用いることもでき、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート等が挙げられる。【０３３２】
このほか、特開２００３−１２８５９号公報に記載のアクリルポリマーなどを含有させることも好ましい。【０３３３】
〈アクリルポリマー〉
セルロースエステルフィルムは、延伸方向に対して負の配向複屈折性を示す重量平均分子量が５００以上３００００以下であるアクリルポリマーを含有することが好ましい。【０３３４】
該ポリマーの重量平均分子量が５００以上３００００以下のもので該ポリマーの組成を制御することで、セルロースエステルと該ポリマーとの相溶性を良好にすることができる。【０３３５】
特に、アクリルポリマー、芳香環を側鎖に有するアクリルポリマー又はシクロヘキシル基を側鎖に有するアクリルポリマーについて、好ましくは重量平均分子量が５００以上１００００以下のものであれば、上記に加え、製膜後のセルロースエステルフィルムの透明性が優れ、透湿度も極めて低く、反射防止フィルムとして優れた性能を示す。【０３３６】
該ポリマーは重量平均分子量が５００以上３００００以下であるから、オリゴマーから低分子量ポリマーの間にあると考えられるものである。このようなポリマーを合成するには、通常の重合では分子量のコントロールが難しく、分子量を余り大きくしない方法でできるだけ分子量を揃えることのできる方法を用いることが望ましい。【０３３７】
かかる重合方法としては、クメンペルオキシドやｔ−ブチルヒドロペルオキシドのような過酸化物重合開始剤を使用する方法、重合開始剤を通常の重合より多量に使用する方法、重合開始剤の他にメルカプト化合物や四塩化炭素等の連鎖移動剤を使用する方法、重合開始剤の他にベンゾキノンやジニトロベンゼンのような重合停止剤を使用する方法、さらに特開２０００−１２８９１１号公報又は同２０００−３４４８２３号公報にあるような一つのチオール基と２級の水酸基とを有する化合物、あるいは、該化合物と有機金属化合物を併用した重合触媒を用いて塊状重合する方法等を挙げることができ、いずれも好ましく用いられるが、特に、該公報に記載の方法が好ましい。【０３３８】
なお、本発明のアクリルポリマーとは、芳香環あるいはシクロヘキシル基を有するモノマー単位を有しないアクリル酸又はメタクリル酸アルキルエステルのホモポリマー又はコポリマーを指す。芳香環を側鎖に有するアクリルポリマーというのは、必ず芳香環を有するアクリル酸又はメタクリル酸エステルモノマー単位を含有するアクリルポリマーである。【０３３９】
また、シクロヘキシル基を側鎖に有するアクリルポリマーというのは、シクロヘキシル基を有するアクリル酸又はメタクリル酸エステルモノマー単位を含有するアクリルポリマーである。【０３４０】
芳香環及びシクロヘキシル基を有さないアクリル酸エステルモノマーとしては、例えば、アクリル酸メチル、アクリル酸エチル、アクリル酸プロピル（ｉ−、ｎ−）、アクリル酸ブチル（ｎ−、ｉ−、ｓ−、ｔ−）、アクリル酸ペンチル（ｎ−、ｉ−、ｓ−）、アクリル酸ヘキシル（ｎ−、ｉ−）、アクリル酸ヘプチル（ｎ−、ｉ−）、アクリル酸オクチル（ｎ−、ｉ−）、アクリル酸ノニル（ｎ−、ｉ−）、アクリル酸ミリスチル（ｎ−、ｉ−）、アクリル酸（２−エチルヘキシル）、アクリル酸（ε−カプロラクトン）、アクリル酸（２−ヒドロキシエチル）、アクリル酸（２−ヒドロキシプロピル）、アクリル酸（３−ヒドロキシプロピル）、アクリル酸（４−ヒドロキシブチル）、アクリル酸（２−ヒドロキシブチル）、アクリル酸（２−メトキシエチル）、アクリル酸（２−エトキシエチル）等、又は上記アクリル酸エステルをメタクリル酸エステルに変えたものを挙げることができる。【０３４１】
アクリルポリマーは上記モノマーのホモポリマー又はコポリマーであるが、アクリル酸メチルエステルモノマー単位が３０質量％以上を有していることが好ましく、また、メタクリル酸メチルエステルモノマー単位が４０質量％以上有することが好ましい。特にアクリル酸メチル又はメタクリル酸メチルのホモポリマーが好ましい。【０３４２】
芳香環を有するアクリル酸又はメタクリル酸エステルモノマーとしては、例えば、アクリル酸フェニル、メタクリル酸フェニル、アクリル酸（２又は４−クロロフェニル）、メタクリル酸（２又は４−クロロフェニル）、アクリル酸（２又は３又は４−エトキシカルボニルフェニル）、メタクリル酸（２又は３又は４−エトキシカルボニルフェニル）、アクリル酸（ｏ又はｍ又はｐ−トリル）、メタクリル酸（ｏ又はｍ又はｐ−トリル）、アクリル酸ベンジル、メタクリル酸ベンジル、アクリル酸フェネチル、メタクリル酸フェネチル、アクリル酸（２−ナフチル）等を挙げることができるが、アクリル酸ベンジル、メタクリル酸ベンジル、アクリル酸フェニチル、メタクリル酸フェネチルを好ましく用いることができる。【０３４３】
芳香環を側鎖に有するアクリルポリマーの中で、芳香環を有するアクリル酸又はメタクリル酸エステルモノマー単位が２０〜４０質量％を有し、且つアクリル酸又はメタクリル酸メチルエステルモノマー単位を５０〜８０質量％有することが好ましい。該ポリマー中、水酸基を有するアクリル酸又はメタクリル酸エステルモノマー単位を２〜２０質量％有することが好ましい。【０３４４】
シクロヘキシル基を有するアクリル酸エステルモノマーとしては、例えば、アクリル酸シクロヘキシル、メタクリル酸シクロヘキシル、アクリル酸（４−メチルシクロヘキシル）、メタクリル酸（４−メチルシクロヘキシル）、アクリル酸（４−エチルシクロヘキシル）、メタクリル酸（４−エチルシクロヘキシル）等を挙げることができるが、アクリル酸シクロヘキシル及びメタクリル酸シクロヘキシルを好ましく用いることができる。【０３４５】
シクロヘキシル基を側鎖に有するアクリルポリマー中、シクロヘキシル基を有するアクリル酸又はメタクリル酸エステルモノマー単位を２０〜４０質量％を有しかつ５０〜８０質量％有することが好ましい。また、該ポリマー中、水酸基を有するアクリル酸又はメタクリル酸エステルモノマー単位を２〜２０質量％有することが好ましい。【０３４６】
上述のエチレン性不飽和モノマーを重合して得られるポリマー、アクリルポリマー、芳香環を側鎖に有するアクリルポリマー及びシクロヘキシル基を側鎖に有するアクリルポリマーはいずれれもセルロース樹脂との相溶性に優れる。【０３４７】
これらの水酸基を有するアクリル酸又はメタクリル酸エステルモノマーの場合はホモポリマーではなく、コポリマーの構成単位である。この場合、好ましくは、水酸基を有するアクリル酸又はメタクリル酸エステルモノマー単位がアクリルポリマー中２〜２０質量％含有することが好ましい。【０３４８】
また、側鎖に水酸基を有するポリマーも好ましく用いることができる。水酸基を有するモノマー単位としては、前記したモノマーと同様であるが、アクリル酸又はメタクリル酸エステルが好ましく、例えば、アクリル酸（２−ヒドロキシエチル）、アクリル酸（２−ヒドロキシプロピル）、アクリル酸（３−ヒドロキシプロピル）、アクリル酸（４−ヒドロキシブチル）、アクリル酸（２−ヒドロキシブチル）、アクリル酸−ｐ−ヒドロキシメチルフェニル、アクリル酸−ｐ−（２−ヒドロキシエチル）フェニル、又はこれらアクリル酸をメタクリル酸に置き換えたものを挙げることができ、好ましくは、アクリル酸−２−ヒドロキシエチル及びメタクリル酸−２−ヒドロキシエチルである。ポリマー中に水酸基を有するアクリル酸エステル又はメタクリル酸エステルモノマー単位はポリマー中２〜２０質量％含有することが好ましく、より好ましくは２〜１０質量％である。【０３４９】
前記のようなポリマーが上記の水酸基を有するモノマー単位を２〜２０質量％含有したものは、勿論セルロースエステルとの相溶性、保留性、寸法安定性が優れ、透湿度が小さいばかりでなく、偏光板保護フィルムとしての偏光子との接着性に特に優れ、偏光板の耐久性が向上する効果を有している。【０３５０】
アクリルポリマーの主鎖の少なくとも一方の末端に水酸基を有するようにする方法は、特に主鎖の末端に水酸基を有するようにする方法であれば限定ないが、アゾビス（２−ヒドロキシエチルブチレート）のような水酸基を有するラジカル重合開始剤を使用する方法、２−メルカプトエタノールのような水酸基を有する連鎖移動剤を使用する方法、水酸基を有する重合停止剤を使用する方法、リビングイオン重合により水酸基を末端に有するようにする方法、特開２０００−１２８９１１号公報又は特開２０００−３４４８２３号公報にあるような一つのチオール基と２級の水酸基とを有する化合物、あるいは、該化合物と有機金属化合物を併用した重合触媒を用いて塊状重合する方法等により得ることができ、特に該公報に記載の方法が好ましい。【０３５１】
この公報記載に関連する方法で作られたポリマーは、綜研化学社製のアクトフロー・シリーズとして市販されており、好ましく用いることができる。上記の末端に水酸基を有するポリマー及び／又は側鎖に水酸基を有するポリマーは、本発明において、ポリマーの相溶性、透明性を著しく向上する効果を有する。【０３５２】
さらに、延伸方向に対して負の配向複屈折性を示すエチレン性不飽和モノマーとして、スチレン類を用いたポリマーであることが負の屈折性を発現させるために好ましい。スチレン類としては、例えば、スチレン、メチルスチレン、ジメチルスチレン、トリメチルスチレン、エチルスチレン、イソプロピルスチレン、クロロメチルスチレン、メトキシスチレン、アセトキシスチレン、クロロスチレン、ジクロロスチレン、ブロモスチレン、ビニル安息香酸メチルエステルなどが挙げられるが、これらに限定される物ではない。【０３５３】
前記不飽和エチレン性モノマーとして挙げた例示モノマーと共重合してもよく、また複屈折性を制御する目的で、２種以上の上記ポリマーをもちいてセルロースエステルに相溶させて用いても良い。【０３５４】
さらに、セルロースエステルフィルムは、分子内に芳香環と親水性基を有しないエチレン性不飽和モノマーＸａと分子内に芳香環を有せず、親水性基を有するエチレン性不飽和モノマーＸｂとを共重合して得られた重量平均分子量５０００以上３００００以下のポリマーＸと、より好ましくは芳香環を有さないエチレン性不飽和モノマーＹａを重合して得られた重量平均分子量５００以上３０００以下のポリマーＹとを含有することが好ましい。
（ポリマーＸ、ポリマーＹ）
本発明に用いられるポリマーＸは、分子内に芳香環と親水性基を有しないエチレン性不飽和モノマーＸａと、分子内に芳香環を有せず、親水性基を有するエチレン性不飽和モノマーＸｂとを共重合して得られた重量平均分子量５０００以上、３００００以下のポリマーである。【０３５５】
好ましくは、Ｘａは、分子内に芳香環と親水性基を有しないアクリル又はメタクリルモノマー、Ｘｂは、分子内に芳香環を有せず親水性基を有するアクリル又はメタクリルモノマーである。【０３５６】
ポリマーＸは、下記の一般式（７）で表わされる。【０３５７】
−（Ｘａ）ｍ−（Ｘｂ）ｎ−（Ｘｃ）ｐ−      …（７）
さらに好ましくは、下記の一般式（８）で表わされるポリマーである。【０３５８】
−［ＣＨ２−Ｃ（−Ｒ１）（−ＣＯ２Ｒ２）］ｍ−［ＣＨ２−Ｃ（−Ｒ３）
（−ＣＯ２Ｒ４−ＯＨ）−］ｎ−［Ｘｃ］ｐ−      …（８）
（式中、Ｒ１、Ｒ３は、Ｈ又はＣＨ３を表わす。Ｒ２は炭素数１〜１２のアルキル基、シクロアルキル基を表わす。Ｒ４は−ＣＨ２−、−Ｃ２Ｈ４−又は−Ｃ３Ｈ６−を表わす。Ｘｃは、Ｘａ、Ｘｂに重合可能なモノマー単位を表わす。ｍ、ｎ及びｐは、モル組成比を表わす。ただし、ｍ≠０、ｎ≠０、ｋ≠０、ｍ＋ｎ＋ｐ＝１００である。）
本発明において、アクリル系ポリマーＸを構成するモノマー単位としてのモノマーを下記に挙げるがこれに限定されない。【０３５９】
アクリル系ポリマーＸにおいて、親水性基とは、水酸基、エチレンオキシド連鎖を有する基をいう。【０３６０】
分子内に芳香環と親水性基を有しないエチレン性不飽和モノマーＸａは、例えばアクリル酸メチル、アクリル酸エチル、アクリル酸プロピル（ｉ−、ｎ−）、アクリル酸ブチル（ｎ−、ｉ−、ｓ−、ｔ−）、アクリル酸ペンチル（ｎ−、ｉ−、ｓ−）、アクリル酸ヘキシル（ｎ−、ｉ−）、アクリル酸ヘプチル（ｎ−、ｉ−）、アクリル酸オクチル（ｎ−、ｉ−）、アクリル酸ノニル（ｎ−、ｉ−）、アクリル酸ミリスチル（ｎ−、ｉ−）、アクリル酸（２−エチルヘキシル）、アクリル酸（ε−カプロラクトン）、等、又は上記アクリル酸エステルをメタクリル酸エステルに変えたものを挙げることができる。【０３６１】
中でも、アクリル酸メチル、アクリル酸エチル、メタクリル酸メチル、メタクリル酸エチル、メタクリル酸プロピル（ｉ−、ｎ−）であることが好ましい。【０３６２】
分子内に芳香環を有せず、親水性基を有するエチレン性不飽和モノマーＸｂは、水酸基を有するモノマー単位として、アクリル酸又はメタクリル酸エステルが好ましく、例えばアクリル酸（２−ヒドロキシエチル）、アクリル酸（２−ヒドロキシプロピル）、アクリル酸（３−ヒドロキシプロピル）、アクリル酸（４−ヒドロキシブチル）、アクリル酸（２−ヒドロキシブチル）、又はこれらアクリル酸をメタクリル酸に置き換えたものを挙げることができ、好ましくは、アクリル酸（２−ヒドロキシエチル）、及びメタクリル酸（２−ヒドロキシエチル）、アクリル酸（２−ヒドロキシプロピル）、アクリル酸（３−ヒドロキシプロピル）である。【０３６３】
Ｘｃとしては、Ｘａ、Ｘｂ以外のものでかつ共重合可能なエチレン性不飽和モノマーであれば、特に制限はないが、芳香環を有していないものが好ましい。【０３６４】
Ｘａ、Ｘｂ、及びＸｃのモル組成比＝ｍ：ｎは、９９：１〜６５：３５の範囲が好ましく、さらに好ましくは９５：５〜７５：２５の範囲である。Ｘｃのｐは０〜１０である。Ｘｃは複数のモノマー単位であってもよい。【０３６５】
Ｘａのモル組成比が多いと、セルロースエステルとの相溶性が良化するが、フィルム厚み方向リタデーション（Ｒｔ）値が大きくなる。Ｘｂのモル組成比が多いと、上記相溶性が悪くなるが、厚み方向リタデーション（Ｒｔ）を低減させる効果が高い。また、Ｘｂのモル組成比が上記範囲を超えると、製膜時にヘイズが出る傾向があり、これらの最適化を図り、Ｘａ、Ｘｂのモル組成比を決めることが好ましい。【０３６６】
ポリマーＸの分子量は、重量平均分子量が５０００以上３００００以下であり、さらに好ましくは８０００以上２５０００以下である。【０３６７】
重量平均分子量を５０００以上とすることにより、セルロースエステルフィルムの、高温高湿下における寸法変化が少ない、偏光板保護フィルムとしてカールが少ない等の利点が得られ好ましい。重量平均分子量が３００００を以内とした場合は、セルロースエステルとの相溶性がより向上し、高温高湿下においてのブリードアウト、さらには製膜直後でのヘイズの発生が抑制される。【０３６８】
ポリマーＸの重量平均分子量は、公知の分子量調節方法で調整することができる。そのような分子量調節方法としては、例えば四塩化炭素、ラウリルメルカプタン、チオグリコール酸オクチル等の連鎖移動剤を添加する方法等が挙げられる。また、重合温度は通常室温から１３０℃、好ましくは５０℃から１００℃で行われるが、この温度又は重合反応時間を調整することで可能である。【０３６９】
つぎに、ポリマーＹは、芳香環を有さないエチレン性不飽和モノマーＹａを重合して得られた重量平均分子量５００以上、３０００以下のポリマーである。【０３７０】
ここで、ポリマーＹの重量平均分子量が５００以上では、ポリマーの残存モノマーが減少するので、好ましい。また、ポリマーＹの重量平均分子量を３０００以下とすることは、厚み方向リタデーション（Ｒｔ）値の低下性能を維持するために好ましい。【０３７１】
Ｙａは、好ましくは芳香環を有さないアクリル又はメタクリルモノマーである。【０３７２】
ポリマーＹは、下記の一般式（９）で表される。【０３７３】
−（Ｙａ）ｋ−（Ｙｂ）ｑ−      …（９）
さらに好ましくは、下記の一般式（１０）で表されるポリマーである。【０３７４】
−［ＣＨ２−Ｃ（−Ｒ５）（−ＣＯ２Ｒ６）］ｋ−［Ｙｂ］ｑ−  …（１０）
（式中、Ｒ５は、Ｈ又はＣＨ３を表わす。Ｒ６は、炭素数１〜１２のアルキル基又はシクロアルキル基を表わす。Ｙｂは、Ｙａと共重合可能なモノマー単位を表わす。ｋ及びｑは、モル組成比を表わす。ただし、ｋ≠０、ｋ＋ｑ＝１００である。）
Ｙｂは、Ｙａと共重合可能なエチレン性不飽和モノマーであれば特に制限はない。Ｙｂは複数であってもよい。ｋ＋ｑ＝１００、ｑは好ましくは０〜３０である。【０３７５】
芳香環を有さないエチレン性不飽和モノマーを重合して得られるポリマーＹを構成するエチレン性不飽和モノマーＹａは、アクリル酸エステルとして、例えばアクリル酸メチル、アクリル酸エチル、アクリル酸プロピル（ｉ−、ｎ−）、アクリル酸ブチル（ｎ−、ｉ−、ｓ−、ｔ−）、アクリル酸ペンチル（ｎ−、ｉ−、ｓ−）、アクリル酸ヘキシル（ｎ−、ｉ−）、アクリル酸ヘプチル（ｎ−、ｉ−）、アクリル酸オクチル（ｎ−、ｉ−）、アクリル酸ノニル（ｎ−、ｉ−）、アクリル酸ミリスチル（ｎ−、ｉ−）、アクリル酸シクロヘキシル、アクリル酸（２−エチルヘキシル）、アクリル酸（ε−カプロラクトン）、アクリル酸（２−ヒドロキシエチル）、アクリル酸（２−ヒドロキシプロピル）、アクリル酸（３−ヒドロキシプロピル）、アクリル酸（４−ヒドロキシブチル）、アクリル酸（２−ヒドロキシブチル）、メタクリル酸エステルとして、上記アクリル酸エステルをメタクリル酸エステルに変えたもの；不飽和酸として、例えばアクリル酸、メタクリル酸、無水マレイン酸、クロトン酸、イタコン酸等を挙げることができる。【０３７６】
Ｙｂは、Ｙａと共重合可能なエチレン性不飽和モノマーであれば、特に制限はないが、ビニルエステルとして、例えば酢酸ビニル、プロピオン酸ビニル、酪酸ビニル、吉草酸ビニル、ピバリン酸ビニル、カプロン酸ビニル、カプリン酸ビニル、ラウリン酸ビニル、ミリスチン酸ビニル、パルミチン酸ビニル、ステアリン酸ビニル、シクロヘキサンカルボン酸ビニル、オクチル酸ビニル、メタクリル酸ビニル、クロトン酸ビニル、ソルビン酸ビニル、桂皮酸ビニル等が好ましい。Ｙｂは複数であってもよい。【０３７７】
ポリマーＸ、及びポリマーＹを合成するには、通常の重合では分子量のコントロールが難しく、分子量をあまり大きくしない方法で、できるだけ分子量を揃えることのできる方法を用いることが望ましい。【０３７８】
ポリマーＸ、及びポリマーＹの重合方法としては、クメンペルオキシドやｔ−ブチルヒドロペルオキシドのような過酸化物重合開始剤を使用する方法、重合開始剤を通常の重合より多量に使用する方法、重合開始剤の他にメルカプト化合物や四塩化炭素等の連鎖移動剤を使用する方法、重合開始剤の他にベンゾキノンやジニトロベンゼンのような重合停止剤を使用する方法、さらに特開２０００−１２８９１１号公報又は同２０００−３４４８２３号公報に記載された一つのチオール基と２級の水酸基とを有する化合物、あるいは、該化合物と有機金属化合物を併用した重合触媒を用いて塊状重合する方法等を挙げることができる。【０３７９】
ポリマーＹは、分子中にチオール基と２級の水酸基とを有する化合物を連鎖移動剤として使用する重合方法が好ましい。この場合、ポリマーＹの末端には、重合触媒及び連鎖移動剤に起因する水酸基、チオエーテルを有することとなる。この末端残基により、ポリマーＹとセルロースエステルとの相溶性を調整することができる。【０３８０】
ポリマーＸ及びポリマーＹの水酸基価は３０〜１５０［ｍｇＫＯＨ／ｇ］であることが好ましい。【０３８１】
ここで、水酸基価の測定は、ＪＩＳ  Ｋ  ００７０（１９９２）に準ずる。この水酸基価は、試料１ｇをアセチル化させたとき、水酸基と結合した酢酸を中和するのに必要とする水酸化カリウムのｍｇ数と定義される。具体的には試料ｘｇ（約１ｇ）をフラスコに精秤し、これにアセチル化試薬（無水酢酸２０ｍｌにピリジンを加えて４００ｍｌにしたもの）２０ｍｌを正確に加える。フラスコの口に空気冷却管を装着し、９５〜１００℃のグリセリン浴にて加熱する。１時間３０分後、冷却し、空気冷却管から精製水１ｍｌを加え、無水酢酸を酢酸に分解する。次に電位差滴定装置を用いて０．５ｍｏｌ／Ｌ水酸化カリウムエタノール溶液で滴定を行ない、得られた滴定曲線の変曲点を終点とする。さらに空試験として、試料を入れないで滴定し、滴定曲線の変曲点を求める。水酸基価は、つぎの式によって算出する。【０３８２】
水酸基価＝｛（Ｂ−Ｃ）×ｆ×２８．０５／ｘ｝＋Ｄ
（式中、Ｂは、空試験に用いた０．５ｍｏｌ／Ｌの水酸化カリウムエタノール溶液の量（ｍｌ）、Ｃは、滴定に用いた０．５ｍｏｌ／Ｌの水酸化カリウムエタノール溶液の量（ｍｌ）、ｆは、０．５ｍｏｌ／Ｌ水酸化カリウムエタノール溶液のファクター、Ｄは、酸価、また２８．０５は、水酸化カリウムの１ｍｏｌ量５６．１１の１／２を表わす）
ポリマーＸとポリマーＹのセルロースエステルフィルム中での含有量は、下記式（ｉ）、式（ｉｉ）を満足する範囲であることが好ましい。ポリマーＸの含有量をｘｇ（質量％＝ポリマーＸの質量／セルロースエステルの質量×１００）、ポリマーＹの含有量をｙｇ（質量％）とすると、
式（ｉ）    ５≦ｘｇ＋ｙｇ≦３５（質量％）
式（ｉｉ）  ０．０５≦ｙｇ／（ｘｇ＋ｙｇ）≦０．４
式（ｉ）の好ましい範囲は、１０〜２５質量％である。【０３８３】
なお、ポリマーの重量平均分子量Ｍｗは、ゲルパーミエーションクロマトグラフィーを用いて測定することができる。【０３８４】
測定条件は、以下の通りである。【０３８５】
溶媒：      メチレンクロライド
カラム：    Ｓｈｏｄｅｘ  Ｋ８０６、Ｋ８０５、Ｋ８０３Ｇ
（昭和電工株式会社製を３本接続して使用した）
カラム温度：２５℃
試料濃度：  ０．１質量％
検出器：    ＲＩ  Ｍｏｄｅｌ  ５０４（ＧＬサイエンス社製）
ポンプ：    Ｌ６０００（日立製作所株式会社製）
流量：      １．０ｍｌ／ｍｉｎ
校正曲線：  標準ポリスチレンＳＴＫ
ｓｔａｎｄａｒｄ  ポリスチレン（東ソー株式会社製）Ｍｗ＝１，０００，０００〜５００までの１３サンプルによる校正曲線を使用した。１３サンプルは、ほぼ等間隔に用いる。【０３８６】
ポリマーＸとポリマーＹは、総量として５質量％以上であれば、厚み方向リタデーション（Ｒｔ）値の低減に十分な作用をする。また、総量として３５質量％以下であれば、偏光子ＰＶＡとの接着性が良好である。【０３８７】
ポリマーＸとポリマーＹは、後述するドープ液を構成する素材として直接添加、溶解するか、若しくはセルロースエステルを溶解する有機溶媒に予め溶解した後ドープ液に添加することができる。【０３８８】
セルロースエステルフィルム中の上記可塑剤の総含有量は、固形分総量に対し、５〜２０質量％が好ましく、６〜１６質量％がさらに好ましく、特に好ましくは８〜１３質量％である。また、２種の可塑剤の含有量は各々少なくとも１質量％以上であり、好ましくは各々２質量％以上含有することである。【０３８９】
多価アルコールエステル系可塑剤は、１〜１５質量％含有することが好ましく、特に３〜１１質量％含有することが好ましい。多価アルコールエステル系可塑剤の含有量が、少ないと平面性の劣化が認められ、また多すぎると、ブリードアウトがしやすい。多価アルコールエステル系可塑剤とその他の可塑剤との質量比率は、１：４〜４：１の範囲であることが好ましく、１：３〜３：１であることがさらに好ましい。可塑剤の添加量が多すぎても、また少なすぎてもフィルムが変形しやすく好ましくない。
（溶液流延製膜法）
セルロースエステルフィルムの溶液流延製膜法による製造は、セルロースエステル及び添加剤を溶剤に溶解させてドープを調製する工程、ドープをベルト状若しくはドラム状の金属支持体上に流延する工程、流延したドープをウェブとして乾燥する工程、金属支持体から剥離する工程、延伸又は幅保持する工程、さらに乾燥する工程、仕上がったフィルムを巻取る工程により行われる。【０３９０】
まず、ドープを調製する工程について述べる。ドープ中のセルロースエステルの濃度は、濃度が高い方が金属支持体に流延した後の乾燥負荷が低減できて好ましいが、セルロースエステルの濃度が高過ぎると濾過時の負荷が増えて、濾過精度が悪くなる。これらを両立する濃度としては、１０〜３５質量％が好ましく、さらに好ましくは、１５〜２５質量％である。【０３９１】
ドープで用いられる溶剤は、単独で用いても２種以上を併用してもよいが、セルロースエステルの良溶剤と貧溶剤を混合して使用することが生産効率の点で好ましく、良溶剤が多い方がセルロースエステルの溶解性の点で好ましい。良溶剤と貧溶剤の混合比率の好ましい範囲は、良溶剤が７０〜９８質量％であり、貧溶剤が２〜３０質量％である。良溶剤、貧溶剤とは、使用するセルロースエステルを単独で溶解するものを良溶剤、単独で膨潤するか又は溶解しないものを貧溶剤と定義している。そのため、セルロースエステルのアシル基置換度によっては、良溶剤、貧溶剤が変わり、例えばアセトンを溶剤として用いる時には、セルロースエステルの酢酸エステル（アセチル基置換度２．４）、セルロースアセテートプロピオネートでは良溶剤になり、セルロースの酢酸エステル（アセチル基置換度２．８）では貧溶剤となる。【０３９２】
本発明に用いられる良溶剤は、特に限定されないが、メチレンクロライド等の有機ハロゲン化合物やジオキソラン類、アセトン、酢酸メチル、アセト酢酸メチル等が挙げられる。特に好ましくはメチレンクロライド又は酢酸メチルが挙げられる。【０３９３】
また、本発明に用いられる貧溶剤は特に限定されないが、例えば、メタノール、エタノール、ｎ−ブタノール、シクロヘキサン、シクロヘキサノン等が好ましく用いられる。また、ドープ中には水が０．０１〜２質量％含有していることが好ましい。【０３９４】
上記記載のドープを調製する時の、セルロースエステルの溶解方法としては、一般的な方法を用いることができる。加熱と加圧を組み合わせると常圧における沸点以上に加熱できる。溶剤の常圧での沸点以上でかつ加圧下で溶剤が沸騰しない範囲の温度で加熱しながら攪拌溶解すると、ゲルやママコと呼ばれる塊状未溶解物の発生を防止するため好ましい。また、セルロースエステルを貧溶剤と混合して湿潤又は膨潤させた後、さらに良溶剤を添加して溶解する方法も好ましく用いられる。【０３９５】
加圧は、窒素ガス等の不活性気体を圧入する方法や、加熱によって溶剤の蒸気圧を上昇させる方法によって行ってもよい。加熱は外部から行うことが好ましく、例えばジャケットタイプのものは温度コントロールが容易で好ましい。【０３９６】
溶剤を添加しての加熱温度は、高い方がセルロースエステルの溶解性の観点から好ましいが、加熱温度が高すぎると必要とされる圧力が大きくなり生産性が悪くなる。好ましい加熱温度は４５〜１２０℃であり、６０〜１１０℃がより好ましく、７０℃〜１０５℃がさらに好ましい。また、圧力は設定温度で溶剤が沸騰しないように調整される。【０３９７】
又は冷却溶解法も、好ましく用いられ、これによって酢酸メチル等の溶媒にセルロースエステルを溶解させることができる。【０３９８】
つぎに、このセルロースエステル溶液を濾紙等の適当な濾過材を用いて濾過する。濾過材としては、不溶物等を除去するために、絶対濾過精度が小さい方が好ましいが、絶対濾過精度が小さすぎると濾過材の目詰まりが発生しやすいという問題がある。このため、絶対濾過精度０．００８ｍｍ以下の濾材が好ましく、０．００１〜０．００８ｍｍの濾材がより好ましく、０．００３〜０．００６ｍｍの濾材がさらに好ましい。【０３９９】
濾材の材質は、特に制限はなく、通常の濾材を使用することができるが、ポリプロピレン、テフロン（登録商標）等のプラスチック製の濾材や、ステンレススティール等の金属製の濾材が繊維の脱落等がなく好ましい。濾過により、原料のセルロースエステルに含まれていた不純物、特に輝点異物を除去、低減することが好ましい。【０４００】
この明細書において、輝点異物とは、２枚の偏光板をクロスニコル状態にして配置し、その間にセルロースエステルフィルムを置き、一方の偏光板の側から光を当てて、他方の偏光板の側から観察した時に反対側からの光が漏れて見える点（異物）のことであり、径が０．０１ｍｍ以上である輝点数が２００個／ｃｍ２以下であることが好ましい。より好ましくは１００個／ｃｍ２以下であり、さらに好ましくは５０個／ｍ２以下であり、さらに好ましくは０〜１０個／ｃｍ２以下である。また、０．０１ｍｍ以下の輝点も少ない方が好ましい。【０４０１】
ドープの濾過は、通常の方法で行うことができるが、溶剤の常圧での沸点以上で、かつ加圧下で溶剤が沸騰しない範囲の温度で加熱しながら濾過する方法が、濾過前後の濾圧の差（差圧という）の上昇が小さく、好ましい。好ましい温度は４５〜１２０℃であり、４５〜７０℃がより好ましく、４５〜５５℃であることがさらに好ましい。【０４０２】
濾圧は小さい方が好ましい。濾圧は１．６ＭＰａ以下であることが好ましく、１．２ＭＰａ以下であることがより好ましく、１．０ＭＰａ以下であることがさらに好ましい。【０４０３】
つぎに、ドープの流延について説明する。【０４０４】
流延（キャスト）工程における金属支持体は、表面を鏡面仕上げしたものが好ましく、金属支持体としては、ステンレススティールベルト若しくは鋳物で表面をメッキ仕上げしたドラムが好ましく用いられる。【０４０５】
キャストの幅は１〜４ｍとすることができる。流延工程の金属支持体の表面温度は−５０℃〜溶剤が沸騰して発泡しない温度以下に設定される。温度が高い方がウェブの乾燥速度が速くできるので好ましいが、余り高すぎるとウェブが発泡したり、平面性が劣化する場合がある。好ましい支持体温度としては０〜１００℃で適宜決定され、５〜３０℃がさらに好ましい。又は、冷却することによって、ウェブをゲル化させて残留溶媒を多く含んだ状態でドラムから剥離することも好ましい方法である。【０４０６】
金属支持体の温度を制御する方法は特に制限されないが、温風又は冷風を吹きかける方法や、温水を金属支持体の裏側に接触させる方法がある。温水を用いる方が熱の伝達が効率的に行われるため、金属支持体の温度が一定になるまでの時間が短く好ましい。温風を用いる場合は溶媒の蒸発潜熱によるウェブの温度低下を考慮して、溶媒の沸点以上の温風を使用しつつ、発泡も防ぎながら、目的の温度よりも高い温度の風を使う場合がある。特に、流延から剥離するまでの間で支持体の温度及び乾燥風の温度を変更し、効率的に乾燥を行うことが好ましい。【０４０７】
セルロースエステルフィルムが良好な平面性を示すためには、金属支持体からウェブを剥離する際の残留溶媒量は１０〜１５０質量％が好ましく、さらに好ましくは２０〜４０質量％又は６０〜１３０質量％であり、特に好ましくは、２０〜３０質量％又は７０〜１２０質量％である。【０４０８】
本発明においては、残留溶媒量は、下記式で定義される。【０４０９】
残留溶媒量（質量％）＝｛（Ｍ−Ｎ）／Ｎ｝×１００
ここで、Ｍは、ウェブ又はフィルムを製造中又は製造後の任意の時点で採取した試料の質量で、Ｎは、Ｍを１１５℃で１時間の加熱後の質量である。【０４１０】
また、セルロースエステルフィルムの乾燥工程においては、ウェブを金属支持体より剥離し、さらに乾燥し、残留溶媒量を１質量％以下にすることが好ましく、さらに好ましくは０．１質量％以下であり、特に好ましくは０〜０．０１質量％以下である。【０４１１】
フィルム乾燥工程では一般にロール乾燥方式（上下に配置した多数のロールをウェブを交互に通し乾燥させる方式）やテンター方式でウェブを搬送させながら乾燥する方式が採られる。【０４１２】
本発明の反射防止フィルム用のセルロースエステルフィルムを作製するためには、金属支持体より剥離した直後のウェブの残留溶剤量の多いところで搬送方向に延伸し、さらにウェブの両端をクリップ等で把持するテンター方式で幅方向に延伸を行うことが特に好ましい。縦方向、横方向ともに好ましい延伸倍率は１．０１〜１．３倍であり、１．０５〜１．１５倍がさらに好ましい。縦方向及び横方向延伸により面積が１．１２〜１．４４倍となっていることが好ましく、１．１５〜１．３２倍となっていることが好ましい。これは縦方向の延伸倍率×横方向の延伸倍率で求めることができる。縦方向と横方向の延伸倍率のいずれかが１．０１倍未満ではハードコート層を形成する際の紫外線照射による平面性の劣化が生じやすくなる。【０４１３】
剥離直後に縦方向に延伸するために、剥離張力及びその後の搬送張力によって延伸することが好ましい。例えば剥離張力を２１０Ｎ／ｍ以上で剥離することが好ましく、特に好ましくは２２０〜３００Ｎ／ｍである。【０４１４】
ウェブを乾燥させる手段は特に制限なく、一般的に熱風、赤外線、加熱ロール、マイクロ波等で行うことができるが、簡便さの点で熱風で行うことが好ましい。【０４１５】
ウェブの乾燥工程における乾燥温度は３０〜２００℃で段階的に高くしていくことが好ましく、５０〜１８０℃の範囲で段階的に高くすることが寸法安定性をよくするためさらに好ましい。【０４１６】
セルロースエステルフィルムの膜厚は、特に限定はされないが１０〜２００μｍが好ましく用いられる。特に１０〜７０μｍの薄膜フィルムでは平面性と耐擦傷性に優れた反射防止フィルムを得ることが困難であったが、本発明によれば、平面性と耐擦傷性に優れた薄膜の反射防止フィルムが得られ、また生産性にも優れているため、セルロースエステルフィルムの膜厚は１０〜７０μｍであることが特に好ましい。さらに好ましくは２０〜６０μｍである。最も好ましくは３５〜６０μｍである。また、共流延法によって多層構成としたセルロースエステルフィルムも好ましく用いることができる。セルロースエステルが多層構成の場合でも紫外線吸収剤と可塑剤を含有する層を有しており、それがコア層、スキン層、若しくはその両方であってもよい。【０４１７】
本発明の反射防止フィルムは、幅１ｍ以上であり、幅１．４〜４ｍのものが好ましく用いられる。特に好ましくは１．４〜３ｍである。４ｍを超えると搬送が困難となる。また、セルロースエステルフィルムのハードコート層を設ける面の中心線平均粗さ（Ｒａ）は０．００１〜１μｍのものを用いることができる。
（溶融流延製膜法）
セルロースエステルフィルムは、溶融流延製膜法によって形成することも、好ましい。【０４１８】
溶液流延製膜法において用いられる溶媒（例えば塩化メチレン等）を用いずに、加熱溶融する溶融流延による成形法は、さらに詳細には、溶融押出成形法、プレス成形法、インフレーション法、射出成形法、ブロー成形法、延伸成形法等に分類できる。これらの中で、機械的強度及び表面精度等に優れるセルロースエステルフィルムを得るためには、溶融押し出し法が優れている。【０４１９】
セルロースエステル及び添加剤の混合物を熱風乾燥又は真空乾燥した後、溶融押出し、Ｔ型ダイよりフィルム状に押出して、静電印加法等により冷却ドラムに密着させ、冷却固化させ、未延伸フィルムを得る。冷却ドラムの温度は９０〜１５０℃に維持されていることが好ましい。【０４２０】
セルロースエステルと、その他、必要により添加される安定化剤等の添加剤は、溶融する前に混合しておくことが好ましく、セルロースエステルと添加剤を加熱前に混合することが、さらに好ましい。混合は、混合機等により行ってもよく、また、セルロースエステル調製過程において混合してもよい。混合機を使用する場合は、Ｖ型混合機、円錐スクリュー型混合機、水平円筒型混合機等、ヘンシェルミキサー、リボンミキサー一般的な混合機を用いることができる。【０４２１】
上記のようにフィルム構成材料を混合した後に、その混合物を押出し機を用いて直接溶融して製膜するようにしてもよいが、一旦、フィルム構成材料をペレット化した後、該ペレットを押出し機で溶融して製膜するようにしてもよい。また、フィルム構成材料が、融点の異なる複数の材料を含む場合には、融点の低い材料のみが溶融する温度で一旦、いわゆるおこし状の半溶融物を作製し、半溶融物を押出し機に投入して製膜することも可能である。フィルム構成材料に熱分解しやすい材料が含まれる場合には、溶融回数を減らす目的で、ペレットを作製せずに直接製膜する方法や、上記のようなおこし状の半溶融物を作ってから製膜する方法が好ましい。【０４２２】
押出し機は、市場で入手可能な種々の押出し機を使用可能であるが、溶融混練押出し機が好ましく、単軸押出し機でも２軸押出し機でもよい。フィルム構成材料からペレットを作製せずに、直接製膜を行う場合、適当な混練度が必要であるため２軸押出し機を用いることが好ましいが、単軸押出し機でも、スクリューの形状をマドック型、ユニメルト、ダルメージ等の混練型のスクリューに変更することにより、適度の混練が得られるので、使用可能である。フィルム構成材料として、一旦、ペレットやおこし状の半溶融物を使用する場合は、単軸押出し機でも２軸押出し機でも使用可能である。【０４２３】
押出し機内及び押出した後の冷却工程は、窒素ガス等の不活性ガスで置換するか、あるいは減圧することにより、酸素の濃度を下げることが好ましい。【０４２４】
押出し機内のフィルム構成材料の溶融温度は、フィルム構成材料の粘度や吐出量、製造するシートの厚み等によって好ましい条件が異なるが、一般的には、フィルムのガラス転移温度（Ｔｇ）に対して、Ｔｇ以上、Ｔｇ＋１００℃以下、好ましくはＴｇ＋１０℃以上、Ｔｇ＋９０℃以下である。具体的には、溶融押出し時の温度は、１５０〜３００℃であることが好ましく、特に１８０〜２７０℃の範囲であることが好ましい。さらに２００〜２５０℃の範囲であることが好ましい。【０４２５】
押出し時の溶融粘度は、１０〜１０００００ポイズ、好ましくは１００〜１００００ポイズである。【０４２６】
また、押出し機内でのフィルム構成材料の滞留時間は、短い方が好ましく、５分以内、好ましくは３分以内、より好ましくは２分以内である。滞留時間は、押出し機１の種類、押出す条件にも左右されるが、材料の供給量やＬ／Ｄ、スクリュー回転数、スクリューの溝の深さ等を調整することにより短縮することが可能である。【０４２７】
上記押出し機でフィルム状に押出して、静電印加法等により冷却ドラムに密着させ、冷却固化させ、未延伸フィルムを得る。冷却ドラムの温度は９０〜１５０℃に維持されていることが好ましい。【０４２８】
本発明に用いられるセルロースエステルフィルムは、幅手方向若しくは製膜方向に延伸製膜されたフィルムであることが特に好ましい。【０４２９】
前述の冷却ドラムから剥離され、得られた未延伸フィルムを複数のロール群及び／又は赤外線ヒーター等の加熱装置を介して、セルロースエステルのガラス転移温度（Ｔｇ）から、Ｔｇ＋１００℃の範囲内に加熱し、一段又は多段縦延伸することが好ましい。【０４３０】
つぎに、上記のようにして得られた縦方向に延伸されたセルロースエステルフィルムを横延伸し、ついで熱処理することが好ましい。【０４３１】
熱処理は、ガラス転移温度（Ｔｇ）−２０℃〜延伸温度の範囲内で、通常０．５〜３００秒間搬送しながら行うことが好ましい。【０４３２】
熱処理されたフィルムは、通常、ガラス転移温度（Ｔｇ）以下まで冷却され、フィルム両端のクリップ把持部分をカットし巻き取られる。また冷却は、最終熱処理温度からガラス転移温度（Ｔｇ）までを、毎秒１００℃以下の冷却速度で徐冷することが好ましい。【０４３３】
冷却する手段は特に限定はなく、従来公知の手段で行えるが、特に複数の温度領域で順次冷却しながら、これらの処理を行うことがフィルムの寸法安定性向上の点で好ましい。なお、冷却速度は、最終熱処理温度をＴ１、フィルムが最終熱処理温度からＴｇに達するまでの時間をｔとしたとき、（Ｔ１−Ｔｇ）／ｔで求めた値である。【０４３４】
セルロースエステルフィルムには、紫外線吸収剤が好ましく用いられる。【０４３５】
紫外線吸収剤としては、波長３７０ｎｍ以下の紫外線の吸収能に優れ、かつ良好な液晶表示性の観点から、波長４００ｎｍ以上の可視光の吸収が少ないものが好ましく用いられる。【０４３６】
紫外線吸収剤の具体例としては、例えば、オキシベンゾフェノン系化合物、ベンゾトリアゾール系化合物、サリチル酸エステル系化合物、ベンゾフェノン系化合物、シアノアクリレート系化合物、トリアジン系化合物、ニッケル錯塩系化合物等が挙げられるが、これらに限定されない。【０４３７】
ベンゾトリアゾール系紫外線吸収剤としては、例えば下記の紫外線吸収剤を具体例として挙げるが、本発明はこれらに限定されない。【０４３８】
ＵＶ−１：２−（２′−ヒドロキシ−５′−メチルフェニル）ベンゾトリアゾール
ＵＶ−２：２−（２′−ヒドロキシ−３′，５′−ジ−ｔｅｒｔ−ブチルフェニル）ベンゾトリアゾール
ＵＶ−３：２−（２′−ヒドロキシ−３′−ｔｅｒｔ−ブチル−５′−メチルフェニル）ベンゾトリアゾール
ＵＶ−４：２−（２′−ヒドロキシ−３′，５′−ジ−ｔｅｒｔ−ブチルフェニル）−５−クロロベンゾトリアゾール
ＵＶ−５：２−（２′−ヒドロキシ−３′−（３″，４″，５″，６″−テトラヒドロフタルイミドメチル）−５′−メチルフェニル）ベンゾトリアゾール
ＵＶ−６：２，２−メチレンビス（４−（１，１，３，３−テトラメチルブチル）−６−（２Ｈ−ベンゾトリアゾール−２−イル）フェノール）
ＵＶ−７：２−（２′−ヒドロキシ−３′−ｔｅｒｔ−ブチル−５′−メチルフェニル）−５−クロロベンゾトリアゾール
ＵＶ−８：２−（２Ｈ−ベンゾトリアゾール−２−イル）−６−（直鎖及び側鎖ドデシル）−４−メチルフェノール（ＴＩＮＵＶＩＮ１７１、Ｃｉｂａ製）
ＵＶ−９：オクチル−３−〔３−ｔｅｒｔ−ブチル−４−ヒドロキシ−５−（クロロ−２Ｈ−ベンゾトリアゾール−２−イル）フェニル〕プロピオネートと２−エチルヘキシル−３−〔３−ｔｅｒｔ−ブチル−４−ヒドロキシ−５−（５−クロロ−２Ｈ−ベンゾトリアゾール−２−イル）フェニル〕プロピオネートの混合物（ＴＩＮＵＶＩＮ１０９、Ｃｉｂａ製）
また、ベンゾフェノン系紫外線吸収剤としては下記の具体例を示すが、本発明はこれらに限定されない。【０４３９】
ＵＶ−１０：２，４−ジヒドロキシベンゾフェノン
ＵＶ−１１：２，２′−ジヒドロキシ−４−メトキシベンゾフェノン
ＵＶ−１２：２−ヒドロキシ−４−メトキシ−５−スルホベンゾフェノン
ＵＶ−１３：ビス（２−メトキシ−４−ヒドロキシ−５−ベンゾイルフェニルメタン）
好ましく用いられる紫外線吸収剤としては、透明性が高く、偏光板や液晶の劣化を防ぐ効果に優れたベンゾトリアゾール系紫外線吸収剤やベンゾフェノン系紫外線吸収剤が好ましく、不要な着色がより少ないベンゾトリアゾール系紫外線吸収剤が特に好ましく用いられる。また、市販品として、チヌビン（ＴＩＮＵＶＩＮ）３２６、チヌビン（ＴＩＮＵＶＩＮ）１０９、チヌビン（ＴＩＮＵＶＩＮ）１７１、チヌビン（ＴＩＮＵＶＩＮ）９００、チヌビン（ＴＩＮＵＶＩＮ）９２８、チヌビン（ＴＩＮＵＶＩＮ）３６０（いずれもチバスペシャルティケミカルズ社製）、ＬＡ３１（旭電化社製）、Ｓｕｍｉｓｏｒｂ２５０（住友化学社製）、ＲＵＶＡ−１００（大塚化学製）が挙げられる。【０４４０】
また、特開２００１−１８７８２５号公報に記載されている分配係数が９．２以上の紫外線吸収剤は、長尺フィルムの面品質を向上させ、塗布性にも優れている。特に分配係数が１０．１以上の紫外線吸収剤を用いることが好ましい。【０４４１】
また、セルロースエステルフィルムには滑り性を付与するため、前述の活性線硬化型樹脂を含む塗布層で記載するものと同様の粒子を用いることができる。【０４４２】
粒子としては、無機化合物の例としては、二酸化珪素、二酸化チタン、酸化アルミニウム、酸化ジルコニウム、炭酸カルシウム、炭酸カルシウム、タルク、クレイ、焼成カオリン、焼成ケイ酸カルシウム、水和ケイ酸カルシウム、ケイ酸アルミニウム、ケイ酸マグネシウム及びリン酸カルシウムを挙げることができる。粒子は珪素を含むものが濁度が低くなる点で好ましく、特に二酸化珪素が好ましい。【０４４３】
粒子の一次粒子の平均粒子径は５〜５０ｎｍが好ましく、さらに好ましいのは７〜２０ｎｍである。これらは、主に粒子径０．０５〜０．３μｍの２次凝集体として含有されることが好ましい。含有量は０．０５〜１質量％であることが好ましく、特に０．１〜０．５質量％が好ましい。【０４４４】
二酸化珪素の粒子は、例えば、アエロジルＲ９７２、Ｒ９７２Ｖ、Ｒ９７４、Ｒ８１２、２００、２００Ｖ、３００、Ｒ２０２、ＯＸ５０、ＴＴ６００（以上日本アエロジル株式会社製）の商品名で市販されており、これらの粒子を使用することができる。【０４４５】
酸化ジルコニウムの粒子は、例えば、アエロジルＲ９７６及びＲ８１１（以上、日本アエロジル株式会社製）の商品名で市販されており、使用することができる。【０４４６】
粒子としてポリマー粒子を用いることもでき、ポリマーの例として、シリコーン樹脂、フッ素樹脂及びアクリル樹脂を挙げることができる。シリコーン樹脂が好ましく、特に三次元の網状構造を有するものが好ましく、例えば、トスパール１０３、同１０５、同１０８、同１２０、同１４５、同３１２０及び同２４０（以上東芝シリコーン株式会社製）の商品名で市販されており、使用することができる。【０４４７】
これらの中でもアエロジル２００Ｖ、アエロジルＲ９７２Ｖが濁度を低く保ちながら、摩擦係数を下げる効果が大きいため、特に好ましく用いられる。【０４４８】
また、セルロースエステルフィルムには、以下に説明する劣化防止剤を含有することが好ましい。つぎに劣化防止剤について説明する。
（劣化防止剤）
劣化防止剤とは、高分子が熱や酸素、水分、酸などによって分解されることを化学的な作用によって抑制する材料のことである。本発明に用いられる透明基材フィルムは、溶融流延法の場合、特に２００℃以上の高温下で成形されるため、高分子の分解・劣化が起きやすい系であり、劣化防止剤をフィルム形成材料中に含有させることが好ましい。【０４４９】
フィルム形成材料の酸化防止、分解して発生した酸の捕捉、光又は熱によるラジカル種基因の分解反応を抑制又は禁止する等、解明できていない分解反応を含めて、着色や分子量低下に代表される変質や材料の分解による揮発成分の生成を抑制するために劣化防止剤を用いる。【０４５０】
劣化防止剤としては、例えば、酸化防止剤、ヒンダードアミン光安定剤、酸捕捉剤、金属不活性化剤などが挙げられるが、これらに限定されない。これらは、特開平３−１９９２０１号公報、特開平５−１９０７０７３号公報、特開平５−１９４７８９号公報、特開平５−２７１４７１号公報、特開平６−１０７８５４号公報などに記載がある。これらの中でも、本発明の目的のためには、フィルム形成材料中に劣化防止剤として酸化防止剤を含むことが好ましい。【０４５１】
フィルム形成材料中の劣化防止剤は、少なくとも１種以上選択でき、フィルムの透明性から添加する量は、透明基材フィルムを形成する透明基材樹脂１００質量％に対して、劣化防止剤の添加量は０．０１質量％以上、１０質量％以下が好ましく、より好ましくは０．１質量％以上、５．０質量％以下であり、さらに好ましくは０．２質量％以上、２．０質量％以下である。【０４５２】
フィルム形成材料は、材料の変質や吸湿性を回避する目的で、構成する材料が１種又は複数種のペレットに分割して保存することができる。ペレット化は、加熱時の溶融物の混合性又は相溶性が向上でき、又は得られたフィルムの光学的な均一性が確保できることもある。
（酸化防止剤）
また、セルロースエステルフィルムには以下に説明する酸化防止剤を含有することが好ましい。酸化防止剤としては、酸素によるフィルム形成材料の劣化を抑制する化合物であれば制限なく用いることができるが、中でもフェノール系酸化防止剤、リン系酸化防止剤、イオウ系酸化防止剤、アルキルラジカル捕捉剤、過酸化物分解剤、酸素スカベンジャー等が挙げられる。これらの中でもフェノール系酸化防止剤、リン系酸化防止剤、アルキルラジカル捕捉剤が好ましいが、フェノール系酸化防止剤とリン系酸化防止剤の２者の組み合わせを用いることがより好ましく、フェノール系酸化防止剤とリン系酸化防止剤とアルキルラジカル捕捉剤の３者の組み合わせを用いることが最も好ましい。これらの酸化防止剤を配合することにより、透明性、耐熱性等を低下させることなく、溶融成型時の熱や熱酸化劣化等による成形体の着色や強度低下を防止できる。これらの酸化防止剤は、それぞれ単独で、あるいは２種以上を組み合わせて用いることができ、その配合量は、本発明の目的を損なわない範囲で適宜選択されるが、本発明に用いられるセルロースエステルの質量に対して、０．０１質量％以上１０質量％以下が好ましく、より好ましくは０．１質量％以上５．０質量％以下であり、さらに好ましくは０．２質量％以上２．０質量％以下である。
（フェノール系酸化防止剤）
フェノール系酸化防止剤は既知の化合物であり、パラ−ｔ−ブチルフェノール、パラ−（１，１，３，３−テトラメチルブチル）フェノール等のアルキル基置換フェノールの他、例えば、米国特許第４，８３９，４０５号明細書の第１２〜１４欄に記載の、２，６−ジアルキルフェノール誘導体化合物、いわゆるヒンダードフェノール系化合物が挙げられるが、これらの中で、ヒンダードフェノール系化合物が好ましい。【０４５３】
ヒンダードフェノールフェノール系化合物の具体例としては、ｎ−オクタデシル３−（３，５−ジ−ｔ−ブチル−４−ヒドロキシフェニル）−プロピオネート、ｎ−オクタデシル３−（３，５−ジ−ｔ−ブチル−４−ヒドロキシフェニル）−アセテート、ｎ−オクタデシル３，５−ジ−ｔ−ブチル−４−ヒドロキシベンゾエート、ｎ−ヘキシル３，５−ジ−ｔ−ブチル−４−ヒドロキシフェニルベンゾエート、ｎ−ドデシル３，５−ジ−ｔ−ブチル−４−ヒドロキシフェニルベンゾエート、ネオ−ドデシル３−（３，５−ジ−ｔ−ブチル−４−ヒドロキシフェニル）プロピオネート、ドデシルβ（３，５−ジ−ｔ−ブチル−４−ヒドロキシフェニル）プロピオネート、エチルα−（４−ヒドロキシ−３，５−ジ−ｔ−ブチルフェニル）イソブチレート、オクタデシルα−（４−ヒドロキシ−３，５−ジ−ｔ−ブチルフェニル）イソブチレート、オクタデシルα−（４−ヒドロキシ−３，５−ジ−ｔ−ブチル−４−ヒドロキシフェニル）プロピオネート、２−（ｎ−オクチルチオ）エチル３，５−ジ−ｔ−ブチル−４−ヒドロキシ−ベンゾエート、２−（ｎ−オクチルチオ）エチル３，５−ジ−ｔ−ブチル−４−ヒドロキシ−フェニルアセテート、２−（ｎ−オクタデシルチオ）エチル３，５−ジ−ｔ−ブチル−４−ヒドロキシフェニルアセテート、２−（ｎ−オクタデシルチオ）エチル３，５−ジ−ｔ−ブチル−４−ヒドロキシ−ベンゾエート、２−（２−ヒドロキシエチルチオ）エチル３，５−ジ−ｔ−ブチル−４−ヒドロキシベンゾエート、ジエチルグリコールビス−（３，５−ジ−ｔ−ブチル−４−ヒドロキシ−フェニル）プロピオネート、２−（ｎ−オクタデシルチオ）エチル３−（３，５−ジ−ｔ−ブチル−４−ヒドロキシフェニル）プロピオネート、ステアルアミドＮ，Ｎ−ビス−［エチレン３−（３，５−ジ−ｔ−ブチル−４−ヒドロキシフェニル）プロピオネート］、ｎ−ブチルイミノＮ，Ｎ−ビス−［エチレン３−（３，５−ジ−ｔ−ブチル−４−ヒドロキシフェニル）プロピオネート］、２−（２−ステアロイルオキシエチルチオ）エチル３，５−ジ−ｔ−ブチル−４−ヒドロキシベンゾエート、２−（２−ステアロイルオキシエチルチオ）エチル７−（３−メチル−５−ｔ−ブチル−４−ヒドロキシフェニル）ヘプタノエート、１，２−プロピレングリコールビス−［３−（３，５−ジ−ｔ−ブチル−４−ヒドロキシフェニル）プロピオネート］、エチレングリコールビス−［３−（３，５−ジ−ｔ−ブチル−４−ヒドロキシフェニル）プロピオネート］、ネオペンチルグリコールビス−［３−（３，５−ジ−ｔ−ブチル−４−ヒドロキシフェニル）プロピオネート］、エチレングリコールビス−（３，５−ジ−ｔ−ブチル−４−ヒドロキシフェニルアセテート）、グリセリン−ｌ−ｎ−オクタデカノエート−２，３−ビス−（３，５−ジ−ｔ−ブチル−４−ヒドロキシフェニルアセテート）、ペンタエリスリトール−テトラキス−［３−（３′，５′−ジ−ｔ−ブチル−４′−ヒドロキシフェニル）プロピオネート］、１，１，１−トリメチロールエタン−トリス−［３−（３，５−ジ−ｔ−ブチル−４−ヒドロキシフェニル）プロピオネート］、ソルビトールヘキサ−［３−（３，５−ジ−ｔ−ブチル−４−���ドロキシフェニル）プロピオネート］、２−ヒドロキシエチル７−（３−メチル−５−ｔブチル−４−ヒドロキシフェニル）プロピオネート、２−ステアロイルオキシエチル７−（３−メチル−５−ｔ−ブチル−４−ヒドロキシフェニル）ヘプタノエート、１，６−ｎ−ヘキサンジオール−ビス［（３′，５′−ジ−ｔ−ブチル−４−ヒドロキシフェニル）プロピオネート］、ペンタエリスリトール−テトラキス（３，５−ジ−ｔ−ブチル−４−ヒドロキシヒドロシンナメート）が含まれる。上記タイプのフェノール化合物は、例えば、チバスペシャルティケミカルズから、「ＩＲＧＡＮＯＸ１０７６」及び「ＩＲＧＡＮＯＸ１０１０」という商品名で市販されている。
（リン系酸化防止剤）
リン系酸化防止剤として、ホスファイト系化合物、及びホスホナイト系化合物が挙げられる。ホスファイト系化合物の具体例としては、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、トリス（２，４−ジ−ｔ−ブチル−５−メチルフェニル）ホスファイト、１０−（３，５−ジ−ｔ−ブチル−４−ヒドロキシベンジル）−９，１０−ジヒドロ−９−オキサ−１０−ホスファフェナントレン−１０−オキサイド、６−［３−（３−ｔ−ブチル−４−ヒドロキシ−５−メチルフェニル）プロポキシ］−２，４，８，１０−テトラ−ｔ−ブチルジベンズ［ｄ，ｆ］［１．３．２］ジオキサホスフェピン、トリデシルホスファイト等のモノホスファイト系化合物；４，４′−ブチリデン−ビス（３−メチル−６−ｔ−ブチルフェニル−ジ−トリデシルホスファイト）、４，４′−イソプロピリデン−ビス（フェニル−ジ−アルキル（Ｃ１２〜Ｃ１５）ホスファイト）等のジホスファイト系化合物；等が挙げられる。上記タイプのホスファイト系化合物は、例えば、住友化学株式会社から、「ＳｕｍｉｌｉｚｅｒＧＰ」、旭電化工業株式会社から「ＡＤＫ  ＳＴＡＢ  ＰＥＰ−２４Ｇ」、「ＡＤＫ  ＳＴＡＢ  ＰＥＰ−３６」、「ＡＤＫ  ＳＴＡＢ  ３０１０」、「ＡＤＫ  ＳＴＡＢ  ＨＰ−１０」及び「ＡＤＫ  ＳＴＡＢ  ２１１２」という商品名で市販されている。【０４５４】
ホスホナイト系化合物の具体例としては、ジメチル−フェニルホスホナイト、ジ−ｔ−ブチル−フェニルホスホナイト、ジフェニル−フェニルホスホナイト、ジ−（４−ペンチル−フェニル）−フェニルホスホナイト、ジ−（２−ｔ−ブチル−フェニル）−フェニルホスホナイト、ジ−（２−メチル−３−ペンチル−フェニル）−フェニルホスホナイト、ジ−（２−メチル−４−オクチル−フェニル）−フェニルホスホナイト、ジ−（３−ブチル−４−メチル−フェニル）−フェニルホスホナイト、ジ−（３−ヘキシル−４−エチル−フェニル）−フェニルホスホナイト、ジ−（２，４，６−トリメチルフェニル）−フェニルホスホナイト、ジ−（２，３−ジメチル−４−エチル−フェニル）−フェニルホスホナイト、ジ−（２，６−ジエチル−３−ブチルフェニル）−フェニルホスホナイト、ジ−（２，３−ジプロピル−５−ブチルフェニル）−フェニルホスホナイト、ジ−（２，４，６−トリ−ｔ−ブチルフェニル）−フェニルホスホナイト、ビス（２，４−ジ−ｔ−ブチル−５−メチルフェニル）ビフェニル−４−イル−ホスホナイト、ビス（２，４−ジ−ｔ−ブチル−５−メチルフェニル）−４′−（ビス（２，４−ジ−ｔ−ブチル−５−メチルフェノキシ）ホスフィノ）ビフェニル−４−イル−ホスホナイト、テトラキス（２，４−ジ−ｔ−ブチル−フェニル）−４，４′−ビフェニレンジホスホナイト、テトラキス（２，５−ジ−ｔ−ブチル−フェニル）−４，４′−ビフェニレンジホスホナイト、テトラキス（３，５−ジ−ｔ−ブチル−フェニル）−４，４′−ビフェニレンジホスホナイト、テトラキス（２，３，４−トリメチルフェニル）−４，４′−ビフェニレンジホスホナイト、テトラキス（２，３−ジメチル−５−エチル−フェニル）−４，４′−ビフェニレンジホスホナイト、テトラキス（２，３−ジメチル−４−プロピルフェニル）−４，４′−ビフェニレンジホスホナイト、テトラキス（２，３−ジメチル−５−ｔ−ブチルフェニル）−４，４′−ビフェニレンジホスホナイト、テトラキス（２，５−ジメチル−４−ｔ−ブチルフェニル）−４，４′−ビフェニレンジホスホナイト、テトラキス（２，３−ジエチル−５−メチルフェニル）−４，４′−ビフェニレンジホスホナイト、テトラキス（２，６−ジエチル−４−メチルフェニル）−４，４′−ビフェニレンジホスホナイト、テトラキス（２，４，５−トリエチルフェニル）−４，４′−ビフェニレンジホスホナイト、テトラキス（２，６−ジエチル−４−プロピルフェニル）−４，４′−ビフェニレンジホスホナイト、テトラキス（２，５−ジエチル−６−ブチルフェニル）−４，４′−ビフェニレンジホスホナイト、テトラキス（２，３−ジエチル−５−ｔ−ブチルフェニル）−４，４′−ビフェニレンジホスホナイト、テトラキス（２，５−ジエチル−６−ｔ−ブチルフェニル）−４，４′−ビフェニレンジホスホナイト、テトラキス（２，３−ジプロピル−５−メチルフェニル）−４，４′−ビフェニレンジホスホナイト、テトラキス（２，６−ジプロピル−４−メチルフェニル）−４，４′−ビフェニレンジホスホナイト、テトラキス（２，６−ジプロピル−５−エチルフェニル）−４，４′−ビフェニレンジホスホナイト、テトラキス（２，３−ジプロピル−６−ブチルフェニル）−４，４′−ビフェニレンジホスホナイト、テトラキス（２，６−ジプロピル−５−ブチルフェニル）−４，４′−ビフェニレンジホスホナイト、テトラキス（２，３−ジブチル−４−メチルフェニル）−４，４′−ビフェニレンジホスホナイト、テトラキス（２，５−ジブチル−３−メチルフェニル）−４，４′−ビフェニレンジホスホナイト、テトラキス（２，６−ジブチル−４−メチルフェニル）−４，４′−ビフェニレンジホスホナイト、テトラキス（２，４−ジ−ｔ−ブチル−３−メチルフェニル）−４，４′−ビフェニレンジホスホナイト、テトラキス（２，４−ジ−ｔ−ブチル−５−メチルフェニル）−４，４′−ビフェニレンジホスホナイト、テトラキス（２，４−ジ−ｔ−ブチル−６−メチルフェニル）−４，４′−ビフェニレンジホスホナイト、テトラキス（２，５−ジ−ｔ−ブチル−３−メチルフェニル）−４，４′−ビフェニレンジホスホナイト、テトラキス（２，５−ジ−ｔ−ブチル−４−メチルフェニル）−４，４′−ビフェニレンジホスホナイト、テトラキス（２，５−ジ−ｔ−ブチル−６−メチルフェニル）−４，４′−ビフェニレンジホスホナイト、テトラキス（２，６−ジ−ｔ−ブチル−３−メチルフェニル）−４，４′−ビフェニレンジホスホナイト、テトラキス（２，６−ジ−ｔ−ブチル−４−メチルフェニル）−４，４′−ビフェニレンジホスホナイト、テトラキス（２，６−ジ−ｔ−ブチル−５−メチルフェニル）−４，４′−ビフェニレンジホスホナイト、テトラキス（２，３−ジブチル−４−エチルフェニル）−４，４′−ビフェニレンジホスホナイト、テトラキス（２，４−ジブチル−３−エチルフェニル）−４，４′−ビフェニレンジホスホナイト、テトラキス（２，５−ジブチル−４−エチルフェニル）−４，４′−ビフェニレンジホスホナイト、テトラキス（２，４−ジ−ｔ−ブチル−３−エチルフェニル）−４，４′−ビフェニレンジホスホナイト、テトラキス（２，４−ジ−ｔ−ブチル−５−エチルフェニル）−４，４′−ビフェニレンジホスホナイト、テトラキス（２，４−ジ−ｔ−ブチル−６−エチルフェニル）−４，４′−ビフェニレンジホスホナイト、テトラキス（２，５−ジ−ｔ−ブチル−３−エチルフェニル）−４，４′−ビフェニレンジホスホナイト、テトラキス（２，５−ジ−ｔ−ブチル−４−エチルフェニル）−４，４′−ビフェニレンジホスホナイト、テトラキス（２，５−ジ−ｔ−ブチル−６−エチルフェニル）−４，４′−ビフェニレンジホスホナイト、テトラキス（２，６−ジ−ｔ−ブチル−３−エチルフェニル）−４，４′−ビフェニレンジホスホナイト、テトラキス（２，６−ジ−ｔ−ブチル−４−エチルフェニル）−４，４′−ビフェニレンジホスホナイト、テトラキス（２，６−ジ−ｔ−ブチル−５−エチルフェニル）−４，４′−ビフェニレンジホスホナイト、テトラキス（２，３，４−トリブチルフェニル）−４，４′−ビフェニレンジホスホナイト、テトラキス（２，４，６−トリ−ｔ−ブチルフェニル）−４，４′−ビフェニレンジホスホナイト等が挙げられる。上記タイプのリン系化合物は、例えば、チバ・スペシャルティ・ケミカルズ株式会社から「ＩＲＧＡＦＯＳＰ−ＥＰＱ」、堺化学工業株式会社から「ＧＳＹ−Ｐ１０１」という商品名で市販されている。【０４５５】
リン系酸化防止剤として、ホスホナイト系化合物が好ましく、中でも、テトラキス（２，４−ジ−ｔ−ブチル−フェニル）−４，４′−ビフェニレンジホスホナイト等の４，４′−ビフェニレンジホスホナイト化合物が好ましく、特に好ましいものはテトラキス（２，４−ジ−ｔ−ブチル−５−メチルフェニル）−４，４′−ビフェニレンジホスホナイトである。
（アルキルラジカル捕捉剤）
セルロースエステルフィルムには以下に説明するアルキルラジカル捕捉剤を含有することが好ましい。ここでいうアルキルラジカル捕捉剤とは、アルキルラジカルが速やかに反応しうる基を有し、かつアルキルラジカルと反応後に後続反応が起こらない安定な生成物を与える化合物を意味する。【０４５６】
アルキルラジカル捕捉剤として、住友化学株式会社から、「ＳｕｍｉｌｉｚｅｒＧＭ」、「ＳｕｍｉｌｉｚｅｒＧＳ」という商品名で市販されている。
（ヒンダードアミン光安定剤）
セルロースエステルフィルムには、フィルム形成材料の熱溶融時の劣化防止剤、また製造後に偏光子保護フィルムとして晒される外光や液晶ディスプレイのバックライトからの光に対する劣化防止剤として、ヒンダードアミン光安定剤（ＨＡＬＳ）化合物を添加することが好ましい。ヒンダードアミン光安定剤としては、例えば、米国特許第４，６１９，９５６号明細書の第５〜１１欄及び米国特許第４，８３９，４０５号明細書の第３〜５欄に記載されているように、２，２，６，６−テトラアルキルピペリジン化合物、又はそれらの酸付加塩若しくはそれらと金属化合物との錯体が含まれる。【０４５７】
ヒンダードアミン光安定剤の具体例としては、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）２，２−ビス（３，５−ジ−ｔ−ブチル−４−ヒドロキシベンジル）−２−ブチルマロネート、ビス（１，２，２，６，６−ペンタメチル−４−ピペリジル）デカンジオエート、２，２，６，６−テトラメチル−４−ピペリジルメタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート等が挙げられる。【０４５８】
また、高分子タイプの化合物でもよく、具体例としては、Ｎ，Ｎ′，Ｎ″，Ｎ″′−テトラキス−［４，６−ビス−〔ブチル−（Ｎ−メチル−２，２，６，６−テトラメチルピペリジン−４−イル）アミノ〕−トリアジン−２−イル］−４，７−ジアザデカン−１，１０−ジアミン、ジブチルアミンと１，３，５−トリアジン−Ｎ，Ｎ′−ビス（２，２，６，６−テトラメチル−４−ピペリジル）−１，６−ヘキサメチレンジアミンとＮ−（２，２，６，６−テトラメチル−４−ピペリジル）ブチルアミンとの重縮合物、ジブチルアミンと１，３，５−トリアジンとＮ，Ｎ′−ビス（２，２，６，６−テトラメチル−４−ピペリジル）ブチルアミンとの重縮合物、ポリ〔｛（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、１，６−ヘキサンジアミン−Ｎ，Ｎ′−ビス（２，２，６，６−テトラメチル−４−ピペリジル）とモルホリン−２，４，６−トリクロロ−１，３，５−トリアジンとの重縮合物、ポリ［（６−モルホリノ−ｓ−トリアジン−２，４−ジイル）〔（２，２，６，６−テトラメチル−４−ピペリジル）イミノ〕−ヘキサメチレン〔（２，２，６，６−テトラメチル−４−ピペリジル）イミノ〕］等の、ピペリジン環がトリアジン骨格を介して複数結合した高分子量ＨＡＬＳ；コハク酸ジメチルと４−ヒドロキシ−２，２，６，６−テトラメチル−１−ピペリジンエタノールとの重合物、１，２，３，４−ブタンテトラカルボン酸と１，２，２，６，６−ペンタメチル−４−ピペリジノールと３，９−ビス（２−ヒドロキシ−１，１−ジメチルエチル）−２，４，８，１０−テトラオキサスピロ［５，５］ウンデカンとの混合エステル化物等の、ピペリジン環がエステル結合を介して結合した化合物等が挙げられるが、これらに限定されるものではない。【０４５９】
これらの中でも、ジブチルアミンと１，３，５−トリアジンとＮ，Ｎ′−ビス（２，２，６，６−テトラメチル−４−ピペリジル）ブチルアミンとの重縮合物、ポリ〔｛（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、コハク酸ジメチルと４−ヒドロキシ−２，２，６，６−テトラメチル−１−ピペリジンエタノールとの重合物等で、数平均分子量（Ｍｎ）が２，０００〜５，０００のものが好ましい。【０４６０】
上記タイプのヒンダードアミン化合物は、例えばチバスペシャルティケミカルズから、「ＴＩＮＵＶＩＮ１４４」及び「ＴＩＮＵＶＩＮ７７０」、旭電化工業株式会社から「ＡＤＫ  ＳＴＡＢ  ＬＡ−５２」という商品名で市販されている。【０４６１】
ヒンダードアミン光安定剤は、本発明に用いられるセルロースエステルの質量に対して、０．１〜１０質量％添加することが好ましく、さらに０．２〜５質量％添加することが好ましく、さらに０．５〜２質量％添加することが好ましい。これらは２種以上を併用してもよい。
（酸捕捉剤）
セルロースエステルフィルムには、酸捕捉剤が、高温環境下では酸による分解を抑制することから、含有されることが好ましい。酸捕捉剤としては、酸と反応して酸を不活性化する化合物であれば制限なく用いることができるが、中でも米国特許第４，１３７，２０１号明細書に記載されているような、エポキシ基を有する化合物が好ましい。【０４６２】
このような酸捕捉剤としてのエポキシ化合物は当該技術分野において既知であり、種々のポリグリコールのジグリシジルエーテル、特にポリグリコール１モル当たりに約８〜４０モルのエチレンオキシド等の縮合によって誘導されるポリグリコール、グリセロールのジグリシジルエーテル等、金属エポキシ化合物（例えば、塩化ビニルポリマー組成物において、及び塩化ビニルポリマー組成物と共に、従来から利用されているもの）、エポキシ化エーテル縮合生成物、ビスフェノールＡのジグリシジルエーテル（すなわち、４，４′−ジヒドロキシジフェニルジメチルメタン）、エポキシ化不飽和脂肪酸エステル（特に、２〜２２個の炭素原子の脂肪酸の４〜２個程度の炭素原子のアルキルのエステル（例えば、ブチルエポキシステアレート）等）、及び種々のエポキシ化長鎖脂肪酸トリグリセリド等（例えば、エポキシ化大豆油、エポキシ化亜麻仁油等）の組成物によって代表され例示され得るエポキシ化植物油及び他の不飽和天然油（これらはときとしてエポキシ化天然グリセリド又は不飽和脂肪酸と称され、これらの脂肪酸は一般に１２〜２２個の炭素原子を含有している）が含まれる。また、市販のエポキシ基含有エポキシド樹脂化合物として、ＥＰＯＮ  ８１５Ｃやその他のエポキシ化エーテルオリゴマー縮合生成物も好ましく用いることができる。【０４６３】
さらに上記以外に用いることが可能な酸捕捉剤としては、オキセタン化合物やオキサゾリン化合物、あるいはアルカリ土類金属の有機酸塩やアセチルアセトナート錯体、特開平５−１９４７８８号公報の段落番号［００６８］〜［０１０５］に記載されているものが含まれる。【０４６４】
本発明においては、酸捕捉剤は、本発明に用いられるセルロースエステルの質量に対して、０．１〜１０質量％添加することが好ましく、さらに０．２〜５質量％添加することが好ましく、さらに０．５〜２質量％添加することが好ましい。これらは２種以上を併用してもよい。【０４６５】
なお酸捕捉剤は、酸掃去剤、酸捕獲剤、酸キャッチャー等と称されることもあるが、本発明においてはこれらの呼称による差異なく用いることができる。
（金属不活性剤）
セルロースエステルフィルムには、金属不活性剤も含まれることも好ましい。金属不活性剤とは、酸化反応において開始剤あるいは触媒として作用する金属イオン不活性化する化合物を意味し、ヒドラジド系化合物、シュウ酸ジアミド系化合物、トリアゾール系化合物等が挙げられ、例えば、Ｎ，Ｎ′−ビス〔３−（３，５−ジ−ｔ−ブチル−４−ヒドロキシフェニル）プロピオニル〕ヒドラジン、２−ヒドロキシエチルシュウ酸ジアミド、２−ヒドロキシ−Ｎ−（１Ｈ−１，２，４−トリアゾール−３−イル）ベンズアミド、Ｎ−（５−ｔｅｒｔ−ブチル−２−エトキシフェニル）−Ｎ′−（２−エチルフェニル）シュウ酸アミド等が挙げられる。【０４６６】
金属不活性剤は、透明基材フィルムの樹脂１００質量％に対して、０．０００２〜２質量％添加することが好ましく、さらに０．０００５〜２質量％添加することが好ましく、さらに０．００１〜１質量％添加することが好ましい。これらは２種以上を併用してもよい。
（その他の添加剤）
セルロースエステルフィルムには、その他の添加剤として、例えば、染料、顔料、蛍光体、二色性色素、リターデーション制御剤、屈折率調整剤、ガス透過抑制剤、抗菌剤、生分解性付与剤などを添加しても良い。【０４６７】
そして、これらの添加剤をセルロースエステルフィルムに含有させる方法としては、各々の材料を固体あるいは液体のまま混合し、加熱溶融し混練して均一な溶融物とした後、流延してセルロースエステルフィルムを形成する方法であっても、予め全ての材料を溶媒等を用いて、溶解して均一溶液とした後、溶媒を除去して、添加剤とセルロースエステルフィルムの混合物で含有させても良い。
（偏光板）
本発明による反射防止フィルムを用いた偏光板について述べる。【０４６８】
偏光板は、一般的な方法で作製することができる。本発明の反射防止フィルムの裏面側をアルカリ鹸化処理し、処理した反射防止フィルムを、ヨウ素溶液中に浸漬延伸して作製した偏光膜の少なくとも一方の面に、完全鹸化型ポリビニルアルコール水溶液を用いて貼り合わせることが好ましい。もう一方の面に該反射防止フィルムを用いても、別の偏光板保護フィルムを用いてもよい。【０４６９】
本発明の反射防止フィルムに対して、もう一方の面に用いられる偏光板保護フィルムは、面内リタデーション（Ｒｏ）が、２０〜７０ｎｍ、厚み方向リタデーション（Ｒｔ）が１００〜４００ｎｍの位相差を有する光学補償フィルム（位相差フィルム）であることが好ましい。【０４７０】
なお、リタデーション値Ｒｏ、Ｒｔは、自動複屈折率計を用いて測定することができる。例えば、ＫＯＢＲＡ−２１ＡＤＨ（王子計測機器株式会社製）を用いて、温度２３℃、湿度５５％ＲＨの環境下で、波長が５９０ｎｍで求めることができる。【０４７１】
これらは例えば、特開２００２−７１９５７号公報、特開２００３−１７０４９２号公報に記載の方法で作製することができる。又は、さらにディスコチック液晶等の液晶化合物を配向させて形成した光学異方層を有している光学補償フィルムを兼ねる偏光板保護フィルムを用いることが好ましい。例えば、特開２００３−９８３４８号公報に記載の方法で光学異方性層を形成することができる。あるいは面内リタデーション（Ｒｏ）が、０〜５ｎｍ、厚み方向リタデーション（Ｒｔ）が−２０〜＋２０ｎｍの無配向フィルムも好ましく用いられる。【０４７２】
本発明の反射防止フィルムと組み合わせて使用することによって、平面性に優れ、安定した視野角拡大効果を有する偏光板を得ることができる。【０４７３】
裏面側に用いられる偏光板保護フィルムとしては、市販のセルロースエステルフィルムとして、ＫＣ８ＵＸ２ＭＷ、ＫＣ４ＵＸ、ＫＣ５ＵＸ、ＫＣ４ＵＹ、ＫＣ８ＵＹ、ＫＣ１２ＵＲ、ＫＣ４ＵＥＷ、ＫＣ８ＵＣＲ−３、ＫＣ８ＵＣＲ−４、ＫＣ８ＵＣＲ−５、ＫＣ４ＦＲ−１、ＫＣ４ＦＲ−２（コニカミノルタオプト株式会社製）等が好ましく用いられる。【０４７４】
偏光板の主たる構成要素である偏光膜とは、一定方向の偏波面の光だけを通す素子であり、現在知られている代表的な偏光膜は、ポリビニルアルコール系偏光フィルムで、これはポリビニルアルコール系フィルムにヨウ素を染色させたものと二色性染料を染色させたものがあるがこれのみに限定されるものではない。偏光膜は、ポリビニルアルコール水溶液を製膜し、これを一軸延伸させて染色するか、染色した後一軸延伸してから、好ましくはホウ素化合物で耐久性処理を行ったものが用いられている。偏光膜の膜厚は５〜３０μｍ、好ましくは８〜１５μｍの偏光膜が好ましく用いられる。該偏光膜の面上に、本発明の反射防止フィルムの片面を貼り合わせて偏光板を形成する。好ましくは完全鹸化ポリビニルアルコール等を主成分とする水系の接着剤によって貼り合わせる。
（画像表示装置）
本発明の反射防止フィルム面を画像表示装置の鑑賞面側に組み込むことによって、種々の視認性に優れた本発明の画像表示装置を作製することができる。【０４７５】
本発明の反射防止フィルムは、偏光板に組み込まれ、反射型、透過型、半透過型ＬＣＤ又はＴＮ型、ＳＴＮ型、ＯＣＢ型、ＨＡＮ型、ＶＡ型（ＰＶＡ型、ＭＶＡ型）、ＩＰＳ型等の各種駆動方式のＬＣＤで好ましく用いられる。また、本発明の反射防止フィルムは反射防止層の反射光の色ムラが著しく少なく、また、反射率が低く、平面性に優れ、プラズマディスプレイ、フィールドエミッションディスプレイ、有機ＥＬディスプレイ、無機ＥＬディスプレイ、電子ペーパー等の各種画像表示装置にも好ましく用いられる。【０４７６】
特に、本発明の反射防止フィルムを、プラズマディスプレイの前面板フイルターとして加工し、装着したプラズマディスプレイは、光干渉ムラもなく優れた視認性を有する画像表示装置である。また、３０型以上の大画面のプラズマディスプレイ画像表示装置でも、色ムラや波打ちムラが少なく、長時間の鑑賞でも目が疲れないという効果がある。また本発明の反射防止フィルムは、良好な帯電防止性も有しているものである。
【実施例】
【０４７７】
以下、本発明の実施例を説明するが、本発明はこれらに限定されるものではない。
実施例１
本発明による反射防止フィルムを作製するにあたり、まず、透明フィルム基材を作製した。
（ドープ組成物）
セルローストリアセテート（平均酢化度６１．０％）        １００質量部
トリフェニルフォスフェート                                  ８質量部
エチルフタリルエチルグリコレート                            ２質量部
チヌビン１０９（チバスペシャルティケミカルズ株式会社製）    １質量部
チヌビン１７１（チバスペシャルティケミカルズ株式会社製）    １質量部
メチレンクロライド                                      ４３０質量部
メタノール                                                ９０質量部
上記の材料を密閉容器に投入し、加圧下で温度８０℃に保温し、攪拌しながら完全に溶解して、ドープ組成物を得た。【０４７８】
つぎに、このドープ組成物を濾過し、冷却して温度３３℃に保ち、ステンレスバンド上に均一に流延し、剥離が可能になるまで溶媒を蒸発させたところでステンレスバンドから剥離し、テンターで幅方向に１．１倍に延伸した後、多数のロールで搬送させながら乾燥させ、両端部に高さ１０μｍのナーリングを設けて巻き取り、透明なセルローストリアセテートフィルムよりなる透明フィルム基材１を作製した。ここで、透明フィルム基材１は、膜厚８０μｍ、幅１．５ｍ、及び長さ３０００ｍを有するものであった。また、作製した透明フィルム基材１の屈折率は１．４９であった。屈折率の測定法については後述する。【０４７９】
また、膜厚及び長さを変更した以外は、上記の場合と同様にして、膜厚４０μｍ、幅１．５ｍ、長さ５０００ｍのセルローストリアセテートフィルムよりなる透明フィルム基材２を作製した。また、作製した透明フィルム基材２の屈折率は１．４９であった。
（ハードコート層）
上記透明フィルム基材に、下記のハードコート層用塗布組成物１をダイコートし、８０℃で乾燥の後、０．２Ｊ／ｃｍ２の紫外線を高圧水銀灯で照射して硬化させ、厚さ６μｍのハードコート層１を形成しハードコートフィルム１を作製した。
（ハードコート層用塗布組成物１）
ペンタエリスリトールトリアクリレート                      ３０質量部
ペンタエリスリトールテトラアクリレート                    ４５質量部
ウレタンアクリレート                                      ２５質量部
（Ｕ−４ＨＡ、新中村化学工業株式会社製）
１−ヒドロキシ−シクロヘキシル−フェニル−ケトン            ５質量部
（イルガキュア１８４、チバスペシャルティケミカルズ株式会社製）
２−メチルー１−［４−（メチルチオ）フェニル］−２
−モルフォリノプロパン−１−オン                          ３質量部
（イルガキュア９０７、チバスペシャルティケミカルズ株式会社製）
ポリオキシエチレンオレイルエーテル                      ０．５質量部
（エマルゲン４０４、花王株式会社製）
プロピレングリコールモノメチルエーテル                    １０質量部
酢酸メチル                                                ４５質量部
アセトン                                                  ４５質量部
さらに、下記バックコート層用塗布組成物１をウェット膜厚１４μｍとなるようにダイコートし、８０℃にて乾燥し、巻き取り、バックコート層を設けた。
（バックコート層用塗布組成物１）
ジアセチルセルロース                                    ０．６質量部
アセトン                                                  ３５質量部
メチルエチルケトン                                        ３５質量部
メタノール                                                ３５質量部
シリカ粒子の２％メタノール分散液                          １６質量部
（ＫＥ−Ｐ３０、日本触媒株式会社製）
（反射防止フィルム１の作製）
上記作製したハードコートフィルム１上に、下記のように高屈折率層、ついで、低屈折率層の順に反射防止層を塗設し、反射防止フィルム１を作製した。
（高屈折率層１の作製）
上記作製したハードコートフィルム１上に、下記高屈折率層用塗布組成物１をダイコートし、５０℃で１分間乾燥させ、ついで紫外線を０．１Ｊ／ｃｍ２照射して硬化させて厚さが１３０ｎｍの高屈折率層１を設けた。なお、この高屈折率層１の屈折率は１．５７であった。
（高屈折率層用塗布組成物１）
アンチモン酸亜鉛ゾル                                      ６０質量部
（ＣＸ−Ｚ６１０Ｍ−Ｆ２、日産化学工業株式会社製）
メトキシポリエチレングリコール＃１０００アクリレート        ８質量部
（ＮＫ−エステル  ＡＭ−２３０Ｇ、新中村化学工業株式会社製）
ペンタエリスリトールテトラアクリレート                      ４質量部
（ＮＫエステル  Ａ−ＴＭＭＴ、新中村化学工業株式会社製）
１−ヒドロキシ−シクロヘキシル−フェニル−ケトン            ２質量部
（イルガキュア１８４、チバスペシャルティケミカルズ株式会社製）
３−メタクリロイルオキシプロピルトリメトキシシラン          ３質量部
（ＫＢＭ−５０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
なお、以下の実施例において、反射防止層を構成する各層の屈折率は、下記方法により測定した。
（屈折率）
各屈折率層の屈折率は、各層を単独で上記で作製したハードコートフィルム１上に塗設したサンプルについて、分光光度計の分光反射率の測定結果から求めた。分光光度計はＵ−４０００型（日立製作所製）を用いて、サンプルの測定側の裏面を粗面化処理した後、黒色のスプレーで光吸収処理を行なって裏面での光の反射を防止して、５度正反射の条件にて可視光領域（４００ｎｍ〜７００ｎｍ）の反射率の測定を行なった。
（低屈折率層１の作製）
上記の高屈折率層１の表面上に、下記低屈折率層用塗布組成物１をダイコートし、５０℃で１分間乾燥させ、ついで紫外線を０．１Ｊ／ｃｍ２照射して硬化させ、さらに１２０℃で１分間熱硬化させて厚さが８０ｎｍとなるように低屈折率層１を設け、反射防止フィルム１を作製した。なお、この低屈折率層１の屈折率は１．３５であった。
（低屈折率層用塗布組成物１）
テトラエトキシシラン加水分解物１                          ９０質量部
中空シリカ系粒子分散液１                                  ３０質量部
３−メタクリロイルオキシプロピルトリメトキシシラン          ３質量部
（ＫＢＭ−５０３、信越化学工業株式会社製）
カルビノール変性シリコーン樹脂の１０％イソプロピル
アルコール液                                            ０．６質量部
（ＫＦ−６００３、信越化学工業株式会社製）
アルミニウムエチルアセトアセテートジイソプロピレート
の１０％イソプロピルアルコール液                          ６質量部
（ＡＬＣＨ、川研ファインケミカル株式会社製）
αーブチルーωー［３−（２，２−ビス（ヒドロキシメチル）
ブトキシ）プロピル］ポリジメチルシロキサンの
１０％イソプロピルアルコール液                            ２質量部
（サイラプレーンＦＭ−ＤＡ２１、チッソ株式会社製）
プロピレングリコールモノメチルエーテル                  ４５０質量部
イソプロピルアルコール                                  ４５０質量部
（テトラエトキシシラン加水分解物１の調製）
テトラエトキシシラン２３０ｇと、エタノール４４０ｇとを混和し、これに２％酢酸水溶液１２０ｇを添加した後、２５℃のウォーターバス中で２０時間攪拌することで、テトラエトキシシラン加水分解物１を調製した。
（中空シリカ系粒子分散液１の調製）
平均粒径５ｎｍ、ＳｉＯ２濃度２０質量％のシリカゾル１００ｇと、純水１９００ｇとの混合物を８０℃に加温した。この反応母液のｐＨは１０．５であり、同母液にＳｉＯ２として０．９８質量％のケイ酸ナトリウム水溶液９０００ｇとＡｌ２Ｏ３として１．０２質量％のアルミン酸ナトリウム水溶液９０００ｇとを同時に添加した。その間、反応液の温度を８０℃に保持した。反応液のｐＨは添加直後、１２．５に上昇し、その後、ほとんど変化しなかった。添加終了後、反応液を室温まで冷却し、限外濾過膜で洗浄して固形分濃度２０質量％のＳｉＯ２・Ａｌ２Ｏ３核粒子分散液を調製した。（工程ａ）
この核粒子分散液５００ｇに純水１７００ｇを加えて９８℃に加温し、この温度を保持しながら、ケイ酸ナトリウム水溶液を陽イオン交換樹脂で脱アルカリして得られたケイ酸液（ＳｉＯ２濃度３．５質量％）３０００ｇを添加して、第１シリカ被覆層を形成した核粒子の分散液を得た。（工程ｂ）
ついで、限外濾過膜で洗浄して固形分濃度１３質量％になった第１シリカ被覆層を形成した核粒子分散液５００ｇに純水１１２５ｇを加え、さらに濃塩酸（３５．５％）を滴下してｐＨ１．０とし、脱アルミニウム処理を行なった。【０４８０】
ついで、ｐＨ３の塩酸水溶液１０Ｌと純水５Ｌを加えながら、限外濾過膜で溶解したアルミニウム塩を分離し、第１シリカ被覆層を形成した核粒子の構成成分の一部を除去したＳｉＯ２・Ａｌ２Ｏ３多孔質粒子の分散液を調製した（工程ｃ）。【０４８１】
上記多孔質粒子分散液１５００ｇと、純水５００ｇ、エタノール１７５０ｇ、及び２８％アンモニア水６２６ｇとの混合液を３５℃に加温した後、エチルシリケート（ＳｉＯ２濃度２８質量％）１０４ｇを添加し、第１シリカ被覆層を形成した多孔質粒子の表面をエチルシリケートの加水分解重縮合物で被覆して第２シリカ被覆層を形成した。ついで、限外濾過膜を用いて溶媒をエタノールに置換した固形分濃度２０質量％の中空シリカ系粒子分散液１を調製した。【０４８２】
この中空シリカ系粒子の第１シリカ被覆層の厚さは３ｎｍ、平均粒径は４５ｎｍ、ＭＯｘ／ＳｉＯ２（モル比）は０．００１７、屈折率は１．２８であった。ここで、平均粒径は動的光散乱法により測定した。
実施例２〜６
（反射防止フィルム２〜６の作製）
上記実施例１の場合と同様にして、反射防止フィルム２〜６を作製するが、上記実施例１の場合と異なる点は、反射防止フィルム２〜６の作製において、高屈折率層用塗布組成物１におけるアンチモン酸亜鉛ゾルの代わりに、高屈折率用塗布組成物２〜６として表２に記載の粒子を使用した点、及び、表１に記載の透明フィルム基材１又は透明フィルム基材２を使用した点にある。
実施例７
（反射防止フィルム７の作製）
上記実施例１の場合と同様にして、反射防止フィルム７を作製するが、上記実施例１の場合と異なる点は、反射防止フィルム７の作製において、高屈折率層用塗布組成物１の代わりに、下記の高屈折率層用塗布組成物７を用いた点、及び透明フィルム基材２を使用した点にある。
（高屈折率層７の作製）
ハードコートフィルム１上に、下記高屈折率層用塗布組成物７をダイコートし、５０℃で１分間乾燥させ、ついで紫外線を０．１Ｊ／ｃｍ２照射して硬化させて厚さが１３０ｎｍの高屈折率層７を設けた。なお、この高屈折率層７の屈折率は１．５８であった。
（高屈折率層用塗布組成物７）
アンチモン酸亜鉛ゾル                                      ６０質量部
（ＣＸ−Ｚ６１０Ｍ−Ｆ２、日産化学工業株式会社製）
ジオキサングリコールジアクリレート                        １２質量部
（ＮＫエステル  Ａ−ＤＯＧ、新中村化学工業株式会社製）
１−ヒドロキシ−シクロヘキシル−フェニル−ケトン            ２質量部
（イルガキュア１８４、チバスペシャルティケミカルズ株式会社製）
３−メタクリロイルオキシプロピルトリメトキシシラン          ３質量部
（ＫＢＭ−５０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
実施例８〜１２
（反射防止フィルム８〜１２の作製）
上記実施例７の場合と同様にして、反射防止フィルム８〜１２を作製するが、上記実施例７の場合と異なる点は、反射防止フィルム８〜１２の作製において、高屈折率層用塗布組成物７におけるアンチモン酸亜鉛ゾルの代わりに、高屈折率層用塗布組成物８〜１２として表２に記載の粒子を使用した点、及び、表１に記載の透明フィルム基材１又は透明フィルム基材２を使用した点にある。
実施例１３
（反射防止フィルム１３の作製）
上記実施例１の場合と同様にして、反射防止フィルム１３を作製するが、上記実施例１の場合と異なる点は、反射防止フィルム１３の作製において、高屈折率層用塗布組成物１の代わりに、下記の高屈折率層用塗布組成物１３を用いた点にある。
（高屈折率層１３の作製）
ハードコートフィルム１上に、下記高屈折率層用塗布組成物１３をダイコートし、５０℃で１分間乾燥させ、ついで紫外線を０．１Ｊ／ｃｍ２照射して硬化させて厚さが１３０ｎｍの高屈折率層１３を設けた。なお、この高屈折率層１３の屈折率は１．５９であった。
（高屈折率層用塗布組成物１３）
アンチモン酸亜鉛ゾル                                      ６０質量部
（ＣＸ−Ｚ６１０Ｍ−Ｆ２、日産化学工業株式会社製）
エトキシ化２−メチル−１、３−プロパンジオールジアクリレート
４質量部
（ＮＫエステル  Ａ−ＩＢＤ−２Ｅ、新中村化学工業株式会社製）
ジオキサングリコールジアクリレート                          ８質量部
（ＮＫエステル  Ａ−ＤＯＧ、新中村化学工業株式会社製）
１−ヒドロキシ−シクロヘキシル−フェニル−ケトン            ２質量部
（イルガキュア１８４、チバスペシャルティケミカルズ株式会社製）
３−メタクリロイルオキシプロピルトリメトキシシラン          ３質量部
（ＫＢＭ−５０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
実施例１４〜１８
（反射防止フィルム１４〜１８の作製）
上記実施例１３の場合と同様にして、反射防止フィルム１４〜１８を作製するが、上記実施例１３の場合と異なる点は、反射防止フィルム１４〜１８の作製において、高屈折率層用塗布組成物１３におけるアンチモン酸亜鉛ゾルの代わりに、高屈折率層用塗布組成物１４〜１８として表２に記載の粒子を使用した点、及び、表１に記載の透明フィルム基材１又は透明フィルム基材２を使用した点にある
実施例１９
（反射防止フィルム１９の作製）
上記実施例１の場合と同様にして、反射防止フィルム１９を作製するが、上記実施例１の場合と異なる点は、反射防止フィルム１９の作製において、高屈折率層用塗布組成物１の代わりに、下記の高屈折率層用塗布組成物１９を用いた点にある。
（高屈折率層１９の作製）
ハードコートフィルム１上に、下記高屈折率層用塗布組成物１９をダイコートし、５０℃で１分間乾燥させ、ついで紫外線を０．１Ｊ／ｃｍ２照射して硬化させて厚さが１３０ｎｍの高屈折率層１９を設けた。なお、この高屈折率層４の屈折率は１．６０であった。
（高屈折率層用塗布組成物１９）
アンチモン酸亜鉛ゾル                                      ６０質量部
（ＣＸ−Ｚ６１０Ｍ−Ｆ２、日産化学工業株式会社製）
エトキシ化トリメチロールプロパントリアクリレート          １２質量部
（ＮＫエステル  Ａ−ＴＭＰＴ−３ＥＯ、新中村化学工業株式会社製）
ペンタエリスリトールテトラアクリレート                      ８質量部
（ＮＫエステル  Ａ−ＴＭＭＴ、新中村化学工業株式会社製）
１−ヒドロキシ−シクロヘキシル−フェニル−ケトン            ２質量部
（イルガキュア１８４、チバスペシャルティケミカルズ株式会社製）
３−メタクリロイルオキシプロピルトリメトキシシラン          ３質量部
（ＫＢＭ−５０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
実施例２０〜２４
（反射防止フィルム２０〜２４の作製）
上記実施例１９の場合と同様にして、反射防止フィルム２０〜２４を作製するが、上記実施例１９の場合と異なる点は、反射防止フィルム２０〜２４の作製において、高屈折率層用塗布組成物１９におけるアンチモン酸亜鉛ゾルの代わりに、高屈折率層用塗布組成物２０〜２４として表２に記載の粒子を使用した点、及び、表１に記載の透明フィルム基材１又は透明フィルム基材２を使用した点にある。
比較例１
（比較反射防止フィルム２５の作製）
比較のために、上記実施例１の場合と同様にして、反射防止フィルム２５を作製するが、上記実施例１の場合と異なる点は、反射防止フィルム２５の作製において、高屈折率層用塗布組成物１の代わりに、下記の高屈折率層用塗布組成物２５を用いた点にある。また、本発明と異なる点は、高屈折率層用塗布組成物２５中には、非導電性粒子である酸化チタンのゾルを用いている点にある。
（高屈折率層２５の作製）
ハードコートフィルム１上に、下記高屈折率層用塗布組成物２５をダイコートし、５０℃で１分間乾燥させ、ついで紫外線を０．１Ｊ／ｃｍ２照射して硬化させて厚さが１３０ｎｍの高屈折率層２５を設けた。なお、この高屈折率層２５の屈折率は１．６４であった。
（高屈折率層用塗布組成物２５）
酸化チタンのメチルイソブチルケトン分散液ゾル              ６０質量部
（シーアイ化成工業株式会社製）
エトキシ化ビスフェノールＡジアクリレート                  １２質量部
（ＮＫエステル  ＡＢＥ−３００、新中村化学工業株式会社製）
３−メタクリロイルオキシプロピルトリメトキシシラン          ３質量部
（ＫＢＭ−５０３、信越化学工業株式会社製）
１−ヒドロキシ−シクロヘキシル−フェニル−ケトン            ２質量部
（イルガキュア１８４、チバスペシャルティケミカルズ株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
比較例２
（比較反射防止フィルム２６の作製）
比較のために、上記比較例１の場合と同様にして、反射防止フィルム２６を作製するが、上記比較例１の場合と異なる点は、反射防止フィルム２６の作製において、高屈折率層用塗布組成物２５の粒子を添加していない高屈折率層用塗布組成物２６を用いた点にある。また、本発明と異なる点は、高屈折率層用塗布組成物２６には、粒子を用いない点である。
（高屈折率層２６の作製）
ハードコートフィルム１上に、下記高屈折率層用塗布組成物２６をダイコートし、５０℃で１分間乾燥させ、ついで紫外線を０．１Ｊ／ｃｍ２照射して硬化させて厚さが１３０ｎｍの高屈折率層２６を設けた。なお、この高屈折率層２６の屈折率は１．５８であった。
（高屈折率層用塗布組成物２６）
エトキシ化ビスフェノールＡジアクリレート                  １２質量部
（ＮＫエステル  ＡＢＥ−３００、新中村化学工業株式会社製）
１−ヒドロキシ−シクロヘキシル−フェニル−ケトン            ２質量部
（イルガキュア１８４、チバスペシャルティケミカルズ株式会社製）
３−メタクリロイルオキシプロピルトリメトキシシラン          ３質量部
（ＫＢＭ−５０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
比較例３
（比較反射防止フィルム２７の作製）
比較のために、上記実施例１の場合と同様にして、反射防止フィルム２７を作製するが、上記実施例１の場合と異なる点は、反射防止フィルム２７の作製において、高屈折率層用塗布組成物１の代わりに、下記の高屈折率層用塗布組成物２７を用いた点にある。また、本発明と異なる点は、高屈折率層用塗布組成物２７には、バインダーとして炭素数１〜３のアルコキシ化した電離放射線硬化型樹脂及び／又はジオキサン構造を有する電離放射線硬化型樹脂を用いない点である。
（高屈折率層２７の作製）
ハードコートフィルム１上に、下記高屈折率層用塗布組成物２７をダイコートし、５０℃で１分間乾燥させ、ついで紫外線を０．１Ｊ／ｃｍ２照射して硬化させて厚さが１３０ｎｍの高屈折率層２７を設けた。なお、この高屈折率層２７の屈折率は１．６３であった。
（高屈折率層用塗布組成物２７）
インジウム酸スズ（ＩＴＯ）・ＩＰＡ分散液液ゾル            ６０質量部
（触媒化成工業株式会社製）
トリメチロールプロパントリアクリレート                    １２質量部
（ＮＫエステル  Ａ−ＴＭＰＴ、新中村化学工業株式会社製）
１−ヒドロキシ−シクロヘキシル−フェニル−ケトン            ２質量部
（イルガキュア１８４、チバスペシャルティケミカルズ株式会社製）
３−メタクリロイルオキシプロピルトリメトキシシラン          ３質量部
（ＫＢＭ−５０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
比較例４
（比較反射防止フィルム２８の作製）
比較のために、上記実施例１の場合と同様にして、反射防止フィルム２８を作製するが、上記実施例１の場合と異なる点は、反射防止フィルム２８の作製において高屈折率層用塗布組成物１の代わりに、下記の高屈折率層用塗布組成物２８を用いた点にある。また、本発明と異なる点は、高屈折率層用塗布組成物２８には前記一般式（１）で表わされる有機珪素化合物若しくはその加水分解物あるいはその重縮合物を用いない点である。
（高屈折率層２８の作製）
ハードコートフィルム１上に、下記高屈折率層用塗布組成物２８をダイコートし、５０℃で１分間乾燥させ、ついで紫外線を０．１Ｊ／ｃｍ２照射して硬化させて厚さが１３０ｎｍの高屈折率層２８を設けた。なお、この高屈折率層２８の屈折率は１．５８であった。
（高屈折率層用塗布組成物２８）
アンチモン酸亜鉛ゾル                                      ６０質量部
（ＣＸ−Ｚ６１０Ｍ−Ｆ２、日産化学工業株式会社製）
メトキシポリエチレングリコール＃１０００アクリレート        ８質量部
（ＮＫ−エステル  ＡＭ−２３０Ｇ、新中村化学工業株式会社製）
ペンタエリスリトールテトラアクリレート                      ４質量部
（ＮＫエステル  Ａ−ＴＭＭＴ、新中村化学工業株式会社製）
１−ヒドロキシ−シクロヘキシル−フェニル−ケトン            ２質量部
（イルガキュア１８４、チバスペシャルティケミカルズ株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部【０４８３】
【表１】
2008123101.tif 000013
【０４８４】
【表２】
2008123101.tif 000014
【０４８５】
（評価方法）
上記のようにして作製した各種反射防止フィルム１〜２８の試料について、製造直後と湿熱試験後に下記方法により評価した。ここで湿熱試験の条件は、温度６０℃、及び湿度９０％ＲＨで、５００時間である。得られた結果を、下記の表３にまとめて示した。
（耐擦性）
試料に温度２５℃、湿度６０％ＲＨの環境下で、日本スチールウール株式会社製ボンスター＃００００のスチールウール（ＳＷ）に２５０ｇ／ｃｍ２の荷重をかけ、１０往復したときの１ｃｍ幅当たりの傷の本数を測定した。なお、傷の本数は荷重をかけた部分の中で最も傷の本数の多い所で測定する。１０本／ｃｍ以下であれば実用上問題ないが、５本／ｃｍ以下が好ましく、３本／ｃｍ以下がさらに好ましい。
（密着性）
ＪＩＳ  Ｋ  ５６００に準拠して、碁盤目テープ剥離試験を行なった。試料表面にカッターで切り込みを入れて１００個のマス目をつくり、粘着テープ（日東電工製Ｎｏ．３１Ｂ）を圧着してから剥離することを同じ場所で３回繰り返して行なった。その後、テープ剥離後の試料表面を目視観察し、以下の基準で評価を行なった。【０４８６】
密着性評価基準
○：全く剥離しない
△：剥離が認められる
×：全面剥離する
（耐溶剤性）
試料表面を、エタノールを含浸したベンコットで１０往復強く擦った後、目視で観察し、以下の基準で評価を行なった。【０４８７】
耐溶剤性評価基準
○：変化なし
△：わずかに剥離する
×：全面剥離する
（鉛筆硬度）
試料を温度２５℃、湿度６０％ＲＨの環境下で２時間調湿した後、ＪＩＳ  Ｓ  ６００６が規定する試験用鉛筆を用いて、ＪＩＳ  Ｋ  ５４００が規定する鉛筆硬度評価法に従い、１ｋｇのおもりを用いて各硬度の鉛筆で引っ掻きを、５回場所を変えながら行ない、傷が１本になるまでの硬度を測定した。なおここでいう、傷とは、塗膜の破れ、擦り傷、及びへこみを対象とした。数値が高いほど高硬度を示す。
（帯電防止性）
試料を、温度２５℃、湿度６０％ＲＨの環境下で２時間調湿した後、川口電気株式会社製テラオームメーターモデルＶＥ−３０を用いて、表面比抵抗値を測定した。測定は、２本の電極（試料と接する部分が１ｃｍ×５ｃｍ）を、間隔を１ｃｍで平行に配置し、該電極に試料を接触させて測定し、測定値を５倍にした値を表面比抵抗値Ω／ｃｍ２とした。【０４８８】
帯電防止性評価基準
○：１．０×１０１０Ω／ｃｍ２以下
△：１．０×１０１０Ω／ｃｍ２より大きく、１．０×１０１１Ω／ｃｍ２以下
×：１．０×１０１１Ω／ｃｍ２より大きい
（塗布むら）
黒アクリル板（クラレックス  日東樹脂工業株式会社製）に耐熱基材なし両面テープ（株式会社ホリコー製）を貼合し、その上に試料を塗布面が表側になるように貼合して床から８０ｃｍの高さの机上に配置し、床から３ｍの高さの天井部に昼色光直管蛍光灯（ＦＬＲ４０Ｓ・Ｄ／Ｍ−Ｘ  松下電器産業株式会社製）４０Ｗ×２本を１セットとした蛍光灯の下、評価者が試料正面にいるときに、評価者の頭上より後方に向けて天井部に前記蛍光灯がくるようにした。試料は机に対する垂直方向から２５°傾けて蛍光灯が写り込むようにし、そのときの試料の塗布むらを以下の基準で評価した。【０４８９】
塗布むら評価基準
◎：試料に、塗布による色むらが全く観察されず、快適に使用可能である。【０４９０】
○：試料に、塗布による色むらが極わずかに観察されるが、快適に使用可能である。【０４９１】
△：試料に、塗布による色むらが観察され、快適に使用できるとは言いがたい。【０４９２】
×：試料に、塗布による色むらが多く観察され、快適に使用できるとは言いがたい。【０４９３】
【表３】
2008123101.tif 000015
【０４９４】
上記表３の結果から明らかなように、本発明による、少なくとも１種の導電性粒子、少なくとも１種の炭素数１〜３のアルコキシ化した電離放射線硬化型樹脂及び／又はジオキサン構造を有する電離放射線硬化型樹脂、並びに前記一般式（１）で表わされる有機珪素化合物若しくはその加水分解物あるいはその重縮合物を含有する塗布液をコーティングして形成される高屈折率層を使用した実施例１〜２４の反射防止フィルムは、比較例１〜４の反射防止フィルムに比べ、耐擦性、密着性、鉛筆硬度、帯電防止性、及び塗布むらが良好であることが分かる。
実施例２５
つぎに、実施例１〜２４、及び比較例１〜４で作製した各反射防止フィルム１〜２８と、セルロースエステル系光学補償フィルムであるＫＣ４ＦＲ−１（コニカミノルタオプト株式会社製）の各々１枚を、偏光板用保護フィルムとして用いて、下記の手順で偏光板１０１〜１２４及び比較用偏光板１２５〜１２８を作製した。
（偏光フィルムの作製）
ケン化度９９．９５モル％、重合度２４００のポリビニルアルコール（以下ＰＶＡと略す）１００質量部に、グリセリン１０質量部及び水１７０質量部を含浸させたものを溶融混錬し、脱泡後、Ｔダイから金属ロール上に溶融押し出しし、製膜した。その後、乾燥、熱処理してＰＶＡフィルムを得た。得られたＰＶＡフィルムは平均厚みが４０μｍ、水分率が４．４％、フィルム幅が３ｍであった。【０４９５】
このＰＶＡフィルムを予備膨潤、染色、湿式法による一軸延伸、固定処理、乾燥、熱処理の順番で連続的に処理して偏光フィルムを作製した。【０４９６】
すなわち、上記のＰＶＡフィルムを、３０℃の水中に３０秒間浸して予備膨潤し、ヨウ素濃度０．４ｇ／Ｌ、ヨウ化カリウム濃度４０ｇ／Ｌの３５℃の水溶液中に３分間浸した。ついで、ホウ酸濃度４％の５０℃の水溶液中でフィルムにかかる張力が７００Ｎ／ｍの条件下で６倍に一軸延伸を行ない、ヨウ化カリウム濃度４０ｇ／Ｌ、ホウ酸濃度４０ｇ／Ｌ、塩化亜鉛濃度１０ｇ／Ｌの３０℃の水溶液中に５分間浸して固定処理を行なった。その後、ＰＶＡフィルムを取り出し、４０℃で熱風乾燥し、さらに１００℃で５分間熱処理を行なった。得られた偏光フィルムは平均厚みは、１５μｍであった。
（偏光板の作製）
ついで、下記の工程１〜工程５に従って、偏光フィルムと偏光板用保護フィルムとを貼り合わせて、偏光板１０１〜１２８を作製した。【０４９７】
工程１
偏光板用保護フィルムとして、実施例１〜２４、及び比較例１〜４で作製した前記セルロースエステルフィルムを６０℃の２モル／Ｌの水酸化ナトリウム溶液に９０秒間浸漬し、ついで水洗、乾燥して偏光子と貼合する側をケン化した。【０４９８】
同様に、反対側の偏光板用保護フィルムとして、市販のセルロースエステルフィルムＫＣ８ＵＣＲ−５（コニカミノルタオプト（株）製：位相差フィルム）のケン化も行った。【０４９９】
工程２
前記偏光子を固形分２質量％のポリビニルアルコール接着剤槽中に１〜２秒浸漬した。【０５００】
工程３
工程２で偏光子に付着した過剰の接着剤を軽く拭き除き、これを工程１で処理したセルロースエステルフィルムの鹸化した面上にのせ、更に反対側の偏光板保護フィルムとして、工程１で処理した市販のセルロースエステルフィルムＫＣ８ＵＣＲ−５の鹸化した面が偏光子に接するようにして積層し、偏光板とした。【０５０１】
工程４
工程３でセルロースエステルフィルムと偏光子を積層した偏光板を、圧力２０〜３０Ｎ／ｃｍ２、搬送スピードは約２ｍ／分で貼合した。【０５０２】
工程５
８０℃の乾燥機中に工程４で作製した偏光板を２分間乾燥した。【０５０３】
同様にしてセルロースエステルフィルムを用いて偏光板を作製した。
（偏光板の評価）
上記作製した偏光板１０１〜１２８を用いて以下の評価を実施した。
（液晶表示装置の作製）
視認性評価を行う液晶表示装置を以下のようにして作製した。【０５０４】
図１は、作製した液晶表示装置の構成を示す断面図である。図１に示す液晶表示装置６０は、光反射板６４、導光板６５、光拡散板６６、偏光板７０（偏光散乱異方性を有する偏光板保護フィルム７１／二色性物質による光吸収作用を利用した二色性偏光フィルム７２／偏光板保護フィルム７３の構成）、液晶表示パネル６８、視認側偏光板６９の順に積層された構成であり、バックライト６７を有している。【０５０５】
富士通製１５型液晶ディスプレイＶＬ−１５３０Ｓの予め貼合されていたバックライト側の偏光板を剥がして、上記作製した偏光板１０１〜１２８をそれぞれ液晶セルのガラス面に貼合した。【０５０６】
その際、偏光板の貼合の向きは、該偏光板のセルロースエステルフィルムの面が、バックライト側となるように、かつ、予め貼合されていた偏光板と同一の方向に吸収軸が向くように行い、液晶表示装置２０１〜２２８を各々作製した。
〈液晶表示装置の評価〉
作製した各液晶表示装置２０１〜２２８の異物数を上記で作製した偏光板１００枚あたりについて評価した。【０５０７】
偏光子の両面に市販のセルロースエステルフィルムＫＣ８ＵＹを用いて、その他は偏光板と同様にして異物を比較するための偏光板１２９を作成した。この異物を比較するための偏光板をバックライト側に予め貼合されていた偏光板と同一の方向に吸収軸が向くよう貼合し、液晶表示装置２２９を作製した。このとき白色表示を行い正面輝度が２００ｃｄ／ｍ２となるように表示した。正面輝度は、分光放射輝度計ＣＳ−１０００（コニカミノルタセンシング社製）で測定した。【０５０８】
液晶表示装置の異物評価としては、同一の白色表示条件で測定された各液晶表示装置の異物数が、異物を比較するための偏光板１２９を用いた液晶表示装置２２９の異物数よりも低い値を示すと優れているといえる。【０５０９】
作製した各液晶表示装置２０１〜２２８の異物数を上記で作製した偏光板１００枚あたりについて、大きさ５０μｍ以上の異物故障数を目視及び光学顕微鏡でカウントし、１ｍ２当たりの個数に換算した。異物故障の発生を、以下の基準で評価した。【０５１０】
Ａ：目視及び光学顕微鏡で観察された大きさ５０μｍ以上の異物故障が、３個／ｍ２未満
Ｂ：目視及び光学顕微鏡で観察された大きさ５０μｍ以上の異物故障が、３個／ｍ２以上、５個／ｍ２未満
Ｃ：目視及び光学顕微鏡で観察された大きさ５０μｍ以上の異物故障が、５個／ｍ２以上、１０個／ｍ２未満
Ｄ：目視及び光学顕微鏡で観察された大きさ５０μｍ以上の異物故障が、１０個／ｍ２以上
評価の結果、本発明の反射防止フィルム１〜２４、及び偏光板１０１〜１２４を用いた液晶表示装置２０１〜２２４はいずれも視認性評価が、Ａであった。これに対し、異物を比較するための偏光板１２９を用いた液晶表示装置２２９及び、比較の液晶表示装置２２５〜２２８はＣランクであった。【０５１１】
上記のようにして得られた液晶パネル２０１〜２２７を床から８０ｃｍの高さの机上に配置し、床から３ｍの高さの天井部に昼色光直管蛍光灯（ＦＬＲ４０Ｓ・Ｄ／Ｍ−Ｘ  松下電器産業株式会社製）４０Ｗ×２本を１セットとして１．５ｍ間隔で１０セット配置した。【０５１２】
ここで、評価者が液晶パネル表示面正面にいるときに、評価者の頭上より後方に向けて天井部に前記蛍光灯がくるように配置した。液晶パネルは机に対する垂直方向から２５°傾けて蛍光灯が写り込むようにして画面の見易さ（視認性）を下記のようにランク評価した。【０５１３】
Ａ：最も近い蛍光灯の写り込みから気にならず、フォントの大きさ８以下の文字もはっきりと読める
Ｂ：近くの蛍光灯の写り込みはやや気になるが、遠くは気にならず、フォントの大きさ８以下の文字もなんとかと読める
Ｃ：遠くの蛍光灯の写り込みも気になり、フォントの大きさ８以下の文字を読むのは困難である
Ｄ：蛍光灯の写り込みがかなり気になり、写り込みの部分はフォントの大きさ８以下の文字を読むことはできない
評価の結果、本発明の反射防止フィルム１〜２４、及び偏光板１０１〜１２４を用いた液晶表示装置２０１〜２２４はいずれもＡランクであり、比較の液晶表示装置２２５〜２２８より視認性が良好であった。
実施例３１
（反射防止フィルム３１の作製）
上記作製したハードコートフィルム１上に、下記のように高屈折率層、ついで、低屈折率層の順に反射防止層を塗設し、反射防止フィルムを作製した。
（高屈折率層３１の作製）
ハードコートフィルム１上に、下記高屈折率層用塗布組成物３１をダイコートし、５０℃で１分間乾燥させ、ついで紫外線を０．１Ｊ／ｃｍ２照射して硬化させて厚さが１３０ｎｍの高屈折率層３１を設けた。なお、この高屈折率層３１の屈折率は１．５６であった。
（高屈折率層用塗布組成物３１）
アンチモン酸亜鉛ゾル                                      ６０質量部
（ＣＸ−Ｚ６１０Ｍ−Ｆ２、日産化学工業株式会社製）
中空シリカ系粒子分散液１                                    ９質量部
プロポキシ化ジトリメチロールプロパンテトラアクリレート    １２質量部
（ＮＫエステルＡＤ−ＴＭＰ−４Ｐ、新中村化学工業株式会社製）
１−ヒドロキシ−シクロヘキシル−フェニル−ケトン            ２質量部
（イルガキュア１８４、チバスペシャルティケミカルズ株式会社製）
３−アクリロキシプロピルトリメトキシシラン                  ３質量部
（ＫＢＭ−５１０３、信越化学工業株式会社製）
ポリオキシアルキレンジメチルポリシロキサンコポリマー
の１０％プロピレングリコールモノメチルエーテル液          ２質量部
（ＦＺ−２２０７、東レダウコーニング株式会社製）
プロピレングリコールモノメチルエーテル                  ３６０質量部
イソプロピルアルコール                                  ３６０質量部
メチルエチルケトン                                      ２００質量部
（低屈折率層３１の作製）
上記の高屈折率層３１の表面上に、下記低屈折率層用塗布組成物３１をダイコートし、５０℃で１分間乾燥させ、ついで紫外線を０．１Ｊ／ｃｍ２照射して硬化させ、さらに１２０℃で１分間熱硬化させて厚さが８０ｎｍとなるように低屈折率層３１を設け、反射防止フィルム３１を作製した。なお、この低屈折率層３１の屈折率は１．３５であった。
（低屈折率層用塗布組成物３１）
テトラエトキシシラン加水分解物３１                          ９０質量部
中空シリカ系粒子分散液１                                  ３０質量部
３−アクリロキシプロピルトリメトキシシラン                  ３質量部
（ＫＢＭ−５１０３、信越化学工業株式会社製）
アルミニウムエチルアセトアセテートジイソプロピレート        １質量部
（ＡＬＣＨ、川研ファインケミカル株式会社製）
αーブチルーωー［３−（２，２−ビス（ヒドロキシメチル）
ブトキシ）プロピル］ポリジメチルシロキサンの
１０％イソプロピルアルコール液                            ２質量部
（サイラプレーンＦＭ−ＤＡ２１、チッソ株式会社製）
プロピレングリコールモノメチルエーテル                  ４５０質量部
イソプロピルアルコール                                  ４５０質量部
（テトラエトキシシラン加水分解物３１の調製）
テトラエトキシシラン２３０ｇと、エタノール４４０ｇとを混和し、これに２％酢酸水溶液１２０ｇを添加した後、２５℃のウォーターバス中で２０時間攪拌することで、テトラエトキシシラン加水分解物３１を調製した。
（中空シリカ系粒子分散液３１の調製）
平均粒径５ｎｍ、ＳｉＯ２濃度２０質量％のシリカゾル１００ｇと、純水１９００ｇとの混合物を８０℃に加温した。この反応母液のｐＨは１０．５であり、同母液にＳｉＯ２として０．９８質量％のケイ酸ナトリウム水溶液９０００ｇとＡｌ２Ｏ３として１．０２質量％のアルミン酸ナトリウム水溶液９０００ｇとを同時に添加した。その間、反応液の温度を８０℃に保持した。反応液のｐＨは添加直後、１２．５に上昇し、その後、ほとんど変化しなかった。添加終了後、反応液を室温まで冷却し、限外濾過膜で洗浄して固形分濃度２０質量％のＳｉＯ２・Ａｌ２Ｏ３核粒子分散液を調製した。（工程ａ）
この核粒子分散液５００ｇに純水１７００ｇを加えて９８℃に加温し、この温度を保持しながら、ケイ酸ナトリウム水溶液を陽イオン交換樹脂で脱アルカリして得られたケイ酸液（ＳｉＯ２濃度３．５質量％）３０００ｇを添加して、第１シリカ被覆層を形成した核粒子の分散液を得た。（工程ｂ）
ついで、限外濾過膜で洗浄して固形分濃度１３質量％になった第１シリカ被覆層を形成した核粒子分散液５００ｇに純水１１２５ｇを加え、さらに濃塩酸（３５．５％）を滴下してｐＨ１．０とし、脱アルミニウム処理を行った。【０５１４】
ついで、ｐＨ３の塩酸水溶液１０Ｌと純水５Ｌを加えながら、限外濾過膜で溶解したアルミニウム塩を分離し、第１シリカ被覆層を形成した核粒子の構成成分の一部を除去したＳｉＯ２・Ａｌ２Ｏ３多孔質粒子の分散液を調製した（工程ｃ）。【０５１５】
上記多孔質粒子分散液１５００ｇと、純水５００ｇ、エタノール１７５０ｇ、及び２８％アンモニア水６２６ｇとの混合液を３５℃に加温した後、エチルシリケート（ＳｉＯ２濃度２８質量％）１０４ｇを添加し、第１シリカ被覆層を形成した多孔質粒子の表面をエチルシリケートの加水分解重縮合物で被覆して第２シリカ被覆層を形成した。ついで、限外濾過膜を用いて溶媒をエタノールに置換した固形分濃度２０質量％の中空シリカ系粒子分散液１を調製した。【０５１６】
この中空シリカ系粒子の第１シリカ被覆層の厚さは３ｎｍ、平均粒径は４５ｎｍ、ＭＯｘ／ＳｉＯ２（モル比）は０．００１７、屈折率は１．２８であった。ここで、平均粒径は動的光散乱法により測定した。
実施例３２〜４８
（反射防止フィルム３２〜４８の作製）
上記実施例３１の場合と同様にして、反射防止フィルム３２〜４８を作製するが、上記実施例３１の場合と異なる点は、反射防止フィルムの作製において、表４、表５に記載の導電性粒子と無機粒子、有機珪素化合物、及び電離放射線硬化型樹脂を使用した点、及び透明フィルム基材１又は透明フィルム基材２を使用した点にある。
比較例３１〜３３
（反射防止フィルム４９〜５１の作製）
上記実施例３１の場合と同様にして、反射防止フィルム４９〜５１を作製するが、上記実施例３１の場合と異なる点は、反射防止フィルムの作製において、表５に記載の導電性粒子と無機粒子、有機珪素化合物、及び電離放射線硬化型樹脂を使用した点にある。【０５１７】
なお、表４、表５に記載の導電性粒子及び無機粒子としては、つぎの製品を使用した。【０５１８】
導電性粒子として以下の製品を使用した。【０５１９】
アンチモン酸亜鉛：メタノール分散ゾル（日産化学工業株式会社製）
酸化アンチモン：ＩＰＡ分散ゾル（触媒化成工業株式会社製）
酸化スズ：エタノール分散ゾル（シーアイ化成株式会社製）
酸化亜鉛：エタノール分散ゾル（シーアイ化成株式会社製）
ＩＴＯ：ＩＰＡ分散ゾル（触媒化成工業株式会社製）
ＡＴＯ：ＩＰＡ分散ゾル（触媒化成工業株式会社製）
無機粒子として以下の製品を使用した。【０５２０】
中空シリカ：前記中空シリカ系粒子分散液３１
コロイダルシリカ：ＩＰＡ分散ゾル（日産化学工業株式会社製）
フッ化マグネシウム：メチルイソブチルケトン分散ゾル（シーアイ化成株式会社製）
酸化チタン：メチルイソブチルケトン分散ゾル（シーアイ化成工業株式会社製）【０５２１】
【表４】
2008123101.tif 000016
【０５２２】
【表５】
2008123101.tif 000017
【０５２３】
（評価方法）
上記のようにして作製した各種反射防止フィルム３１〜５１の試料について、製造直後と湿熱試験後に下記方法により評価した。ここで湿熱試験の条件は、温度６０℃、及び湿度９５％ＲＨで、１０００時間である。得られた結果を、下記の表６にまとめて示した。
（耐擦性）
試料に温度２５℃、湿度６０％ＲＨの環境下で、＃００００のスチールウール（ＳＷ）に２５０ｇ／ｃｍ２の荷重をかけ、１０往復したときの１ｃｍ幅当たりの傷の本数を測定した。なお、傷の本数は荷重をかけた部分の中で最も傷の本数の多い所で測定する。１０本／ｃｍ以下であれば実用上問題ないが、５本／ｃｍ以下が好ましく、３本／ｃｍ以下がさらに好ましい。
（密着性）
ＪＩＳ  Ｋ  ５６００−５−６に準拠して、碁盤目テープ剥離試験を行った。試料表面にカッターで切り込みを入れて１００個のマス目をつくり、粘着テープ（日東電工製Ｎｏ．３１Ｂ）を圧着してから剥離することを同じ場所で３回繰り返して行った。その後、テープ剥離後の試料表面を目視観察し、以下の基準で評価を行った。【０５２４】
密着性評価基準
○：全く剥離しない
△：剥離が認められる
×：全面剥離する
（耐溶剤性）
試料表面を、エタノールを含浸したベンコットで１０往復強く擦った後、目視で観察し、以下の基準で評価を行った。【０５２５】
耐溶剤性評価基準
○：変化なし
△：わずかに剥離する
×：全面剥離する
（鉛筆硬度）
試料を温度２５℃、湿度６０％ＲＨの環境下で２時間調湿した後、ＪＩＳ  Ｋ５６００−５−４に準拠して引っ掻き試験を行った。１ｋｇのおもりを用いて各硬度の鉛筆で引っ掻きを５回場所を変えながら行い、傷が１本になるまでの硬度を測定した。なおここでいう傷とは、塗膜の破れ、擦り傷、及び凹みを対象とした。数値が高いほど高硬度を示す。【０５２６】
【表６】
2008123101.tif 000018
【０５２７】
上記表６の結果から明らかなように、本発明による高屈折率層は、導電性粒子と、導電性粒子とは組成の異なる無機粒子を含有する塗布液をコーティングして形成し、低屈折率層は、外殻層を有しかつ内部が多孔質又は空洞である中空シリカ系粒子を含有する塗布液をコーティングして形成した実施例３１〜４８の反射防止フィルムは、比較例３１〜３３の反射防止フィルムに比べ、耐擦性、密着性、高温高湿下での耐薬品性、及び鉛筆硬度が良好であることが分かる。特に、高屈折率層に導電性粒子のみを含み、無機粒子を含まない比較例３１の反射防止フィルムと比較して、高温高湿下での耐薬品性と鉛筆硬度が優れていることがわかる。高屈折率層に導電性粒子を含まず、無機粒子を２種有する比較例３２と比較すると、耐擦性、密着性、高温高湿下での耐薬品性、及び鉛筆硬度が優れていることがわかる。また、比較例３２の反射防止フィルムは導電性粒子を含まないために帯電防止性能を有さず、好ましくない。さらに比較例３１と３２の反射防止フィルムは、高屈折率層の屈折率が１．６０を超えているために色昧を呈しており、実用上好ましくない。また、高屈折率層の電離放射線硬化型樹脂成分として、不飽和結合を２個以上有するアクリル系化合物以外のものを用いた比較例３３と比べて、実施例３１〜４８の反射防止フィルムは、耐擦性、密着性、高温高湿下での耐薬品性、及び鉛筆硬度が特に優れていることがわかる。
実施例４９
つぎに、実施例３１〜４８、及び比較例３１〜３３で作製した各反射防止フィルム３１〜５１と、セルロースエステル系光学補償フィルムであるＫＣ４ＦＲ−１（コニカミノルタオプト株式会社製）の各々１枚を、偏光板用保護フィルムとして用いて、偏光板１３１〜１４８及び比較用偏光板１４９〜１５１を作製した。
（偏光フィルムの作製）
ケン化度９９．９５モル％、重合度２４００のポリビニルアルコール（以下ＰＶＡと略す）１００質量部に、グリセリン１０質量部及び水１７０質量部を含浸させたものを溶融混錬し、脱泡後、Ｔダイから金属ロール上に溶融押し出しし、製膜した。その後、乾燥、熱処理してＰＶＡフィルムを得た。得られたＰＶＡフィルムは平均厚みが４０μｍ、水分率が４．４％、フィルム幅が３ｍであった。【０５２８】
このＰＶＡフィルムを予備膨潤、染色、湿式法による一軸延伸、固定処理、乾燥、熱処理の順番で連続的に処理して偏光フィルムを作製した。【０５２９】
すなわち、上記のＰＶＡフィルムを、３０℃の水中に３０秒間浸して予備膨潤し、ヨウ素濃度０．４ｇ／Ｌ、ヨウ化カリウム濃度４０ｇ／Ｌの３５℃の水溶液中に３分間浸した。ついで、ホウ酸濃度４％の５０℃の水溶液中でフィルムにかかる張力が７００Ｎ／ｍの条件下で６倍に一軸延伸を行い、ヨウ化カリウム濃度４０ｇ／Ｌ、ホウ酸濃度４０ｇ／Ｌ、塩化亜鉛濃度１０ｇ／Ｌの３０℃の水溶液中に５分間浸して固定処理を行った。その後、ＰＶＡフィルムを取り出し、４０℃で熱風乾燥し、さらに１００℃で５分間熱処理を行った。得られた偏光フィルムの平均厚みは、１５μｍであった。
（偏光板の作製）
ついで、下記の工程１〜工程５に従って、偏光フィルムと偏光板用保護フィルムとを貼り合わせて、偏光板１３１〜１５１を作製した。【０５３０】
工程１：光学補償フィルムと反射防止フィルムを２ｍｏｌ／Ｌの水酸化ナトリウム溶液に、温度６０℃で、９０秒間浸漬し、ついで水洗、乾燥させた。反射防止フィルムの反射防止層を設けた面には、予め剥離性の保護フィルム（ＰＥＴ製）を張り付けて保護した。【０５３１】
工程２：ついで、偏光フィルムを、固形分２質量％のポリビニルアルコール接着剤槽中に１〜２秒間浸漬した。【０５３２】
工程３：工程２で偏光フィルムに付着した過剰の接着剤を軽く取り除き、それを工程１でアルカリ処理した光学補償フィルムと反射防止フィルムで挟み込んで、積層配置した。【０５３３】
工程４：２つの回転するローラにて２０〜３０Ｎ／ｃｍ２の圧力で約２ｍ／ｍｉｎの速度で張り合わせた。【０５３４】
工程５：８０℃の乾燥機中にて、工程４で作製した試料を２分間乾燥処理し、偏光板を作製した。
（試験用液晶表示パネルの作製）
ついで、市販の液晶表示パネル（ＶＡ型）の最表面の偏光板を注意深く剥離し、ここに上記作製した反射防止フィルムを用いた偏光板１３１〜１５１を張り付け、液晶パネル２３１〜２５１を作製した。【０５３５】
上記のようにして得られた液晶パネル２３１〜２５１を床から８０ｃｍの高さの机上に配置し、床から３ｍの高さの天井部に昼色光直管蛍光灯（ＦＬＲ４０Ｓ・Ｄ／Ｍ−Ｘ  松下電器産業株式会社製）４０Ｗ×２本を１セットとして１．５ｍ間隔で１０セット配置した。【０５３６】
ここで、評価者が液晶パネル表示面正面にいるときに、評価者の頭上より後方に向けて天井部に前記蛍光灯がくるように配置した。液晶パネルは机に対する垂直方向から２５°傾けて蛍光灯が写り込むようにして画面の見易さ（視認性）を下記のようにランク評価した。【０５３７】
Ａ：最も近い蛍光灯の写り込みから気にならず、フォントの大きさ８以下の
文字もはっきりと読める
Ｂ：近くの蛍光灯の写り込みはやや気になるが、遠くは気にならず、フォント
の大きさ８以下の文字もなんとかと読める
Ｃ：遠くの蛍光灯の写り込みも気になり、フォントの大きさ８以下の文字を
読むのは困難である
Ｄ：蛍光灯の写り込みがかなり気になり、写り込みの部分はフォントの大きさ
８以下の文字を読むことはできない
評価の結果、反射防止フィルム３１〜４８、及び偏光板１３１〜１４８を用いた液晶パネル２３１〜２４８はいずれも視認性評価が、Ａであり、比較の液晶パネル２４９〜２５１より視認性が良好であった。
【図１】
2008123101.tif 000019
【国際調査報告】
2008123101.tif 000020
2008123101.tif 000021
2008123101.tif 000022
2008123101.tif 000023
2008123101.tif 000024
2008123101.tif 000025
2008123101.tif 000026